(57)【要約】【課題】  オレフィン三量体が高選択率で得られるオレフィン三量化触媒及び該触媒を用いるオレフィン三量体の製造方法を提供すること。【解決手段】  下記成分（ｉ）、（ii）及び（iii）を接触させてなるオレフィン三量化触媒。（ｉ）：下記式［Ｉ］で表される遷移金属化合物      （Ａｒ−Ａ−Ｃｐ）ＭＸn                               ［Ｉ］  Ａｒ：芳香環基  Ａ  ：元素の周期律表の第１３〜１６族原子から選ばれる少なくとも１種の原子を有する架橋基  Ｃｐ：シクロペンタジエン形アニオン骨格を有する基  Ｍ  ：元素の周期律表の第４族金属原子  ｎ  ：１〜３の整数  Ｘ  ：水素原子、ハロゲン原子、炭化水素基、置換シリル基、炭化水素オキシ基、２置換アミノ基又はジエン。（ii）：下記式［II］で表される有機アルミニウム化合物      Ｅ13Ａｌ                                           ［II］  Ｅ1：炭化水素基。（iii）：アルミノキサン化合物【選択図】    なし【特許請求の範囲】
【請求項１】
下記成分（ｉ）、（ii）及び（iii）を接触させてなるオレフィン三量化触媒。
（ｉ）：下記式［Ｉ］で表される遷移金属化合物
（Ａｒ−Ａ−Ｃｐ）ＭＸn                               ［Ｉ］
Ａｒ：芳香環基
Ａ  ：元素の周期律表の第１３〜１６族原子から選ばれる少なくとも１種の原子を有する架橋基
Ｃｐ：シクロペンタジエン形アニオン骨格を有する基
Ｍ  ：元素の周期律表の第４族金属原子
ｎ  ：１〜３の整数
Ｘ  ：水素原子、ハロゲン原子、炭化水素基、置換シリル基、炭化水素オキシ基、２置換アミノ基又はジエン。ただし、Ｘが複数ある場合は、夫々のＸは互いに同じであってもよく異なっていてもよい。
（ii）：下記式［II］で表される有機アルミニウム化合物
Ｅ13Ａｌ                                           ［II］
（iii）：アルミノキサン化合物
【請求項２】
下記式（イ）及び（ロ）を充足する請求項１に記載のオレフィン三量化触媒。
［成分（ii）に含まれるアルミニウム原子のモル数］／［成分（ｉ）に含まれる第４族金属原子のモル数］＝０．１〜１００００                  （イ）
［成分（iii）に含まれるアルミニウム原子のモル数］／［成分（ｉ）に含まれる第４族金属原子のモル数］＝０．１〜１００００                  （ロ）
【請求項３】
成分（ii）と成分（iii）の接触処理量割合が、成分（ii）と成分（iii）との混合物の27Ａｌ−核磁気共鳴スペクトルにおいて、１５５ｐｐｍ付近に現れるピークのピーク面積と６０ｐｐｍ付近に現れるピークのピーク面積との比が０．３以上となる接触処理量割合である請求項１または２に記載のオレフィン三量化触媒。
【請求項４】
成分（ii）がトリメチルアルミニウムである請求項１〜３のいずれかに記載のオレフィン三量化触媒。
【請求項５】
下記成分（ｉ）及び（iv）を接触させてなるオレフィン三量化触媒。
（ｉ）：下記式［Ｉ］で表される遷移金属化合物
（Ａｒ−Ａ−Ｃｐ）ＭＸn                               ［Ｉ］
Ａｒ：芳香環基
Ａ  ：元素の周期律表の第１３〜１６族原子から選ばれる少なくとも１種の原子を有する架橋基
Ｃｐ：シクロペンタジエン形アニオン骨格を有する基
Ｍ  ：元素の周期律表の第４族金属原子
ｎ  ：１〜３の整数
Ｘ  ：水素原子、ハロゲン原子、炭化水素基、置換シリル基、炭化水素オキシ基、２置換アミノ基又はジエン。ただし、Ｘが複数ある場合は、夫々のＸは互いに同じであってもよく異なっていてもよい。
（iv）：27Ａｌ−核磁気共鳴スペクトルにおいて、１５５ｐｐｍ付近に現れるピークのピーク面積と６０ｐｐｍ付近に現れるピークのピーク面積との比が０．３以上であるアルミノキサン化合物
【請求項６】
請求項１〜５のいずれかに記載のオレフィン三量化触媒を用いるオレフィン三量体の製造方法。
【請求項７】
請求項１〜５のいずれかに記載のオレフィン三量化触媒を用いるヘキセンの製造方法。
【発明の詳細な説明】
【技術分野】
【０００１】
本発明は、オレフィンの三量化触媒及び該触媒を用いるオレフィン三量体の製造方法に関するものである。
【背景技術】
【０００２】
エチレンの三量化反応による１−ヘキセンの合成など、オレフィン三量体の合成に用いられる第４族金属原子を含有する触媒としては、シクロペンタジエニルチタニウムトリクロライドとナトリウムアマルガムとからなる触媒が知られており、該触媒を用いてエチレンを反応させることにより１−ブテンと１−ヘキセンが得られることが報告されている（例えば、特許文献１参照。）。また、（１−メチル−1−フェニルエチルシクロペンタジエニル）チタントリクロライドとメチルアルミノキサンとからなる触媒が知られており、該触媒を用いてエチレンを反応させることにより、１−ヘキセン、１−オクテンなどが得られることが知られている（例えば、特許文献２参照。）。
【０００３】
【特許文献１】特公昭４４−４９６１号公報
【特許文献２】国際公開０２／０６６４０５号パンフレット
【発明の開示】
【発明が解決しようとする課題】
【０００４】
しかしながら、上記のチタン化合物触媒を用いたオレフィンの反応では、三量体以外に、二量体や四量体などが副生することがあり、三量体の選択率は十分満足いくものではなかった。
かかる状況のもと、本発明が解決しようとする課題は、オレフィン三量体が高選択率で得られるオレフィン三量化触媒及び該触媒を用いるオレフィン三量体の製造方法を提供することにある。
【課題を解決するための手段】
【０００５】
すなわち、本発明の第一は、下記成分（ｉ）、（ii）及び（iii）を接触させてなるオレフィン三量化触媒にかかるものである。
（ｉ）：下記式［Ｉ］で表される遷移金属化合物
（Ａｒ−Ａ−Ｃｐ）ＭＸn                               ［Ｉ］
Ａｒ：芳香環基
Ａ  ：元素の周期律表の第１３〜１６族原子から選ばれる少なくとも１種の原子を有する架橋基
Ｃｐ：シクロペンタジエン形アニオン骨格を有する基
Ｍ  ：元素の周期律表の第４族金属原子
ｎ  ：１〜３の整数
Ｘ  ：水素原子、ハロゲン原子、炭化水素基、置換シリル基、炭化水素オキシ基、２置換アミノ基又はジエン。ただし、Ｘが複数ある場合は、夫々のＸは互いに同じであってもよく異なっていてもよい。
（ii）：下記式［II］で表される有機アルミニウム化合物
Ｅ13Ａｌ                                           ［II］
Ｅ1：炭化水素基。ただし、夫々のＥ1は互いに同じであってもよく異なっていてもよい。
（iii）：アルミノキサン化合物
【０００６】
また、本発明の第二は、下記成分（ｉ）及び（iv）を接触させてなるオレフィン三量化触媒にかかるものである。
（ｉ）：下記式［Ｉ］で表される遷移金属化合物
（Ａｒ−Ａ−Ｃｐ）ＭＸn                               ［Ｉ］
Ａｒ：芳香環基
Ａ  ：元素の周期律表の第１３〜１６族原子から選ばれる少なくとも１種の原子を有する架橋基
Ｃｐ：シクロペンタジエン形アニオン骨格を有する基
Ｍ  ：元素の周期律表の第４族金属原子
ｎ  ：１〜３の整数
Ｘ  ：水素原子、ハロゲン原子、炭化水素基、置換シリル基、炭化水素オキシ基、２置換アミノ基又はジエン。ただし、Ｘが複数ある場合は、夫々のＸは互いに同じであってもよく異なっていてもよい。
（iv）：27Ａｌ−核磁気共鳴スペクトルにおいて、１５５ｐｐｍ付近に現れるピークのピーク面積と６０ｐｐｍ付近に現れるピークのピーク面積との比が０．７以上であるアルミノキサン化合物
【０００７】
また、本発明の第三は、上記のオレフィン三量化触媒を用いるオレフィン三量体の製造方法にかかるものである。
【発明の効果】
【０００８】
本発明により、オレフィン三量体が高選択率で得られるオレフィン三量化触媒及び該触媒を用いるオレフィン三量体の製造方法を提供することができる。本発明のオレフィン三量化触媒は、ヘキセン、特に１−ヘキセンの製造に好適である。
【発明を実施するための最良の形態】
【０００９】
本発明の成分（ｉ）は、下記式［Ｉ］で表される遷移金属化合物である。
（Ａｒ−Ａ−Ｃｐ）ＭＸn                               ［Ｉ］
Ａｒ：芳香環基
Ａ  ：元素の周期律表の第１３〜１６族原子から選ばれる少なくとも１種の原子を有する架橋基
Ｃｐ：シクロペンタジエン形アニオン骨格を有する基
Ｍ  ：元素の周期律表の第４族金属原子
ｎ  ：１〜３の整数
Ｘ  ：水素原子、ハロゲン原子、炭化水素基、置換シリル基、炭化水素オキシ基、２置換アミノ基又はジエン。ただし、Ｘが複数ある場合は、夫々のＸは互いに同じであってもよく異なっていてもよい。
【００１０】
式［Ｉ］のＡｒの芳香環基は、芳香族化合物から誘導され、遊離原子価を環の原子に持つ基であり、該芳香族化合物としては、単環化合物又は多環化合物のいずれでもよく、複素環化合物であってもよい。
【００１１】
式［Ｉ］のＡｒとしては、例えば、フェニル基、２−メチルフェニル基、３−メチルフェニル基、４−メチルフェニル基、２-イソプロピルフェニル基、３−イソプロピルフェニル基、４−イソプロピルフェニル基、２-ｔｅｒｔ−ブチルフェニル基、３−ｔｅｒｔ−ブチルフェニル基、４−ｔｅｒｔ−ブチルフェニル基、２-フェニルフェニル基、３−フェニルフェニル基、４−フェニルフェニル基、２，４−ジメチルフェニル基、２，６−ジメチルフェニル基、２，４−ジイソプロピルフェニル基、２，６−ジイソプロピルフェニル基、２，４−ジ−ｔｅｒｔ−ブチルフェニル基、２，６−ジ−ｔｅｒｔ−ブチルフェニル基、２，４−ジフェニルフェニル基、２，６−ジフェニルフェニル基、２，４，６−トリメチルフェニル基、２，４，６−トリイソプロピルフェニル基、２，４，６−トリ−ｔｅｒｔ−ブチルフェニル基、２，４，６−トリフェニルフェニル基、２−メトキシフェニル基、３−メトキシフェニル基、４−メトキシフェニル基、２，４−ジメトキシフェニル基、２，６−ジメトキシフェニル基、２，４，６−トリメトキシフェニル基、２−フェノキシフェニル基、３−フェノキシフェニル基、４−フェノキシフェニル基、２，４−ジフェノキシフェニル基、２，６−ジフェノキシフェニル基、２，４，６−トリフェノキシフェニル基、２−フルオロフェニル基、３−フルオロフェニル基、４−フルオロフェニル基、２−クロロフェニル基、３−クロロフェニル基、４−クロロフェニル基、２−ブロモフェニル基、３−ブロモフェニル基、４−ブロモフェニル基、２−ヨードフェニル基、３−ヨードフェニル基、４−ヨードフェニル基、２，４−ジフルオロフェニル基、２，６−ジフルオロフェニル基、２，４−ジクロロフェニル基、２，６−ジクロロフェニル基、２，４−ジブロモフェニル基、２，６−ジブロモフェニル基、２，４−ジヨードフェニル基、２，６−ジヨードフェニル基、２，４，６−トリフルオロフェニル基、２，４，６−トリクロロフェニル基、２，４，６−トリブロモフェニル基、２，４，６−トリヨードフェニル基、２，３，５，６−テトラフルオロフェニル基、２，３，５，６−テトラクロロフェニル基、２，３，５，６−テトラブロモフェニル基、２，３，５，６−テトラヨードフェニル基、ペンタフルオロフェニル基、ペンタクロロフェニル基、ペンタブロモフェニル基、ペンタヨードフェニル基、２−トリフルオロメチルフェニル基、３−トリフルオロメチルフェニル基、４−トリフルオロメチルフェニル基、２，４−ビス(トリフルオロメチル)フェニル基、２，６−ビス(トリフルオロメチル)フェニル基、２，４，６−トリス(トリフルオロメチル)フェニル基などの単環式芳香環基；ナフタレニル基、アントラセニル基、トリフェニレニル基、ピレニル基などの多環式芳香環基；２−ピリジル基、３−ピリジル基、４−ピリジル基、６−メチル−２−ピリジル基、２−ピラジニル基、２−ピリミジニル基などの複素芳香環基などが挙げられる。好ましくは、フェニル基、２，６−ジメチルフェニル基、２，６−ジイソプロピルフェニル基、２，６−ジ−ｔｅｒｔ−ブチルフェニル基、２，６−ジフェニルフェニル基、２，４，６−トリメチルフェニル基、２，４，６−トリフェニルフェニル基、２−メトキシフェニル基、２，６−ジメトキシフェニル基、２，４，６−トリメトキシフェニル基、２−フルオロフェニル基、２，６−ジフルオロフェニル基、２，４，６−トリフルオロフェニル基、２，３，５，６−テトラフルオロフェニル基、ペンタフルオロフェニル基、２−トリフルオロメチルフェニル基、２，６−ビス(トリフルオロメチル)フェニル基又は２，４，６−トリス(トリフルオロメチル)フェニル基であり、より好ましくはフェニル基である。
【００１２】
式［Ｉ］のＡは、ＡｒとＣｐとをつなぐ架橋基であって、元素の周期律表（ＩＵＰＡＣ無機化学命名法改訂版１９８９）の第１３〜１６族原子から選ばれる少なくとも１種の原子を有する架橋基であり、−ＢＲ−、−ＣＲ2−、−ＳｉＲ2−、−ＮＲ−、−ＰＲ−、−Ｏ−、−Ｓ−、−ＳＯ−、−ＳＯ２−（ただし、Ｒは、水素原子、炭化水素基、炭化水素オキシ基又は２置換アミノ基を表し、Ｒが複数ある場合、夫々のＲは互いに同じであってもよく異なっていてもよい。）もしくはこれらの組合せからなるものである。
【００１３】
式［Ｉ］のＡとして具体的には、ボランジイル基、メチルボランジイル基、イソプロピルボランジイル基、ｔｅｒｔ−ブチルボランジイル基、フェニルボランジイル基、ペンタフルオロフェニルボランジイル基、ジイソプロピルアミノボランジイル基などの硼素架橋基；メチレン基、イソプロピリデン基、３，３−ペンタンジイル基、フェニルメチレン基、ジフェニルメチレン基、１，２−エタンジイル基、１，１−エタンジイル基、２−メチル−１，２−プロパンジイル基、２，３−ジメチル−２，３−ブタンジイル基、１，１−ジフェニル−１，２−エタンジイル基、１，２−ジフェニル−１，２−エタンジイル基、１，１，２，２−テトラフェニル−１，２−エタンジイル基、１，３−プロパンジイル基、フェニレン基などの炭素架橋基；シリレン基、ジメチルシリレン基、ジエチルシリレン基、ジフェニルシリレン基、ジシリレン基、ビス（ジメチルシリレン）基、ビス（ジエチルシリレン）基、ビス(ジフェニルシリレン)基、Ｓｉ，Ｓｉ−ジメチルメチレンシリレン基などのケイ素架橋基；イミノ基、メチルイミノ基、イソプロピルイミノ基、ｔｅｒｔ−ブチルイミノ基、フェニルイミノ基などの窒素架橋基；メチルホスフィンジイル基、イソプロピルホスフィンジイル基、ｔｅｒｔ−ブチルホスフィンジイル基、フェニルホスフィンジイル基などのリン架橋基；酸素架橋基であるオキシ基；メチレンオキシ基、フェニレンオキシ基、ジ（メチレンオキシ）基などの含酸素炭化水素架橋基；メチレンチオ基、フェニレンチオ基などの含硫黄炭化水素架橋基；チオ基、ジチオ基、スルフィニル基、スルホニル基などの硫黄架橋基等が挙げられる。好ましくは、イソプロピルボランジイル基、フェニルボランジイル基、ジイソプロピルアミノボランジイル基、メチレン基、イソプロピリデン基、ジフェニルメチレン基、１，２−エタンジイル基、２，３−ジメチル−２，３−ブタンジイル基、フェニレン基、ジメチルシリレン基、ジフェニルシリレン基、イソプロピルイミノ基、オキシ基、メチレンオキシ基又はチオ基であり、より好ましくはメチレン基、イソプロピリデン基、１，２−エタンジイル基、オキシ基又はメチレンオキシ基である。
【００１４】
式［Ｉ］のＣｐはシクロペンタジエン形アニオン骨格を有する基であり、例えばη5−（置換）シクロペンタジエニル基、η5−（置換）インデニル基、η5−（置換）フルオレニル基などがあげられる。具体的には、η5−シクロぺンタジエニル基、η5−メチルシクロペンタジエニル基、η5−ジメチルシクロペンタジエニル基、η5−トリメチルシクロペンタジエニル基、η5−テトラメチルシクロペンタジエニル基、η5−エチルシクロぺンタジエニル基、η5−ｎ−プロピルシクロペンタジエニル基、η5−イソプロピルシクロペンタジエニル基、η5−ｎ−ブチルシクロペンタジエニル基、η5−ｓｅｃ−ブチルシクロペンタジエニル基、η5−ｔｅｒｔ−ブチルシクロぺンタジエニル基、η5−ｎ−ペンチルシクロぺンタジエニル基、η5−ネオペンチルシクロぺンタジエニル基、η5−ｎ−ヘキシルシクロぺンタジエニル基、η5−ｎ−オクチルシクロぺンタジエニル基、η5−フェニルシクロぺンタジエニル基、η5−ナフチルシクロぺンタジエニル基、η5−トリメチルシリルシクロぺンタジエニル基、η5−トリエチルシリルシクロぺンタジエニル基、η5−ｔｅｒｔ−ブチルジメチルシリルシクロぺンタジエニル基、η5−インデニル基、η5−メチルインデニル基、η5−ジメチルインデニル基、η5−エチルインデニル基、η5−ｎ−プロピルインデニル基、η5−イソプロピルインデニル基、η5−ｎ−ブチルインデニル基、η5−ｓｅｃ−ブチルインデニル基、η5−ｔｅｒｔ−ブチルインデニル基、η5−ｎ−ペンチルインデニル基、η5−ネオペンチルインデニル基、η5−ｎ−ヘキシルインデニル基、η5−ｎ−オクチルインデニル基、η5−ｎ−デシルインデニル基、η5−フェニルインデニル基、η5−メチルフェニルインデニル基、η5−ナフチルインデニル基、η5−トリメチルシリルインデニル基、η5−トリエチルシリルインデニル基、η5−ｔｅｒｔ−ブチルジメチルシリルインデニル基、η5−テトラヒドロインデニル基、η5−フルオレニル基、η5−メチルフルオレニル基、η5−ジメチルフルオレニル基、η5−エチルフルオレニル基、η5−ジエチルフルオレニル基、η5−ｎ−プロピルフルオレニル基、η5−ジ−ｎ−プロピルフルオレニル基、η5−イソプロピルフルオレニル基、η5−ジイソプロピルフルオレニル基、η5−ｎ−ブチルフルオレニル基、η5−ｓｅｃ−ブチルフルオレニル基、η5−ｔｅｒｔ−ブチルフルオレニル基、η5−ジ−ｎ−ブチルフルオレニル基、η5−ジ−ｓｅｃ−ブチルフルオレニル基、η5−ジ−ｔｅｒｔ−ブチルフルオレニル基、η5−ｎ−ペンチルフルオレニル基、η5−ネオペンチルフルオレニル基、η5−ｎ−ヘキシルフルオレニル基、η5−ｎ−オクチルフルオレニル基、η5−ｎ−デシルフルオレニル基、η5−ｎ−ドデシルフルオレニル基、η5−フェニルフルオレニル基、η5−ジ−フェニルフルオレニル基、η5−メチルフェニルフルオレニル基、η5−ナフチルフルオレニル基、η5−トリメチルシリルフルオレニル基、η5−ビス−トリメチルシリルフルオレニル基、η5−トリエチルシリルフルオレニル基、η5−ｔｅｒｔ−ブチルジメチルシリルフルオレニル基などが挙げられ、好ましくはη5−シクロぺンタジエニル基、η5−メチルシクロペンタジエニル基、η5−ジメチルシクロペンタジエニル基、η5−トリメチルシクロペンタジエニル基、η5−テトラメチルシクロペンタジエニル基、η5−ｎ−ブチルシクロペンタジエニル基、η5−ｔｅｒｔ−ブチルシクロぺンタジエニル基、η5−フェニルシクロぺンタジエニル基、η5−トリメチルシリルシクロぺンタジエニル基、η5−ｔｅｒｔ−ブチルジメチルシリルシクロぺンタジエニル基、η5−インデニル基、η5−テトラヒドロインデニル基又はη5−フルオレニル基である。
【００１５】
式［Ｉ］のＭは元素の周期律表（ＩＵＰＡＣ無機化学命名法改訂版１９８９）の第４族金属原子を表し、例えば、チタン原子、ジルコニウム原子、ハフニウム原子などを挙げることができる。好ましくはチタン原子である。
【００１６】
式［Ｉ］のｎは１〜３の整数を表し、好ましくは２又は３である。
【００１７】
式［Ｉ］のＸは、水素原子、ハロゲン原子、炭化水素基、置換シリル基、炭化水素オキシ基、２置換アミノ基又はジエンを表し、Ｘが複数ある場合は、夫々のＸは互いに同じであってもよく異なっていてもよい。
【００１８】
式［Ｉ］において、Ｘのハロゲン原子としては、フッ素原子、塩素原子、臭素原子、ヨウ素原子などが例示され、好ましくは塩素原子又は臭素原子であり、より好ましくは塩素原子である。
【００１９】
式［Ｉ］において、Ｘ及びＲの炭化水素基としては、アルキル基、アラルキル基、アリール基などを挙げることができる。
【００２０】
Ｘ及びＲのアルキル基としては、例えばメチル基、エチル基、ｎ−プロピル基、イソプロピル基、ｎ−ブチル基、ｓｅｃ−ブチル基、ｔｅｒｔ−ブチル基、イソブチル基、ｎ−ペンチル基、ネオペンチル基、ｔｅｒｔ−ペンチル基、ｎ−ヘキシル基、ｎ−オクチル基、ｎ−デシル基、ｎ−ドデシル基、ｎ−ペンタデシル基、ｎ−エイコシル基などがあげられる。
【００２１】
これらのアルキル基はいずれもフッ素原子、塩素原子、臭素原子、ヨウ素原子などのハロゲン原子で置換されていてもよく、ハロゲン原子で置換されたアルキル基としては、例えばフルオロメチル基、ジフルオロメチル基、トリフルオロメチル基、クロロメチル基、ジクロロメチル基、トリクロロメチル基、ブロモメチル基、ジブロモメチル基、トリブロモメチル基、ヨードメチル基、ジヨードメチル基、トリヨードメチル基、フルオロエチル基、ジフルオロエチル基、トリフルオロエチル基、テトラフルオロエチル基、ペンタフルオロエチル基、クロロエチル基、ジクロロエチル基、トリクロロエチル基、テトラクロロエチル基、ペンタクロロエチル基、ブロモエチル基、ジブロモエチル基、トリブロモエチル基、テトラブロモエチル基、ペンタブロモエチル基、パーフルオロプロピル基、パーフルオロブチル基、パーフルオロペンチル基、パーフルオロヘキシル基、パーフルオロオクチル基、パーフルオロドデシル基、パーフルオロペンタデシル基、パーフルオロエイコシル基、パークロロプロピル基、パークロロブチル基、パークロロペンチル基、パークロロヘキシル基、パークロロクチル基、パークロロドデシル基、パークロロペンタデシル基、パークロロエイコシル基、パーブロモプロピル基、パーブロモブチル基、パーブロモペンチル基、パーブロモヘキシル基、パーブロモクチル基、パーブロモドデシル基、パーブロモペンタデシル基、パーブロモエイコシル基などがあげられる。
【００２２】
Ｘ及びＲのアルキル基としては、好ましくは炭素原子数１〜２０のアルキル基であり、より好ましくはメチル基、エチル基、イソプロピル基、ｔｅｒｔ−ブチル基、イソブチル基、ｔｅｒｔ−ペンチル基又はトリフルオロメチル基である。
【００２３】
Ｘ及びＲのアラルキル基としては、例えばベンジル基、（２−メチルフェニル）メチル基、（３−メチルフェニル）メチル基、（４−メチルフェニル）メチル基、（２，３−ジメチルフェニル）メチル基、（２，４−ジメチルフェニル）メチル基、（２，５−ジメチルフェニル）メチル基、（２，６−ジメチルフェニル）メチル基、（３，４−ジメチルフェニル）メチル基、（４，６−ジメチルフェニル）メチル基、（２，３，４−トリメチルフェニル）メチル基、（２，３，５−トリメチルフェニル）メチル基、（２，３，６−トリメチルフェニル）メチル基、（３，４，５−トリメチルフェニル）メチル基、（２，４，６−トリメチルフェニル）メチル基、（２，３，４，５−テトラメチルフェニル）メチル基、（２，３，４，６−テトラメチルフェニル）メチル基、（２，３，５，６−テトラメチルフェニル）メチル基、（ペンタメチルフェニル）メチル基、（エチルフェニル）メチル基、（ｎ−プロピルフェニル）メチル基、（イソプロピルフェニル）メチル基、（ｎ−ブチルフェニル）メチル基、（ｓｅｃ−ブチルフェニル）メチル基、（ｔｅｒｔ−ブチルフェニル）メチル基、（ｎ−ペンチルフェニル）メチル基、（ネオペンチルフェニル）メチル基、（ｎ−ヘキシルフェニル）メチル基、（ｎ−オクチルフェニル）メチル基、（ｎ−デシルフェニル）メチル基、（ｎ−デシルフェニル）メチル基、（ｎ−テトラデシルフェニル）メチル基、ナフチルメチル基、アントラセニルメチル基などがあげられる。
【００２４】
これらのアラルキル基はいずれも、フッ素原子、塩素原子、臭素原子、ヨウ素原子などのハロゲン原子；メトキシ基、エトキシ基等のアルコキシ基；フェノキシ基などのアリールオキシ基；ベンジルオキシ基などのアラルキルオキシ基などで置換されていてもよい。
【００２５】
Ｘ及びＲのアラルキル基としては、好ましくは炭素原子数７〜２０のアラルキル基であり、より好ましくはベンジル基である。
【００２６】
Ｘ及びＲのアリール基としては、例えばフェニル基、２−トリル基、３−トリル基、４−トリル基、２，３−キシリル基、２，４−キシリル基、２，５−キシリル基、２，６−キシリル基、３，４−キシリル基、３，５−キシリル基、２，３，４−トリメチルフェニル基、２，３，５−トリメチルフェニル基、２，３，６−トリメチルフェニル基、２，４，６−トリメチルフェニル基、３，４，５−トリメチルフェニル基、２，３，４，５−テトラメチルフェニル基、２，３，４，６−テトラメチルフェニル基、２，３，５，６−テトラメチルフェニル基、ペンタメチルフェニル基、エチルフェニル基、ｎ−プロピルフェニル基、イソプロピルフェニル基、ｎ−ブチルフェニル基、ｓｅｃ−ブチルフェニル基、ｔｅｒｔ−ブチルフェニル基、ｎ−ペンチルフェニル基、ネオペンチルフェニル基、ｎ−ヘキシルフェニル基、ｎ−オクチルフェニル基、ｎ−デシルフェニル基、ｎ−ドデシルフェニル基、ｎ−テトラデシルフェニル基、ナフチル基、アントラセニル基などがあげられる。
【００２７】
これらのアリール基はいずれも、フッ素原子、塩素原子、臭素原子、ヨウ素原子などのハロゲン原子；メトキシ基、エトキシ基等のアルコキシ基；フェノキシ基などのアリールオキシ基；ベンジルオキシ基などのアラルキルオキシ基などで置換されていてもよい。
【００２８】
Ｘ及びＲのアリール基としては、好ましくは炭素原子数６〜２０のアリール基であり、より好ましくはフェニル基である。
【００２９】
式［Ｉ］におけるＸ及びＲの置換シリル基とは、炭化水素基で置換されたシリル基であり、該炭化水素基は、フッ素原子、塩素原子、臭素原子、ヨウ素原子などのハロゲン原子；メトキシ基、エトキシ基等のアルコキシ基；フェノキシ基などのアリールオキシ基；ベンジルオキシ基などのアラルキルオキシ基などで置換されていてもよい。該炭化水素基としては、例えばメチル基、エチル基、ｎ−プロピル基、イソプロピル基、ｎ−ブチル基、ｓｅｃ−ブチル基、ｔｅｒｔ−ブチル基、イソブチル基、ｎ−ペンチル基、ｎ−ヘキシル基、シクロヘキシル基などの炭素原子数１〜２０のアルキル基、フェニル基などのアリール基などが好ましくあげられる。
【００３０】
Ｘ及びＲの置換シリル基としては、例えばメチルシリル基、エチルシリル基、フェニルシリル基などの炭素原子数１〜２０の１置換シリル基；ジメチルシリル基、ジエチルシリル基、ジフェニルシリル基などの炭素原子数２〜２０の２置換シリル基；トリメチルシリル基、トリエチルシリル基、トリ−ｎ−プロピルシリル基、トリイソプロピルシリル基、トリ−ｎ−ブチルシリル基、トリ−ｓｅｃ−ブチルシリル基、トリ−ｔｅｒｔ−ブチルシリル基、トリイソブチルシリル基、ｔｅｒｔ−ブチルジメチルシリル基、トリ−ｎ−ペンチルシリル基、トリ−ｎ−ヘキシルシリル基、トリシクロヘキシルシリル基、トリフェニルシリル基などの炭素原子数３〜２０の３置換シリル基などが好ましくあげられ、さらに好ましくはトリメチルシリル基、ｔｅｒｔ−ブチルジメチルシリル基、トリフェニルシリル基である。
【００３１】
式［Ｉ］において、Ｘ及びＲの炭化水素オキシ基としては、アルコキシ基、アラルキルオキシ基、アリールオキシ基などをあげることができる。
【００３２】
Ｘ及びＲのアルコキシ基としては、例えばメトキシ基、エトキシ基、ｎ−プロポキシ基、イソプロポキシ基、ｎ−ブトキシ基、ｓｅｃ−ブトキシ基、ｔｅｒｔ−ブトキシ基、ｎ−ペンチルオキシ基、ネオペンチルオキシ基、 ｎ−ヘキシルオキシ基、ｎ−オクチルオキシ基、ｎ−ドデシルオキシ基、ｎ−ペンタデシルオキシ基、ｎ−エイコシルオキシ基などが挙げられる。
【００３３】
これらのアルコキシ基はいずれも、フッ素原子、塩素原子、臭素原子、ヨウ素原子などのハロゲン原子；メトキシ基、エトキシ基等のアルコキシ基；フェノキシ基などのアリールオキシ基；ベンジルオキシ基などのアラルキルオキシ基などで置換されていてもよい。
【００３４】
Ｘ及びＲのアルコキシ基としては、炭素原子数１〜２０のアルコキシ基が好ましく、より好ましくはメトキシ基、エトキシ基、イソプロポキシ基、ｔｅｒｔ−ブトキシ基である。
【００３５】
Ｘ及びＲのアラルキルオキシ基としては、例えばベンジルオキシ基、（２−メチルフェニル）メトキシ基、（３−メチルフェニル）メトキシ基、（４−メチルフェニル）メトキシ基、（２、３−ジメチルフェニル）メトキシ基、（２、４−ジメチルフェニル）メトキシ基、（２、５−ジメチルフェニル）メトキシ基、（２、６−ジメチルフェニル）メトキシ基、（３，４−ジメチルフェニル）メトキシ基、（３，５−ジメチルフェニル）メトキシ基、（２，３，４−トリメチルフェニル）メトキシ基、（２，３，５−トリメチルフェニル）メトキシ基、（２，３，６−トリメチルフェニル）メトキシ基、（２，４，５−トリメチルフェニル）メトキシ基、（２，４，６−トリメチルフェニル）メトキシ基、（３，４，５−トリメチルフェニル）メトキシ基、（２，３，４，５−テトラメチルフェニル）メトキシ基、（２，３，４，６−テトラメチルフェニル）メトキシ基、（２，３，５，６−テトラメチルフェニル）メトキシ基、（ペンタメチルフェニル）メトキシ基、（エチルフェニル）メトキシ基、（ｎ−プロピルフェニル）メトキシ基、（イソプロピルフェニル）メトキシ基、（ｎ−ブチルフェニル）メトキシ基、（ｓｅｃ−ブチルフェニル）メトキシ基、（ｔｅｒｔ−ブチルフェニル）メトキシ基、（ｎ−ヘキシルフェニル）メトキシ基、（ｎ−オクチルフェニル）メトキシ基、（ｎ−デシルフェニル）メトキシ基、（ｎ−テトラデシルフェニル）メトキシ基ナフチルメトキシ基、アントラセニルメトキシ基などが挙げられる。
【００３６】
これらのアラルキルオキシ基はいずれも、フッ素原子、塩素原子、臭素原子、ヨウ素原子などのハロゲン原子；メトキシ基、エトキシ基等のアルコキシ基；フェノキシ基などのアリールオキシ基；ベンジルオキシ基などのアラルキルオキシ基などで置換されていてもよい。
【００３７】
Ｘ及びＲのアラルキルオキシ基としては、炭素原子数７〜２０のアラルキルオキシ基が好ましく、より好ましくはベンジルオキシ基である。
【００３８】
Ｘ及びＲのアリールオキシ基としては、例えばフェノキシ基、２−メチルフェノキシ基、３−メチルフェノキシ基、４−メチルフェノキシ基、２、３−ジメチルフェノキシ基、２、４−ジメチルフェノキシ基、２、５−ジメチルフェノキシ基、２、６−ジメチルフェノキシ基、３，４−ジメチルフェノキシ基、３，５−ジメチルフェノキシ基、２−ｔｅｒｔ−ブチル−３−メチルフェノキシ基、２−ｔｅｒｔ−ブチル−４−メチルフェノキシ基、２−ｔｅｒｔ−ブチル−５−メチルフェノキシ基、２−ｔｅｒｔ−ブチル−６−メチルフェノキシ基、２，３，４−トリメチルフェノキシ基、２，３，５−トリメチルフェノキシ基、２，３，６−トリメチルフェノキシ基、２，４，５−トリメチルフェノキシ基、２，４，６−トリメチルフェノキシ基、２−ｔｅｒｔ−ブチル−３，４−ジメチルフェノキシ基、２−ｔｅｒｔ−ブチル−３，５−ジメチルフェノキシ基、２−ｔｅｒｔ−ブチル−３，６−ジメチルフェノキシ基、２，６−ジ−ｔｅｒｔ−ブチル−３−メチルフェノキシ基、２−ｔｅｒｔ−ブチル−４，５−ジメチルフェノキシ基、２，６−ジ−ｔｅｒｔ−ブチル−４−メチルフェノキシ基、３，４，５−トリメチルフェノキシ基、２，３，４，５−テトラメチルフェノキシ基、２−ｔｅｒｔ−ブチル−３，４，５−トリメチルフェノキシ基、２，３，４，６−テトラメチルフェノキシ基、２−ｔｅｒｔ−ブチル−３，４，６−トリメチルフェノキシ基、２，６−ジ−ｔｅｒｔ−ブチル−３，４−ジメチルフェノキシ基、２，３，５，６−テトラメチルフェノキシ基、２−ｔｅｒｔ−ブチル−３，５，６−トリメチルフェノキシ基、２，６−ジ−ｔｅｒｔ−ブチル−３，５−ジメチルフェノキシ基、ペンタメチルフェノキシ基、エチルフェノキシ基、 ｎ−プロピルフェノキシ基、イソプロピルフェノキシ基、ｎ−ブチルフェノキシ基、ｓｅｃ−ブチルフェノキシ基、ｔｅｒｔ−ブチルフェノキシ基、ｎ−ヘキシルフェノキシ基、ｎ−オクチルフェノキシ基、 ｎ−デシルフェノキシ基、 ｎ−テトラデシルフェノキシ基、 ナフトキシ基、アントラセノキシ基などが挙げられる。
【００３９】
これらのアリールオキシ基はいずれも、フッ素原子、塩素原子、臭素原子、ヨウ素原子などのハロゲン原子；メトキシ基、エトキシ基等のアルコキシ基；フェノキシ基などのアリールオキシ基；ベンジルオキシ基などのアラルキルオキシ基などで置換されていてもよい。
【００４０】
Ｘ及びＲのアリールオキシ基としては、炭素原子数６〜２０のアリールオキシ基が好ましい。
【００４１】
式［Ｉ］におけるＸ及びＲの２置換アミノ基とは、２つの炭化水素基で置換されたアミノ基又は２つのシリル基で置換されたアミノ基であり、該炭化水素基又は該シリル基は、フッ素原子、塩素原子、臭素原子、ヨウ素原子などのハロゲン原子；メトキシ基、エトキシ基等のアルコキシ基；フェノキシ基などのアリールオキシ基；ベンジルオキシ基などのアラルキルオキシ基などで置換されていてもよい。ここで炭化水素基としては、例えばメチル基、エチル基、ｎ−プロピル基、イソプロピル基、ｎ−ブチル基、ｓｅｃ−ブチル基、ｔｅｒｔ−ブチル基、イソブチル基、ｎ−ペンチル基、ｎ−ヘキシル基、シクロヘキシル基などの炭素原子数１〜２０のアルキル基；フェニル基などの炭素原子数６〜２０のアリール基；ベンジル基などの炭素原子数７〜１０のアラルキル基などが好ましく挙げられ、シリル基としては、トリメチルシリル基、ｔｅｒｔ−ブチルジメチルシリル基などが挙げられる。
【００４２】
Ｘ及びＲの２置換アミノ基としては、例えばジメチルアミノ基、ジエチルアミノ基、ジ−ｎ−プロピルアミノ基、ジイソプロピルアミノ基、ジ−ｎ−ブチルアミノ基、ジ−ｓｅｃ−ブチルアミノ基、ジ−ｔｅｒｔ−ブチルアミノ基、ジイソブチルアミノ基、ｔｅｒｔ−ブチルイソプロピルアミノ基、ジ−ｎ−ヘキシルアミノ基、ジ−ｎ−オクチルアミノ基、ジフェニルアミノ基、ビストリメチルシリルアミノ基、ビス−ｔｅｒｔ−ブチルジメチルシリルアミノ基などがあげられ、好ましくはジメチルアミノ基、ジエチルアミノ基、ジイソプロピルアミノ基、ジ−ｔｅｒｔ−ブチルアミノ基、ビストリメチルシリルアミノ基であり、より好ましくはジメチルアミノ基、ジエチルアミノ基である。
【００４３】
式［Ｉ］におけるＸのジエンとしては、１，３−ブタジエン、１，３−ペンタジエン、２，４−ヘキサジエン、１，４−ジフェニル−１，３−ブタジエン、１，４−ビス（４−メチルフェニル）−１，３−ブタジエン等が挙げられる。好ましくは、２，４−ヘキサジエン又は１，４−ジフェニル−１，３−ブタジエンである。
【００４４】
式［Ｉ］のＸとしては、好ましくは、それぞれ独立に、ハロゲン原子、アルキル基、アラルキル基又はアリール基であり、より好ましくは、それぞれ独立に、ハロゲン原子、アルキル基、アラルキル基であり、より好ましくはハロゲン原子又はアルキル基である。
【００４５】
式［Ｉ］で示される遷移金属化合物としては、Ａがメチレン基である化合物があげられ、例えば、Ａがメチレン基であり、Ｃｐがη5−シクロペンタジエニル基であり、Ｍがチタン原子であり、Ｘが塩素原子であり、ｎが３である化合物としては、トリクロロ（ベンジル−η5−シクロペンタジエニル）チタン、トリクロロ（２−メチルベンジル−η5−シクロペンタジエニル）チタン、トリクロロ（３−メチルベンジル−η5−シクロペンタジエニル）チタン、トリクロロ（４−メチルベンジル−η5−シクロペンタジエニル）チタン、トリクロロ（２−イソプロピルベンジル−η5−シクロペンタジエニル）チタン、トリクロロ（３−イソプロピルベンジル−η5−シクロペンタジエニル）チタン、トリクロロ（４−イソプロピルベンジル−η5−シクロペンタジエニル）チタン、トリクロロ（２−フェニルベンジル−η5−シクロペンタジエニル）チタン、トリクロロ（３−フェニルベンジル−η5−シクロペンタジエニル）チタン、トリクロロ（４−フェニルベンジル−η5−シクロペンタジエニル）チタン、トリクロロ（２，４−ジメチルベンジル−η5−シクロペンタジエニル）チタン、トリクロロ（２，６−ジメチルベンジル−η5−シクロペンタジエニル）チタン、トリクロロ（２，４−ジイソプロピルベンジル−η5−シクロペンタジエニル）チタン、トリクロロ（２，６−ジイソプロピルベンジル−η5−シクロペンタジエニル）チタン、トリクロロ（２，４−ジ−ｔｅｒｔ−ブチルベンジル−η5−シクロペンタジエニル）チタン、トリクロロ（２，６−ジ−ｔｅｒｔ−ブチルベンジル−η5−シクロペンタジエニル）チタン、トリクロロ（２，４−ジフェニルベンジル−η5−シクロペンタジエニル）チタン、トリクロロ（２，６−ジフェニルベンジル−η5−シクロペンタジエニル）チタン、トリクロロ（２，４，６−トリメチルベンジル−η5−シクロペンタジエニル）チタン、トリクロロ（２，４，６−トリイソプロピルベンジル−η5−シクロペンタジエニル）チタン、トリクロロ（２，４，６−トリ−ｔｅｒｔ−ブチルベンジル−η5−シクロペンタジエニル）チタン、トリクロロ（２，４，６−トリフェニルベンジル−η5−シクロペンタジエニル）チタン、トリクロロ（２−メトキシベンジル−η5−シクロペンタジエニル）チタン、トリクロロ（３−メトキシベンジル−η5−シクロペンタジエニル）チタン、トリクロロ（４−メトキシベンジル−η5−シクロペンタジエニル）チタン、トリクロロ（２，４−ジメトキシベンジル−η5−シクロペンタジエニル）チタン、トリクロロ（２，６−ジメトキシベンジル−η5−シクロペンタジエニル）チタン、トリクロロ（２，４，６−トリメトキシベンジル−η5−シクロペンタジエニル）チタン、トリクロロ（２−フェノキシベンジル−η5−シクロペンタジエニル）チタン、トリクロロ（３−フェノキシベンジル−η5−シクロペンタジエニル）チタン、トリクロロ（４−フェノキシベンジル−η5−シクロペンタジエニル）チタン、トリクロロ（２，４−ジフェノキシベンジル−η5−シクロペンタジエニル）チタン、トリクロロ（２，６−ジフェノキシベンジル−η5−シクロペンタジエニル）チタン、トリクロロ（２，４，６−トリフェノキシベンジル−η5−シクロペンタジエニル）チタン、トリクロロ（２−フルオロベンジル−η5−シクロペンタジエニル）チタン、トリクロロ（３−フルオロベンジル−η5−シクロペンタジエニル）チタン、トリクロロ（４−フルオロベンジル−η5−シクロペンタジエニル）チタン、トリクロロ（２−クロロベンジル−η5−シクロペンタジエニル）チタン、トリクロロ（３−クロロベンジル−η5−シクロペンタジエニル）チタン、トリクロロ（４−クロロベンジル−η5−シクロペンタジエニル）チタン、トリクロロ（２−ブロモベンジル−η5−シクロペンタジエニル）チタン、トリクロロ（３−ブロモベンジル−η5−シクロペンタジエニル）チタン、トリクロロ（４−ブロモベンジル−η5−シクロペンタジエニル）チタン、トリクロロ（２−ヨードベンジル−η5−シクロペンタジエニル）チタン、トリクロロ（３−ヨードベンジル−η5−シクロペンタジエニル）チタン、トリクロロ（４−ヨードベンジル−η5−シクロペンタジエニル）チタン、トリクロロ（２，４−ジフルオロベンジル−η5−シクロペンタジエニル）チタン、トリクロロ（２，６−ジフルオロベンジル−η5−シクロペンタジエニル）チタン、トリクロロ（２，４−ジクロロベンジル−η5−シクロペンタジエニルチタン、トリクロロ（２，６−ジクロロベンジル−η5−シクロペンタジエニル）チタン、トリクロロ（２，４−ジブロモベンジル−η5−シクロペンタジエニル）チタン、トリクロロ（２，６−ジブロモベンジル−η5−シクロペンタジエニル）チタン、トリクロロ（２，４−ジヨードベンジル−η5−シクロペンタジエニル）チタン、トリクロロ（２，６−ジヨードベンジル−η5−シクロペンタジエニル）チタン、トリクロロ（２，４，６−トリフルオロベンジル−η5−シクロペンタジエニル）チタン、トリクロロ（２，４，６−トリクロロベンジル−η5−シクロペンタジエニル）チタン、トリクロロ（２，４，６−トリブロモベンジル−η5−シクロペンタジエニル）チタン、トリクロロ（２，４，６−トリヨードベンジル−η5−シクロペンタジエニル）チタン、トリクロロ（２，３，５，６−テトラフルオロベンジル−η5−シクロペンタジエニル）チタン、トリクロロ（２，３，５，６−テトラクロロベンジル−η5−シクロペンタジエニル）チタン、トリクロロ（２，３，５，６−テトラブロモベンジル−η5−シクロペンタジエニル）チタン、トリクロロ（２，３，５，６−テトラヨードベンジル−η5−シクロペンタジエニル）チタン、トリクロロ（ペンタフルオロベンジル−η5−シクロペンタジエニル）チタン、トリクロロ（ペンタクロロベンジル−η5−シクロペンタジエニル）チタン、トリクロロ（ペンタブロモベンジル−η5−シクロペンタジエニル）チタン、トリクロロ（ペンタヨードベンジル−η5−シクロペンタジエニル）チタン、トリクロロ（２−トリフルオロメチルベンジル−η5−シクロペンタジエニル）チタン、トリクロロ（３−トリフルオロメチルベンジル−η5−シクロペンタジエニル）チタン、トリクロロ（４−トリフルオロメチルベンジル−η5−シクロペンタジエニル）チタン、トリクロロ｛２，４−ビス（トリフルオロメチル）ベンジル−η5−シクロペンタジエニル｝チタン、トリクロロ｛２，６−ビス（トリフルオロメチル）ベンジル−η5−シクロペンタジエニル｝チタン、トリクロロ｛２，４，６−トリス（トリフルオロメチル）ベンジル−η5−シクロペンタジエニル｝チタン、トリクロロ（ナフタレニルメチレン−η5−シクロペンタジエニル）チタン、トリクロロ（アントラセニルメチレン−η5−シクロペンタジエニル）チタン、トリクロロ（トリフェニレニルメチレン−η5−シクロペンタジエニル）チタン、トリクロロ（ピレニルメチレン−η5−シクロペンタジエニル）チタン、トリクロロ（２−ピリジルメチレン−η5−シクロペンタジエニル）チタン、トリクロロ（３−ピリジルメチレン−η5−シクロペンタジエニル）チタン、トリクロロ（４−ピリジルメチレン−η5−シクロペンタジエニル）チタン、トリクロロ｛（６−メチル−２−ピリジル）メチレン−η5−シクロペンタジエニル｝チタン、トリクロロ（２−ピラジニルメチレン−η5−シクロペンタジエニル）チタン、トリクロロ（２−ピリミジニルメチレン−η5−シクロペンタジエニル）チタンなど（以下、これらの化合物を、化合物群（１）と称する。）が挙げられる。
【００４６】
また、Ａがメチレン基であり、Ｃｐがη5−テトラメチルシクロペンタジエニル基であり、Ｍがチタン原子であり、Ｘが塩素原子であり、ｎが３である化合物としては、トリクロロ（ベンジル−η5−テトラメチルシクロペンタジエニル）チタン、トリクロロ（２−メチルベンジル−η5−テトラメチルシクロペンタジエニル）チタン、トリクロロ（３−メチルベンジル−η5−テトラメチルシクロペンタジエニル）チタン、トリクロロ（４−メチルベンジル−η5−テトラメチルシクロペンタジエニル）チタン、トリクロロ（２−イソプロピルベンジル−η5−テトラメチルシクロペンタジエニル）チタン、トリクロロ（３−イソプロピルベンジル−η5−テトラメチルシクロペンタジエニル）チタン、トリクロロ（４−イソプロピルベンジル−η5−テトラメチルシクロペンタジエニル）チタン、トリクロロ（２−フェニルベンジル−η5−テトラメチルシクロペンタジエニル）チタン、トリクロロ（３−フェニルベンジル−η5−テトラメチルシクロペンタジエニル）チタン、トリクロロ（４−フェニルベンジル−η5−テトラメチルシクロペンタジエニル）チタン、トリクロロ（２，４−ジメチルベンジル−η5−テトラメチルシクロペンタジエニル）チタン、トリクロロ（２，６−ジメチルベンジル−η5−テトラメチルシクロペンタジエニル）チタン、トリクロロ（２，４−ジイソプロピルベンジル−η5−テトラメチルシクロペンタジエニル）チタン、トリクロロ（２，６−ジイソプロピルベンジル−η5−テトラメチルシクロペンタジエニル）チタン、トリクロロ（２，４−ジ−ｔｅｒｔ−ブチルベンジル−η5−テトラメチルシクロペンタジエニル）チタン、トリクロロ（２，６−ジ−ｔｅｒｔ−ブチルベンジル−η5−テトラメチルシクロペンタジエニル）チタン、トリクロロ（２，４−ジフェニルベンジル−η5−テトラメチルシクロペンタジエニル）チタン、トリクロロ（２，６−ジフェニルベンジル−η5−テトラメチルシクロペンタジエニル）チタン、トリクロロ（２，４，６−トリメチルベンジル−η5−テトラメチルシクロペンタジエニル）チタン、トリクロロ（２，４，６−トリイソプロピルベンジル−η5−テトラメチルシクロペンタジエニル）チタン、トリクロロ（２，４，６−トリ−ｔｅｒｔ−ブチルベンジル−η5−テトラメチルシクロペンタジエニル）チタン、トリクロロ（２，４，６−トリフェニルベンジル−η5−テトラメチルシクロペンタジエニル）チタン、トリクロロ（２−メトキシベンジル−η5−テトラメチルシクロペンタジエニル）チタン、トリクロロ（３−メトキシベンジル−η5−テトラメチルシクロペンタジエニル）チタン、トリクロロ（４−メトキシベンジル−η5−テトラメチルシクロペンタジエニル）チタン、トリクロロ（２，４−ジメトキシベンジル−η5−テトラメチルシクロペンタジエニル）チタン、トリクロロ（２，６−ジメトキシベンジル−η5−テトラメチルシクロペンタジエニル）チタン、トリクロロ（２，４，６−トリメトキシベンジル−η5−テトラメチルシクロペンタジエニル）チタン、トリクロロ（２−フェノキシベンジル−η5−テトラメチルシクロペンタジエニル）チタン、トリクロロ（３−フェノキシベンジル−η5−テトラメチルシクロペンタジエニル）チタン、トリクロロ（４−フェノキシベンジル−η5−テトラメチルシクロペンタジエニル）チタン、トリクロロ（２，４−ジフェノキシベンジル−η5−テトラメチルシクロペンタジエニル）チタン、トリクロロ（２，６−ジフェノキシベンジル−η5−テトラメチルシクロペンタジエニル）チタン、トリクロロ（２，４，６−トリフェノキシベンジル−η5−テトラメチルシクロペンタジエニル）チタン、トリクロロ（２−フルオロベンジル−η5−テトラメチルシクロペンタジエニル）チタン、トリクロロ（３−フルオロベンジル−η5−テトラメチルシクロペンタジエニル）チタン、トリクロロ（４−フルオロベンジル−η5−テトラメチルシクロペンタジエニル）チタン、トリクロロ（２−クロロベンジル−η5−テトラメチルシクロペンタジエニル）チタン、トリクロロ（３−クロロベンジル−η5−テトラメチルシクロペンタジエニル）チタン、トリクロロ（４−クロロベンジル−η5−テトラメチルシクロペンタジエニル）チタン、トリクロロ（２−ブロモベンジル−η5−テトラメチルシクロペンタジエニル）チタン、トリクロロ（３−ブロモベンジル−η5−テトラメチルシクロペンタジエニル）チタン、トリクロロ（４−ブロモベンジル−η5−テトラメチルシクロペンタジエニル）チタン、トリクロロ（２−ヨードベンジル−η5−テトラメチルシクロペンタジエニル）チタン、トリクロロ（３−ヨードベンジル−η5−テトラメチルシクロペンタジエニル）チタン、トリクロロ（４−ヨードベンジル−η5−テトラメチルシクロペンタジエニル）チタン、トリクロロ（２，４−ジフルオロベンジル−η5−テトラメチルシクロペンタジエニル）チタン、トリクロロ（２，６−ジフルオロベンジル−η5−テトラメチルシクロペンタジエニル）チタン、トリクロロ（２，４−ジクロロベンジル−η5−テトラメチルシクロペンタジエニルチタン、トリクロロ（２，６−ジクロロベンジル−η5−テトラメチルシクロペンタジエニル）チタン、トリクロロ（２，４−ジブロモベンジル−η5−テトラメチルシクロペンタジエニル）チタン、トリクロロ（２，６−ジブロモベンジル−η5−テトラメチルシクロペンタジエニル）チタン、トリクロロ（２，４−ジヨードベンジル−η5−テトラメチルシクロペンタジエニル）チタン、トリクロロ（２，６−ジヨードベンジル−η5−テトラメチルシクロペンタジエニル）チタン、トリクロロ（２，４，６−トリフルオロベンジル−η5−テトラメチルシクロペンタジエニル）チタン、トリクロロ（２，４，６−トリクロロベンジル−η5−テトラメチルシクロペンタジエニル）チタン、トリクロロ（２，４，６−トリブロモベンジル−η5−テトラメチルシクロペンタジエニル）チタン、トリクロロ（２，４，６−トリヨードベンジル−η5−テトラメチルシクロペンタジエニル）チタン、トリクロロ（２，３，５，６−テトラフルオロベンジル−η5−テトラメチルシクロペンタジエニル）チタン、トリクロロ（２，３，５，６−テトラクロロベンジル−η5−テトラメチルシクロペンタジエニル）チタン、トリクロロ（２，３，５，６−テトラブロモベンジル−η5−テトラメチルシクロペンタジエニル）チタン、トリクロロ（２，３，５，６−テトラヨードベンジル−η5−テトラメチルシクロペンタジエニル）チタン、トリクロロ（ペンタフルオロベンジル−η5−テトラメチルシクロペンタジエニル）チタン、トリクロロ（ペンタクロロベンジル−η5−テトラメチルシクロペンタジエニル）チタン、トリクロロ（ペンタブロモベンジル−η5−テトラメチルシクロペンタジエニル）チタン、トリクロロ（ペンタヨードベンジル−η5−テトラメチルシクロペンタジエニル）チタン、トリクロロ（２−トリフルオロメチルベンジル−η5−テトラメチルシクロペンタジエニル）チタン、トリクロロ（３−トリフルオロメチルベンジル−η5−テトラメチルシクロペンタジエニル）チタン、トリクロロ（４−トリフルオロメチルベンジル−η5−テトラメチルシクロペンタジエニル）チタン、トリクロロ｛２，４−ビス（トリフルオロメチル）ベンジル−η5−テトラメチルシクロペンタジエニル｝チタン、トリクロロ｛２，６−ビス（トリフルオロメチル）ベンジル−η5−テトラメチルシクロペンタジエニル｝チタン、トリクロロ｛２，４，６−トリス（トリフルオロメチル）ベンジル−η5−テトラメチルシクロペンタジエニル｝チタン、トリクロロ（ナフタレニルメチレン−η5−テトラメチルシクロペンタジエニル）チタン、トリクロロ（アントラセニルメチレン−η5−テトラメチルシクロペンタジエニル）チタン、トリクロロ（トリフェニレニルメチレン−η5−テトラメチルシクロペンタジエニル）チタン、トリクロロ（ピレニルメチレン−η5−テトラメチルシクロペンタジエニル）チタン、トリクロロ（２−ピリジルメチレン−η5−テトラメチルシクロペンタジエニル）チタン、トリクロロ（３−ピリジルメチレン−η5−テトラメチルシクロペンタジエニル）チタン、トリクロロ（４−ピリジルメチレン−η5−テトラメチルシクロペンタジエニル）チタン、トリクロロ｛（６−メチル−２−ピリジル）メチレン−η5−テトラメチルシクロペンタジエニル｝チタン、トリクロロ（２−ピラジニルメチレン−η5−テトラメチルシクロペンタジエニル）チタン、トリクロロ（２−ピリミジニルメチレン−η5−テトラメチルシクロペンタジエニル）チタンなど（以下、これらの化合物を、化合物群（２）と称する。）が挙げられる。
【００４７】
また、Ａがメチレン基であり、Ｃｐがη5−メチルシクロペンタジエニル基、η5−ジメチルシクロペンタジエニル基、η5−トリメチルシクロペンタジエニル基、η5−ｎ−ブチルシクロペンタジエニル基、η5−ｔｅｒｔ−ブチルシクロぺンタジエニル基、η5−フェニルシクロぺンタジエニル基、η5−トリメチルシリルシクロぺンタジエニル基、η5−ｔｅｒｔ−ブチルジメチルシリルシクロぺンタジエニル基、η5−インデニル基、η5−テトラヒドロインデニル基又はη5−フルオレニル基であり、Ｍがチタン原子であり、Ｘが塩素原子であり、ｎが３である化合物としては、上記化合物群（１）で示した化合物のη5−シクロペンタジエニルを、η5−メチルシクロペンタジエニル、η5−ジメチルシクロペンタジエニル、η5−トリメチルシクロペンタジエニル、η5−ｎ−ブチルシクロペンタジエニル、η5−ｔｅｒｔ−ブチルシクロぺンタジエニル、η5−フェニルシクロぺンタジエニル、η5−トリメチルシリルシクロぺンタジエニル、η5−ｔｅｒｔ−ブチルジメチルシリルシクロぺンタジエニル、η5−インデニル、η5−テトラヒドロインデニル又はη5−フルオレニルに変更した化合物など（以下、これらの化合物を、化合物群（３）と称する。）があげられる。
【００４８】
式［Ｉ］で示される遷移金属化合物としては、Ａがイソプロピリデン基である化合物があげられ、例えば、Ａがイソプロピリデン基であり、Ｃｐがη5−シクロペンタジエニル基であり、Ｍがチタン原子であり、Ｘが塩素原子であり、ｎが３である化合物としては、トリクロロ（１−フェニル−１−メチルエチル−η5−シクロペンタジエニル）チタン、トリクロロ｛１−（２−メチルフェニル）−１−メチルエチル−η5−シクロペンタジエニル｝チタン、トリクロロ｛１−（３−メチルフェニル）−１−メチルエチル−η5−シクロペンタジエニル｝チタン、トリクロロ｛１−（４−メチルフェニル）−１−メチルエチル−η5−シクロペンタジエニル｝チタン、トリクロロ｛１−（２−イソプロピルフェニル）−１−メチルエチル−η5−シクロペンタジエニル｝チタン、トリクロロ｛１−（３−イソプロピルフェニル）−１−メチルエチル−η5−シクロペンタジエニル｝チタン、トリクロロ｛１−（４−イソプロピルフェニル）−１−メチルエチル−η5−シクロペンタジエニル｝チタン、トリクロロ｛１−（２−フェニルフェニル）−１−メチルエチル−η5−シクロペンタジエニル｝チタン、トリクロロ｛１−（３−フェニルフェニル）−１−メチルエチル−η5−シクロペンタジエニル｝チタン、トリクロロ｛１−（４−フェニルフェニル）−１−メチルエチル−η5−シクロペンタジエニル｝チタン、トリクロロ｛１−（２，４−ジメチルフェニル）−１−メチルエチル−η5−シクロペンタジエニル｝チタン、トリクロロ｛１−（２，６−ジメチルフェニル）−１−メチルエチル−η5−シクロペンタジエニル｝チタン、トリクロロ｛１−（２，４−ジイソプロピルフェニル）−１−メチルエチル−η5−シクロペンタジエニル｝チタン、トリクロロ｛１−（２，６−ジイソプロピルフェニル）−１−メチルエチル−η5−シクロペンタジエニル｝チタン、トリクロロ｛１−（２，４−ジ−ｔｅｒｔ−ブチルフェニル）−１−メチルエチル−η5−シクロペンタジエニル｝チタン、トリクロロ｛１−（２，６−ジ−ｔｅｒｔ−ブチルフェニル）−１−メチルエチル−η5−シクロペンタジエニル｝チタン、トリクロロ｛１−（２，４−ジフェニルフェニル）−１−メチルエチル−η5−シクロペンタジエニル｝チタン、トリクロロ｛１−（２，６−ジフェニルフェニル）−１−メチルエチル−η5−シクロペンタジエニル｝チタン、トリクロロ｛１−（２，４，６−トリメチルフェニル）−１−メチルエチル−η5−シクロペンタジエニル｝チタン、トリクロロ｛１−（２，４，６−トリイソプロピルフェニル）−１−メチルエチル−η5−シクロペンタジエニル｝チタン、トリクロロ｛１−（２，４，６−トリ−ｔｅｒｔ−ブチルフェニル）−１−メチルエチル−η5−シクロペンタジエニル｝チタン、トリクロロ｛１−（２，４，６−トリフェニルフェニル）−１−メチルエチル−η5−シクロペンタジエニル｝チタン、トリクロロ｛１−（２−メトキシフェニル）−１−メチルエチル−η5−シクロペンタジエニル｝チタン、トリクロロ｛１−（３−メトキシフェニル）−１−メチルエチル−η5−シクロペンタジエニル｝チタン、トリクロロ｛１−（４−メトキシフェニル）−１−メチルエチル−η5−シクロペンタジエニル｝チタン、トリクロロ｛１−（２，４−ジメトキシフェニル）−１−メチルエチル−η5−シクロペンタジエニル｝チタン、トリクロロ｛１−（２，６−ジメトキシフェニル）−１−メチルエチル−η5−シクロペンタジエニル｝チタン、トリクロロ｛１−（２，４，６−トリメトキシフェニル）−１−メチルエチル−η5−シクロペンタジエニル｝チタン、トリクロロ｛１−（２−フェノキシフェニル）−１−メチルエチル−η5−シクロペンタジエニル｝チタン、トリクロロ｛１−（３−フェノキシフェニル）−１−メチルエチル−η5−シクロペンタジエニル｝チタン、トリクロロ｛１−（４−フェノキシフェニル）−１−メチルエチル−η5−シクロペンタジエニル｝チタン、トリクロロ｛１−（２，４−ジフェノキシフェニル）−１−メチルエチル−η5−シクロペンタジエニル｝チタン、トリクロロ｛１−（２，６−ジフェノキシフェニル）−１−メチルエチル−η5−シクロペンタジエニル｝チタン、トリクロロ｛１−（２，４，６−トリフェノキシフェニル）−１−メチルエチル−η5−シクロペンタジエニル｝チタン、トリクロロ｛１−（２−フルオロフェニル）−１−メチルエチル−η5−シクロペンタジエニル｝チタン、トリクロロ｛１−（３−フルオロフェニル）−１−メチルエチル−η5−シクロペンタジエニル｝チタン、トリクロロ｛１−（４−フルオロフェニル）−１−メチルエチル−η5−シクロペンタジエニル｝チタン、トリクロロ｛１−（２−クロロフェニル）−１−メチルエチル−η5−シクロペンタジエニル｝チタン、トリクロロ｛１−（３−クロロフェニル）−１−メチルエチル−η5−シクロペンタジエニル｝チタン、トリクロロ｛１−（４−クロロフェニル）−１−メチルエチル−η5−シクロペンタジエニル｝チタン、トリクロロ｛１−（２−ブロモフェニル）−１−メチルエチル−η5−シクロペンタジエニル｝チタン、トリクロロ｛１−（３−ブロモフェニル）−１−メチルエチル−η5−シクロペンタジエニル｝チタン、トリクロロ｛１−（４−ブロモフェニル）−１−メチルエチル−η5−シクロペンタジエニル｝チタン、トリクロロ｛１−（２−ヨードフェニル）−１−メチルエチル−η5−シクロペンタジエニル｝チタン、トリクロロ｛１−（３−ヨードフェニル）−１−メチルエチル−η5−シクロペンタジエニル｝チタン、トリクロロ｛１−（４−ヨードフェニル）−１−メチルエチル−η5−シクロペンタジエニル｝チタン、トリクロロ｛１−（２，４−ジフルオロフェニル）−１−メチルエチル−η5−シクロペンタジエニル｝チタン、トリクロロ｛１−（２，６−ジフルオロフェニル）−１−メチルエチル−η5−シクロペンタジエニル｝チタン、トリクロロ｛１−（２，４−ジクロロフェニル）−１−メチルエチル−η5−シクロペンタジエニル｝チタン、トリクロロ｛１−（２，６−ジクロロフェニル）−１−メチルエチル−η5−シクロペンタジエニル｝チタン、トリクロロ｛１−（２，４−ジブロモフェニル）−１−メチルエチル−η5−シクロペンタジエニル｝チタン、トリクロロ｛１−（２，６−ジブロモフェニル）−１−メチルエチル−η5−シクロペンタジエニル｝チタン、トリクロロ｛１−（２，４−ジヨードフェニル）−１−メチルエチル−η5−シクロペンタジエニル｝チタン、トリクロロ｛１−（２，６−ジヨードフェニル）−１−メチルエチル−η5−シクロペンタジエニル｝チタン、トリクロロ｛１−（２，４，６−トリフルオロフェニル）−１−メチルエチル−η5−シクロペンタジエニル｝チタン、トリクロロ｛１−（２，４，６−トリクロロフェニル）−１−メチルエチル−η5−シクロペンタジエニル｝チタン、トリクロロ｛１−（２，４，６−トリブロモフェニル）−１−メチルエチル−η5−シクロペンタジエニル｝チタン、トリクロロ｛１−（２，４，６−トリヨードフェニル）−１−メチルエチル−η5−シクロペンタジエニル｝チタン、トリクロロ｛１−（２，３，５，６−テトラフルオロフェニル）−１−メチルエチル−η5−シクロペンタジエニル｝チタン、トリクロロ｛１−（２，３，５，６−テトラクロロフェニル）−１−メチルエチル−η5−シクロペンタジエニル｝チタン、トリクロロ｛１−（２，３，５，６−テトラブロモフェニル）−１−メチルエチル−η5−シクロペンタジエニル｝チタン、トリクロロ｛１−（２，３，５，６−テトラヨードフェニル）−１−メチルエチル−η5−シクロペンタジエニル｝チタン、トリクロロ｛１−（ペンタフルオロフェニル）−１−メチルエチル−η5−シクロペンタジエニル｝チタン、トリクロロ｛１−（ペンタクロロフェニル）−１−メチルエチル−η5−シクロペンタジエニル｝チタン、トリクロロ｛１−（ペンタブロモフェニル）−１−メチルエチル−η5−シクロペンタジエニル｝チタン、トリクロロ｛１−（ペンタヨードフェニル）−１−メチルエチル−η5−シクロペンタジエニル｝チタン、トリクロロ｛１−（２−トリフルオロメチルフェニル）−１−メチルエチル−η5−シクロペンタジエニル｝チタン、トリクロロ｛１−（３−トリフルオロメチルフェニル）−１−メチルエチル−η5−シクロペンタジエニル｝チタン、トリクロロ｛１−（４−トリフルオロメチルフェニル）−１−メチルエチル−η5−シクロペンタジエニル｝チタン、トリクロロ［１−｛２，４−ビス（トリフルオロメチル）フェニル｝−１−メチルエチル−η5−シクロペンタジエニル］チタン、トリクロロ［１−｛２，６−ビス（トリフルオロメチル）フェニル｝−１−メチルエチル−η5−シクロペンタジエニル］チタン、トリクロロ［１−｛２，４，６−トリス（トリフルオロメチル）フェニル｝−１−メチルエチル−η5−シクロペンタジエニル］チタン、トリクロロ（１−ナフタレニル−１−メチルエチル−η5−シクロペンタジエニル）チタン、トリクロロ（１−アントラセニル−１−メチルエチル−η5−シクロペンタジエニル）チタン、トリクロロ（１−トリフェニレニル−１−メチルエチル−η5−シクロペンタジエニル）チタン、トリクロロ（１−ピレニル−１−メチルエチル−η5−シクロペンタジエニル）チタン、トリクロロ｛１−（２−ピリジル）−１−メチルエチル−η5−シクロペンタジエニル｝チタン、トリクロロ｛１−（３−ピリジル）−１−メチルエチル−η5−シクロペンタジエニル｝チタン、トリクロロ｛１−（４−ピリジル）−１−メチルエチル−η5−シクロペンタジエニル｝チタン、トリクロロ｛１−（６−メチル−２−ピリジル）−１−メチルエチル−η5−シクロペンタジエニル｝チタン、トリクロロ｛１−（２−ピラジニル）−１−メチルエチル−η5−シクロペンタジエニル｝チタン、トリクロロ｛１−（２−ピリミジニル）−１−メチルエチル−η5−シクロペンタジエニル｝チタンなど（以下、これらの化合物を、化合物群（４）と称する。）が挙げられる。
【００４９】
また、Ａがイソプロピリデン基であり、Ｃｐがη5−テトラメチルシクロペンタジエニル基であり、Ｍがチタン原子であり、Ｘが塩素原子であり、ｎが３である化合物としては、トリクロロ（１−フェニル−１−メチルエチル−η5−テトラメチルシクロペンタジエニル）チタン、トリクロロ｛１−（２−メチルフェニル）−１−メチルエチル−η5−テトラメチルシクロペンタジエニル｝チタン、トリクロロ｛１−（３−メチルフェニル）−１−メチルエチル−η5−テトラメチルシクロペンタジエニル｝チタン、トリクロロ｛１−（４−メチルフェニル）−１−メチルエチル−η5−テトラメチルシクロペンタジエニル｝チタン、トリクロロ｛１−（２−イソプロピルフェニル）−１−メチルエチル−η5−テトラメチルシクロペンタジエニル｝チタン、トリクロロ｛１−（３−イソプロピルフェニル）−１−メチルエチル−η5−テトラメチルシクロペンタジエニル｝チタン、トリクロロ｛１−（４−イソプロピルフェニル）−１−メチルエチル−η5−テトラメチルシクロペンタジエニル｝チタン、トリクロロ｛１−（２−フェニルフェニル）−１−メチルエチル−η5−テトラメチルシクロペンタジエニル｝チタン、トリクロロ｛１−（３−フェニルフェニル）−１−メチルエチル−η5−テトラメチルシクロペンタジエニル｝チタン、トリクロロ｛１−（４−フェニルフェニル）−１−メチルエチル−η5−テトラメチルシクロペンタジエニル｝チタン、トリクロロ｛１−（２，４−ジメチルフェニル）−１−メチルエチル−η5−テトラメチルシクロペンタジエニル｝チタン、トリクロロ｛１−（２，６−ジメチルフェニル）−１−メチルエチル−η5−テトラメチルシクロペンタジエニル｝チタン、トリクロロ｛１−（２，４−ジイソプロピルフェニル）−１−メチルエチル−η5−テトラメチルシクロペンタジエニル｝チタン、トリクロロ｛１−（２，６−ジイソプロピルフェニル）−１−メチルエチル−η5−テトラメチルシクロペンタジエニル｝チタン、トリクロロ｛１−（２，４−ジ−ｔｅｒｔ−ブチルフェニル）−１−メチルエチル−η5−テトラメチルシクロペンタジエニル｝チタン、トリクロロ｛１−（２，６−ジ−ｔｅｒｔ−ブチルフェニル）−１−メチルエチル−η5−テトラメチルシクロペンタジエニル｝チタン、トリクロロ｛１−（２，４−ジフェニルフェニル）−１−メチルエチル−η5−テトラメチルシクロペンタジエニル｝チタン、トリクロロ｛１−（２，６−ジフェニルフェニル）−１−メチルエチル−η5−テトラメチルシクロペンタジエニル｝チタン、トリクロロ｛１−（２，４，６−トリメチルフェニル）−１−メチルエチル−η5−テトラメチルシクロペンタジエニル｝チタン、トリクロロ｛１−（２，４，６−トリイソプロピルフェニル）−１−メチルエチル−η5−テトラメチルシクロペンタジエニル｝チタン、トリクロロ｛１−（２，４，６−トリ−ｔｅｒｔ−ブチルフェニル）−１−メチルエチル−η5−テトラメチルシクロペンタジエニル｝チタン、トリクロロ｛１−（２，４，６−トリフェニルフェニル）−１−メチルエチル−η5−テトラメチルシクロペンタジエニル｝チタン、トリクロロ｛１−（２−メトキシフェニル）−１−メチルエチル−η5−テトラメチルシクロペンタジエニル｝チタン、トリクロロ｛１−（３−メトキシフェニル）−１−メチルエチル−η5−テトラメチルシクロペンタジエニル｝チタン、トリクロロ｛１−（４−メトキシフェニル）−１−メチルエチル−η5−テトラメチルシクロペンタジエニル｝チタン、トリクロロ｛１−（２，４−ジメトキシフェニル）−１−メチルエチル−η5−テトラメチルシクロペンタジエニル｝チタン、トリクロロ｛１−（２，６−ジメトキシフェニル）−１−メチルエチル−η5−テトラメチルシクロペンタジエニル｝チタン、トリクロロ｛１−（２，４，６−トリメトキシフェニル）−１−メチルエチル−η5−テトラメチルシクロペンタジエニル｝チタン、トリクロロ｛１−（２−フェノキシフェニル）−１−メチルエチル−η5−テトラメチルシクロペンタジエニル｝チタン、トリクロロ｛１−（３−フェノキシフェニル）−１−メチルエチル−η5−テトラメチルシクロペンタジエニル｝チタン、トリクロロ｛１−（４−フェノキシフェニル）−１−メチルエチル−η5−テトラメチルシクロペンタジエニル｝チタン、トリクロロ｛１−（２，４−ジフェノキシフェニル）−１−メチルエチル−η5−テトラメチルシクロペンタジエニル｝チタン、トリクロロ｛１−（２，６−ジフェノキシフェニル）−１−メチルエチル−η5−テトラメチルシクロペンタジエニル｝チタン、トリクロロ｛１−（２，４，６−トリフェノキシフェニル）−１−メチルエチル−η5−テトラメチルシクロペンタジエニル｝チタン、トリクロロ｛１−（２−フルオロフェニル）−１−メチルエチル−η5−テトラメチルシクロペンタジエニル｝チタン、トリクロロ｛１−（３−フルオロフェニル）−１−メチルエチル−η5−テトラメチルシクロペンタジエニル｝チタン、トリクロロ｛１−（４−フルオロフェニル）−１−メチルエチル−η5−テトラメチルシクロペンタジエニル｝チタン、トリクロロ｛１−（２−クロロフェニル）−１−メチルエチル−η5−テトラメチルシクロペンタジエニル｝チタン、トリクロロ｛１−（３−クロロフェニル）−１−メチルエチル−η5−テトラメチルシクロペンタジエニル｝チタン、トリクロロ｛１−（４−クロロフェニル）−１−メチルエチル−η5−テトラメチルシクロペンタジエニル｝チタン、トリクロロ｛１−（２−ブロモフェニル）−１−メチルエチル−η5−テトラメチルシクロペンタジエニル｝チタン、トリクロロ｛１−（３−ブロモフェニル）−１−メチルエチル−η5−テトラメチルシクロペンタジエニル｝チタン、トリクロロ｛１−（４−ブロモフェニル）−１−メチルエチル−η5−テトラメチルシクロペンタジエニル｝チタン、トリクロロ｛１−（２−ヨードフェニル）−１−メチルエチル−η5−テトラメチルシクロペンタジエニル｝チタン、トリクロロ｛１−（３−ヨードフェニル）−１−メチルエチル−η5−テトラメチルシクロペンタジエニル｝チタン、トリクロロ｛１−（４−ヨードフェニル）−１−メチルエチル−η5−テトラメチルシクロペンタジエニル｝チタン、トリクロロ｛１−（２，４−ジフルオロフェニル）−１−メチルエチル−η5−テトラメチルシクロペンタジエニル｝チタン、トリクロロ｛１−（２，６−ジフルオロフェニル）−１−メチルエチル−η5−テトラメチルシクロペンタジエニル｝チタン、トリクロロ｛１−（２，４−ジクロロフェニル）−１−メチルエチル−η5−テトラメチルシクロペンタジエニル｝チタン、トリクロロ｛１−（２，６−ジクロロフェニル）−１−メチルエチル−η5−テトラメチルシクロペンタジエニル｝チタン、トリクロロ｛１−（２，４−ジブロモフェニル）−１−メチルエチル−η5−テトラメチルシクロペンタジエニル｝チタン、トリクロロ｛１−（２，６−ジブロモフェニル）−１−メチルエチル−η5−テトラメチルシクロペンタジエニル｝チタン、トリクロロ｛１−（２，４−ジヨードフェニル）−１−メチルエチル−η5−テトラメチルシクロペンタジエニル｝チタン、トリクロロ｛１−（２，６−ジヨードフェニル）−１−メチルエチル−η5−テトラメチルシクロペンタジエニル｝チタン、トリクロロ｛１−（２，４，６−トリフルオロフェニル）−１−メチルエチル−η5−テトラメチルシクロペンタジエニル｝チタン、トリクロロ｛１−（２，４，６−トリクロロフェニル）−１−メチルエチル−η5−テトラメチルシクロペンタジエニル｝チタン、トリクロロ｛１−（２，４，６−トリブロモフェニル）−１−メチルエチル−η5−テトラメチルシクロペンタジエニル｝チタン、トリクロロ｛１−（２，４，６−トリヨードフェニル）−１−メチルエチル−η5−テトラメチルシクロペンタジエニル｝チタン、トリクロロ｛１−（２，３，５，６−テトラフルオロフェニル）−１−メチルエチル−η5−テトラメチルシクロペンタジエニル｝チタン、トリクロロ｛１−（２，３，５，６−テトラクロロフェニル）−１−メチルエチル−η5−テトラメチルシクロペンタジエニル｝チタン、トリクロロ｛１−（２，３，５，６−テトラブロモフェニル）−１−メチルエチル−η5−テトラメチルシクロペンタジエニル｝チタン、トリクロロ｛１−（２，３，５，６−テトラヨードフェニル）−１−メチルエチル−η5−テトラメチルシクロペンタジエニル｝チタン、トリクロロ｛１−（ペンタフルオロフェニル）−１−メチルエチル−η5−テトラメチルシクロペンタジエニル｝チタン、トリクロロ｛１−（ペンタクロロフェニル）−１−メチルエチル−η5−テトラメチルシクロペンタジエニル｝チタン、トリクロロ｛１−（ペンタブロモフェニル）−１−メチルエチル−η5−テトラメチルシクロペンタジエニル｝チタン、トリクロロ｛１−（ペンタヨードフェニル）−１−メチルエチル−η5−テトラメチルシクロペンタジエニル｝チタン、トリクロロ｛１−（２−トリフルオロメチルフェニル）−１−メチルエチル−η5−テトラメチルシクロペンタジエニル｝チタン、トリクロロ｛１−（３−トリフルオロメチルフェニル）−１−メチルエチル−η5−テトラメチルシクロペンタジエニル｝チタン、トリクロロ｛１−（４−トリフルオロメチルフェニル）−１−メチルエチル−η5−テトラメチルシクロペンタジエニル｝チタン、トリクロロ［１−｛２，４−ビス（トリフルオロメチル）フェニル｝−１−メチルエチル−η5−テトラメチルシクロペンタジエニル］チタン、トリクロロ［１−｛２，６−ビス（トリフルオロメチル）フェニル｝−１−メチルエチル−η5−テトラメチルシクロペンタジエニル］チタン、トリクロロ［１−｛２，４，６−トリス（トリフルオロメチル）フェニル｝−１−メチルエチル−η5−テトラメチルシクロペンタジエニル］チタン、トリクロロ（１−ナフタレニル−１−メチルエチル−η5−テトラメチルシクロペンタジエニル）チタン、トリクロロ（１−アントラセニル−１−メチルエチル−η5−テトラメチルシクロペンタジエニル）チタン、トリクロロ（１−トリフェニレニル−１−メチルエチル−η5−テトラメチルシクロペンタジエニル）チタン、トリクロロ（１−ピレニル−１−メチルエチル−η5−テトラメチルシクロペンタジエニル）チタン、トリクロロ｛１−（２−ピリジル）−１−メチルエチル−η5−テトラメチルシクロペンタジエニル｝チタン、トリクロロ｛１−（３−ピリジル）−１−メチルエチル−η5−テトラメチルシクロペンタジエニル｝チタン、トリクロロ｛１−（４−ピリジル）−１−メチルエチル−η5−テトラメチルシクロペンタジエニル｝チタン、トリクロロ｛１−（６−メチル−２−ピリジル）−１−メチルエチル−η5−テトラメチルシクロペンタジエニル｝チタン、トリクロロ｛１−（２−ピラジニル）−１−メチルエチル−η5−テトラメチルシクロペンタジエニル｝チタン、トリクロロ｛１−（２−ピリミジニル）−１−メチルエチル−η5−テトラメチルシクロペンタジエニル｝チタンなど（以下、これらの化合物を、化合物群（５）と称する。）が挙
げられる。
【００５０】
また、Ａがイソプロピリデン基であり、Ｃｐがη5−メチルシクロペンタジエニル基、η5−ジメチルシクロペンタジエニル基、η5−トリメチルシクロペンタジエニル基、η5−ｎ−ブチルシクロペンタジエニル基、η5−ｔｅｒｔ−ブチルシクロぺンタジエニル基、η5−フェニルシクロぺンタジエニル基、η5−トリメチルシリルシクロぺンタジエニル基、η5−ｔｅｒｔ−ブチルジメチルシリルシクロぺンタジエニル基、η5−インデニル基、η5−テトラヒドロインデニル基又はη5−フルオレニル基であり、Ｍがチタン原子であり、Ｘが塩素原子であり、ｎが３である化合物としては、上記化合物群（４）で示した化合物のη5−シクロペンタジエニルを、η5−メチルシクロペンタジエニル、η5−ジメチルシクロペンタジエニル、η5−トリメチルシクロペンタジエニル、η5−ｎ−ブチルシクロペンタジエニル、η5−ｔｅｒｔ−ブチルシクロぺンタジエニル、η5−フェニルシクロぺンタジエニル、η5−トリメチルシリルシクロぺンタジエニル、η5−ｔｅｒｔ−ブチルジメチルシリルシクロぺンタジエニル、η5−インデニル、η5−テトラヒドロインデニル又はη5−フルオレニルに変更した化合物など（以下、これらの化合物を、化合物群（６）と称する。）があげられる。
【００５１】
式［Ｉ］で示される遷移金属化合物としては、Ａがジフェニルメチレン基である化合物があげられ、例えば、Ａがジフェニルメチレン基であり、Ｃｐがη5−シクロペンタジエニル基であり、Ｍがチタン原子であり、Ｘが塩素原子であり、ｎが３である化合物としては、トリクロロ（トリフェニルメチル−η5−シクロペンタジエニル）チタン、トリクロロ｛ジフェニル（２−メチルフェニル）メチル−η5−シクロペンタジエニル｝チタン、トリクロロ｛ジフェニル（３−メチルフェニル）メチル−η5−シクロペンタジエニル｝チタン、トリクロロ｛ジフェニル（４−メチルフェニル）メチル−η5−シクロペンタジエニル｝チタン、トリクロロ｛ジフェニル（２−イソプロピルフェニル）メチル−η5−シクロペンタジエニル｝チタン、トリクロロ｛ジフェニル（３−イソプロピルフェニル）メチル−η5−シクロペンタジエニル｝チタン、トリクロロ｛ジフェニル（４−イソプロピルフェニル）メチル−η5−シクロペンタジエニル｝チタン、トリクロロ｛ジフェニル（２−フェニルフェニル）メチル−η5−シクロペンタジエニル｝チタン、トリクロロ｛ジフェニル（３−フェニルフェニル）メチル−η5−シクロペンタジエニル｝チタン、トリクロロ｛ジフェニル（４−フェニルフェニル）メチル−η5−シクロペンタジエニル｝チタン、トリクロロ｛ジフェニル（２，４−ジメチルフェニル）メチル−η5−シクロペンタジエニル｝チタン、トリクロロ｛ジフェニル（２，６−ジメチルフェニル）メチル−η5−シクロペンタジエニル｝チタン、トリクロロ｛ジフェニル（２，４−ジイソプロピルフェニル）メチル−η5−シクロペンタジエニル｝チタン、トリクロロ｛ジフェニル（２，６−ジイソプロピルフェニル）メチル−η5−シクロペンタジエニル｝チタン、トリクロロ｛ジフェニル（２，４−ジ−ｔｅｒｔ−ブチルフェニル）メチル−η5−シクロペンタジエニル｝チタン、トリクロロ｛ジフェニル（２，６−ジ−ｔｅｒｔ−ブチルフェニル）メチル−η5−シクロペンタジエニル｝チタン、トリクロロ｛ジフェニル（２，４−ジフェニルフェニル）メチル−η5−シクロペンタジエニル｝チタン、トリクロロ｛ジフェニル（２，６−ジフェニルフェニル）メチル−η5−シクロペンタジエニル｝チタン、トリクロロ｛ジフェニル（２，４，６−トリメチルフェニル）メチル−η5−シクロペンタジエニル｝チタン、トリクロロ｛ジフェニル（２，４，６−トリイソプロピルフェニル）メチル−η5−シクロペンタジエニル｝チタン、トリクロロ｛ジフェニル（２，４，６−トリ−ｔｅｒｔ−ブチルフェニル）メチル−η5−シクロペンタジエニル｝チタン、トリクロロ｛ジフェニル（２，４，６−トリフェニルフェニル）メチル−η5−シクロペンタジエニル｝チタン、トリクロロ｛ジフェニル（２−メトキシフェニル）メチル−η5−シクロペンタジエニル｝チタン、トリクロロ｛ジフェニル（３−メトキシフェニル）メチル−η5−シクロペンタジエニル｝チタン、トリクロロ｛ジフェニル（４−メトキシフェニル）メチル−η5−シクロペンタジエニル｝チタン、トリクロロ｛ジフェニル（２，４−ジメトキシフェニル）メチル−η5−シクロペンタジエニル｝チタン、トリクロロ｛ジフェニル（２，６−ジメトキシフェニル）メチル−η5−シクロペンタジエニル｝チタン、トリクロロ｛ジフェニル（２，４，６−トリメトキシフェニル）メチル−η5−シクロペンタジエニル｝チタン、トリクロロ｛ジフェニル（２−フェノキシフェニル）メチル−η5−シクロペンタジエニル｝チタン、トリクロロ｛ジフェニル（３−フェノキシフェニル）メチル−η5−シクロペンタジエニル｝チタン、トリクロロ｛ジフェニル（４−フェノキシフェニル）メチル−η5−シクロペンタジエニル｝チタン、トリクロロ｛ジフェニル（２，４−ジフェノキシフェニル）メチル−η5−シクロペンタジエニル｝チタン、トリクロロ｛ジフェニル（２，６−ジフェノキシフェニル）メチル−η5−シクロペンタジエニル｝チタン、トリクロロ｛ジフェニル（２，４，６−トリフェノキシフェニル）メチル−η5−シクロペンタジエニル｝チタン、トリクロロ｛ジフェニル（２−フルオロフェニル）メチル−η5−シクロペンタジエニル｝チタン、トリクロロ｛ジフェニル（３−フルオロフェニル）メチル−η5−シクロペンタジエニル｝チタン、トリクロロ｛ジフェニル（４−フルオロフェニル）メチル−η5−シクロペンタジエニル｝チタン、トリクロロ｛ジフェニル（２−クロロフェニル）メチル−η5−シクロペンタジエニル｝チタン、トリクロロ｛ジフェニル（３−クロロフェニル）メチル−η5−シクロペンタジエニル｝チタン、トリクロロ｛ジフェニル（４−クロロフェニル）メチル−η5−シクロペンタジエニル｝チタン、トリクロロ｛ジフェニル（２−ブロモフェニル）メチル−η5−シクロペンタジエニル｝チタン、トリクロロ｛ジフェニル（３−ブロモフェニル）メチル−η5−シクロペンタジエニル｝チタン、トリクロロ｛ジフェニル（４−ブロモフェニル）メチル−η5−シクロペンタジエニル｝チタン、トリクロロ｛ジフェニル（２−ヨードフェニル）メチル−η5−シクロペンタジエニル｝チタン、トリクロロ｛ジフェニル（３−ヨードフェニル）メチル−η5−シクロペンタジエニル｝チタン、トリクロロ｛ジフェニル（４−ヨードフェニル）メチル−η5−シクロペンタジエニル｝チタン、トリクロロ｛ジフェニル（２，４−ジフルオロフェニル）メチル−η5−シクロペンタジエニル｝チタン、トリクロロ｛ジフェニル（２，６−ジフルオロフェニル）メチル−η5−シクロペンタジエニル｝チタン、トリクロロ｛ジフェニル（２，４−ジクロロフェニル）メチル−η5−シクロペンタジエニル｝チタン、トリクロロ｛ジフェニル（２，６−ジクロロフェニル）メチル−η5−シクロペンタジエニル｝チタン、トリクロロ｛ジフェニル（２，４−ジブロモフェニル）メチル−η5−シクロペンタジエニル｝チタン、トリクロロ｛ジフェニル（２，６−ジブロモフェニル）メチル−η5−シクロペンタジエニル｝チタン、トリクロロ｛ジフェニル（２，４−ジヨードフェニル）メチル−η5−シクロペンタジエニル｝チタン、トリクロロ｛ジフェニル（２，６−ジヨードフェニル）メチル−η5−シクロペンタジエニル｝チタン、トリクロロ｛ジフェニル（２，４，６−トリフルオロフェニル）メチル−η5−シクロペンタジエニル｝チタン、トリクロロ｛ジフェニル（２，４，６−トリクロロフェニル）メチル−η5−シクロペンタジエニル｝チタン、トリクロロ｛ジフェニル（２，４，６−トリブロモフェニル）メチル−η5−シクロペンタジエニル｝チタン、トリクロロ｛ジフェニル（２，４，６−トリヨードフェニル）メチル−η5−シクロペンタジエニル｝チタン、トリクロロ｛ジフェニル（２，３，５，６−テトラフルオロフェニル）メチル−η5−シクロペンタジエニル｝チタン、トリクロロ｛ジフェニル（２，３，５，６−テトラクロロフェニル）メチル−η5−シクロペンタジエニル｝チタン、トリクロロ｛ジフェニル（２，３，５，６−テトラブロモフェニル）メチル−η5−シクロペンタジエニル｝チタン、トリクロロ｛ジフェニル（２，３，５，６−テトラヨードフェニル）メチル−η5−シクロペンタジエニル｝チタン、トリクロロ｛ジフェニル（ペンタフルオロフェニル）メチル−η5−シクロペンタジエニル｝チタン、トリクロロ｛ジフェニル（ペンタクロロフェニル）メチル−η5−シクロペンタジエニル｝チタン、トリクロロ｛ジフェニル（ペンタブロモフェニル）メチル−η5−シクロペンタジエニル｝チタン、トリクロロ｛ジフェニル（ペンタヨードフェニル）メチル−η5−シクロペンタジエニル｝チタン、トリクロロ｛ジフェニル（２−トリフルオロメチルフェニル）メチル−η5−シクロペンタジエニル｝チタン、トリクロロ｛ジフェニル（３−トリフルオロメチルフェニル）メチル−η5−シクロペンタジエニル｝チタン、トリクロロ｛ジフェニル（４−トリフルオロメチルフェニル）メチル−η5−シクロペンタジエニル｝チタン、トリクロロ［ジフェニル｛２，４−ビス（トリフルオロメチル）フェニル｝メチル−η5−シクロペンタジエニル］チタン、トリクロロ［ジフェニル｛２，６−ビス（トリフルオロメチル）フェニル｝メチル−η5−シクロペンタジエニル］チタン、トリクロロ［ジフェニル｛２，４，６−トリス（トリフルオロメチル）フェニル｝メチル−η5−シクロペンタジエニル］チタン、トリクロロ（ナフタレニルジフェニルメチル−η5−シクロペンタジエニル）チタン、トリクロロ（アントラセニルジフェニルメチル−η5−シクロペンタジエニル）チタン、トリクロロ（トリフェニレニルジフェニルメチル−η5−シクロペンタジエニル）チタン、トリクロロ（ジフェニルピレニルメチル−η5−シクロペンタジエニル）チタン、トリクロロ｛ジフェニル（２−ピリジル）メチル−η5−シクロペンタジエニル｝チタン、トリクロロ｛ジフェニル（３−ピリジル）メチル−η5−シクロペンタジエニル｝チタン、トリクロロ｛ジフェニル（４−ピリジル）メチル−η5−シクロペンタジエニル｝チタン、トリクロロ｛ジフェニル（６−メチル−２−ピリジル）メチル−η5−シクロペンタジエニル｝チタン、トリクロロ｛ジフェニル（２−ピラジニル）メチル−η5−シクロペンタジエニル｝チタン、トリクロロ｛ジフェニル（２−ピリミジニル）メチル−η5−シクロペンタジエニル｝チタンなど（以下、これらの化合物を、化合物群（７）と称する。）が挙げられる。
【００５２】
また、Ａがジフェニルメチレン基であり、Ｃｐがη5−テトラメチルシクロペンタジエニル基であり、Ｍがチタン原子であり、Ｘが塩素原子であり、ｎが３である化合物としては、トリクロロ（トリフェニルメチル−η5−テトラメチルシクロペンタジエニル）チタン、トリクロロ｛ジフェニル（２−メチルフェニル）メチル−η5−テトラメチルシクロペンタジエニル｝チタン、トリクロロ｛ジフェニル（３−メチルフェニル）メチル−η5−テトラメチルシクロペンタジエニル｝チタン、トリクロロ｛ジフェニル（４−メチルフェニル）メチル−η5−テトラメチルシクロペンタジエニル｝チタン、トリクロロ｛ジフェニル（２−イソプロピルフェニル）メチル−η5−テトラメチルシクロペンタジエニル｝チタン、トリクロロ｛ジフェニル（３−イソプロピルフェニル）メチル−η5−テトラメチルシクロペンタジエニル｝チタン、トリクロロ｛ジフェニル（４−イソプロピルフェニル）メチル−η5−テトラメチルシクロペンタジエニル｝チタン、トリクロロ｛ジフェニル（２−フェニルフェニル）メチル−η5−テトラメチルシクロペンタジエニル｝チタン、トリクロロ｛ジフェニル（３−フェニルフェニル）メチル−η5−テトラメチルシクロペンタジエニル｝チタン、トリクロロ｛ジフェニル（４−フェニルフェニル）メチル−η5−テトラメチルシクロペンタジエニル｝チタン、トリクロロ｛ジフェニル（２，４−ジメチルフェニル）メチル−η5−テトラメチルシクロペンタジエニル｝チタン、トリクロロ｛ジフェニル（２，６−ジメチルフェニル）メチル−η5−テトラメチルシクロペンタジエニル｝チタン、トリクロロ｛ジフェニル（２，４−ジイソプロピルフェニル）メチル−η5−テトラメチルシクロペンタジエニル｝チタン、トリクロロ｛ジフェニル（２，６−ジイソプロピルフェニル）メチル−η5−テトラメチルシクロペンタジエニル｝チタン、トリクロロ｛ジフェニル（２，４−ジ−ｔｅｒｔ−ブチルフェニル）メチル−η5−テトラメチルシクロペンタジエニル｝チタン、トリクロロ｛ジフェニル（２，６−ジ−ｔｅｒｔ−ブチルフェニル）メチル−η5−テトラメチルシクロペンタジエニル｝チタン、トリクロロ｛ジフェニル（２，４−ジフェニルフェニル）メチル−η5−テトラメチルシクロペンタジエニル｝チタン、トリクロロ｛ジフェニル（２，６−ジフェニルフェニル）メチル−η5−テトラメチルシクロペンタジエニル｝チタン、トリクロロ｛ジフェニル（２，４，６−トリメチルフェニル）メチル−η5−テトラメチルシクロペンタジエニル｝チタン、トリクロロ｛ジフェニル（２，４，６−トリイソプロピルフェニル）メチル−η5−テトラメチルシクロペンタジエニル｝チタン、トリクロロ｛ジフェニル（２，４，６−トリ−ｔｅｒｔ−ブチルフェニル）メチル−η5−テトラメチルシクロペンタジエニル｝チタン、トリクロロ｛ジフェニル（２，４，６−トリフェニルフェニル）メチル−η5−テトラメチルシクロペンタジエニル｝チタン、トリクロロ｛ジフェニル（２−メトキシフェニル）メチル−η5−テトラメチルシクロペンタジエニル｝チタン、トリクロロ｛ジフェニル（３−メトキシフェニル）メチル−η5−テトラメチルシクロペンタジエニル｝チタン、トリクロロ｛ジフェニル（４−メトキシフェニル）メチル−η5−テトラメチルシクロペンタジエニル｝チタン、トリクロロ｛ジフェニル（２，４−ジメトキシフェニル）メチル−η5−テトラメチルシクロペンタジエニル｝チタン、トリクロロ｛ジフェニル（２，６−ジメトキシフェニル）メチル−η5−テトラメチルシクロペンタジエニル｝チタン、トリクロロ｛ジフェニル（２，４，６−トリメトキシフェニル）メチル−η5−テトラメチルシクロペンタジエニル｝チタン、トリクロロ｛ジフェニル（２−フェノキシフェニル）メチル−η5−テトラメチルシクロペンタジエニル｝チタン、トリクロロ｛ジフェニル（３−フェノキシフェニル）メチル−η5−テトラメチルシクロペンタジエニル｝チタン、トリクロロ｛ジフェニル（４−フェノキシフェニル）メチル−η5−テトラメチルシクロペンタジエニル｝チタン、トリクロロ｛ジフェニル（２，４−ジフェノキシフェニル）メチル−η5−テトラメチルシクロペンタジエニル｝チタン、トリクロロ｛ジフェニル（２，６−ジフェノキシフェニル）メチル−η5−テトラメチルシクロペンタジエニル｝チタン、トリクロロ｛ジフェニル（２，４，６−トリフェノキシフェニル）メチル−η5−テトラメチルシクロペンタジエニル｝チタン、トリクロロ｛ジフェニル（２−フルオロフェニル）メチル−η5−テトラメチルシクロペンタジエニル｝チタン、トリクロロ｛ジフェニル（３−フルオロフェニル）メチル−η5−テトラメチルシクロペンタジエニル｝チタン、トリクロロ｛ジフェニル（４−フルオロフェニル）メチル−η5−テトラメチルシクロペンタジエニル｝チタン、トリクロロ｛ジフェニル（２−クロロフェニル）メチル−η5−テトラメチルシクロペンタジエニル｝チタン、トリクロロ｛ジフェニル（３−クロロフェニル）メチル−η5−テトラメチルシクロペンタジエニル｝チタン、トリクロロ｛ジフェニル（４−クロロフェニル）メチル−η5−テトラメチルシクロペンタジエニル｝チタン、トリクロロ｛ジフェニル（２−ブロモフェニル）メチル−η5−テトラメチルシクロペンタジエニル｝チタン、トリクロロ｛ジフェニル（３−ブロモフェニル）メチル−η5−テトラメチルシクロペンタジエニル｝チタン、トリクロロ｛ジフェニル（４−ブロモフェニル）メチル−η5−テトラメチルシクロペンタジエニル｝チタン、トリクロロ｛ジフェニル（２−ヨードフェニル）メチル−η5−テトラメチルシクロペンタジエニル｝チタン、トリクロロ｛ジフェニル（３−ヨードフェニル）メチル−η5−テトラメチルシクロペンタジエニル｝チタン、トリクロロ｛ジフェニル（４−ヨードフェニル）メチル−η5−テトラメチルシクロペンタジエニル｝チタン、トリクロロ｛ジフェニル（２，４−ジフルオロフェニル）メチル−η5−テトラメチルシクロペンタジエニル｝チタン、トリクロロ｛ジフェニル（２，６−ジフルオロフェニル）メチル−η5−テトラメチルシクロペンタジエニル｝チタン、トリクロロ｛ジフェニル（２，４−ジクロロフェニル）メチル−η5−テトラメチルシクロペンタジエニル｝チタン、トリクロロ｛ジフェニル（２，６−ジクロロフェニル）メチル−η5−テトラメチルシクロペンタジエニル｝チタン、トリクロロ｛ジフェニル（２，４−ジブロモフェニル）メチル−η5−テトラメチルシクロペンタジエニル｝チタン、トリクロロ｛ジフェニル（２，６−ジブロモフェニル）メチル−η5−テトラメチルシクロペンタジエニル｝チタン、トリクロロ｛ジフェニル（２，４−ジヨードフェニル）メチル−η5−テトラメチルシクロペンタジエニル｝チタン、トリクロロ｛ジフェニル（２，６−ジヨードフェニル）メチル−η5−テトラメチルシクロペンタジエニル｝チタン、トリクロロ｛ジフェニル（２，４，６−トリフルオロフェニル）メチル−η5−テトラメチルシクロペンタジエニル｝チタン、トリクロロ｛ジフェニル（２，４，６−トリクロロフェニル）メチル−η5−テトラメチルシクロペンタジエニル｝チタン、トリクロロ｛ジフェニル（２，４，６−トリブロモフェニル）メチル−η5−テトラメチルシクロペンタジエニル｝チタン、トリクロロ｛ジフェニル（２，４，６−トリヨードフェニル）メチル−η5−テトラメチルシクロペンタジエニル｝チタン、トリクロロ｛ジフェニル（２，３，５，６−テトラフルオロフェニル）メチル−η5−テトラメチルシクロペンタジエニル｝チタン、トリクロロ｛ジフェニル（２，３，５，６−テトラクロロフェニル）メチル−η5−テトラメチルシクロペンタジエニル｝チタン、トリクロロ｛ジフェニル（２，３，５，６−テトラブロモフェニル）メチル−η5−テトラメチルシクロペンタジエニル｝チタン、トリクロロ｛ジフェニル（２，３，５，６−テトラヨードフェニル）メチル−η5−テトラメチルシクロペンタジエニル｝チタン、トリクロロ｛ジフェニル（ペンタフルオロフェニル）メチル−η5−テトラメチルシクロペンタジエニル｝チタン、トリクロロ｛ジフェニル（ペンタクロロフェニル）メチル−η5−テトラメチルシクロペンタジエニル｝チタン、トリクロロ｛ジフェニル（ペンタブロモフェニル）メチル−η5−テトラメチルシクロペンタジエニル｝チタン、トリクロロ｛ジフェニル（ペンタヨードフェニル）メチル−η5−テトラメチルシクロペンタジエニル｝チタン、トリクロロ｛ジフェニル（２−トリフルオロメチルフェニル）メチル−η5−テトラメチルシクロペンタジエニル｝チタン、トリクロロ｛ジフェニル（３−トリフルオロメチルフェニル）メチル−η5−テトラメチルシクロペンタジエニル｝チタン、トリクロロ｛ジフェニル（４−トリフルオロメチルフェニル）メチル−η5−テトラメチルシクロペンタジエニル｝チタン、トリクロロ［ジフェニル｛２，４−ビス（トリフルオロメチル）フェニル｝メチル−η5−テトラメチルシクロペンタジエニル］チタン、トリクロロ［ジフェニル｛２，６−ビス（トリフルオロメチル）フェニル｝メチル−η5−テトラメチルシクロペンタジエニル］チタン、トリクロロ［ジフェニル｛２，４，６−トリス（トリフルオロメチル）フェニル｝メチル−η5−テトラメチルシクロペンタジエニル］チタン、トリクロロ（ナフタレニルジフェニルメチル−η5−テトラメチルシクロペンタジエニル）チタン、トリクロロ（アントラセニルジフェニルメチル−η5−テトラメチルシクロペンタジエニル）チタン、トリクロロ（トリフェニレニルジフェニルメチル−η5−テトラメチルシクロペンタジエニル）チタン、トリクロロ（ジフェニルピレニルメチル−η5−テトラメチルシクロペンタジエニル）チタン、トリクロロ｛ジフェニル（２−ピリジル）メチル−η5−テトラメチルシクロペンタジエニル｝チタン、トリクロロ｛ジフェニル（３−ピリジル）メチル−η5−テトラメチルシクロペンタジエニル｝チタン、トリクロロ｛ジフェニル（４−ピリジル）メチル−η5−テトラメチルシクロペンタジエニル｝チタン、トリクロロ｛ジフェニル（６−メチル−２−ピリジル）メチル−η5−テトラメチルシクロペンタジエニル｝チタン、トリクロロ｛ジフェニル（２−ピラジニル）メチル−η5−テトラメチルシクロペンタジエニル｝チタン、トリクロロ｛ジフェニル（２−ピリミジニル）メチル−η5−テトラメチルシクロペンタジエニル｝チタンなど（以下、これらの化合物を、化合物群（８）と称する。）が挙げられる。
【００５３】
また、Ａがジフェニルメチレン基であり、Ｃｐがη5−メチルシクロペンタジエニル基、η5−ジメチルシクロペンタジエニル基、η5−トリメチルシクロペンタジエニル基、η5−ｎ−ブチルシクロペンタジエニル基、η5−ｔｅｒｔ−ブチルシクロぺンタジエニル基、η5−フェニルシクロぺンタジエニル基、η5−トリメチルシリルシクロぺンタジエニル基、η5−ｔｅｒｔ−ブチルジメチルシリルシクロぺンタジエニル基、η5−インデニル基、η5−テトラヒドロインデニル基又はη5−フルオレニル基であり、Ｍがチタン原子であり、Ｘが塩素原子であり、ｎが３である化合物としては、上記化合物群（７）で示した化合物のη5−シクロペンタジエニルを、η5−メチルシクロペンタジエニル、η5−ジメチルシクロペンタジエニル、η5−トリメチルシクロペンタジエニル、η5−ｎ−ブチルシクロペンタジエニル、η5−ｔｅｒｔ−ブチルシクロぺンタジエニル、η5−フェニルシクロぺンタジエニル、η5−トリメチルシリルシクロぺンタジエニル、η5−ｔｅｒｔ−ブチルジメチルシリルシクロぺンタジエニル、η5−インデニル、η5−テトラヒドロインデニル又はη5−フルオレニルに変更した化合物など（以下、これらの化合物を、化合物群（９）と称する。）があげられる。
【００５４】
式［Ｉ］で示される遷移金属化合物としては、Ａが１，２−エチレン基である化合物があげられ、例えば、Ａが１，２−エチレン基であり、Ｃｐがη5−シクロペンタジエニル基であり、Ｍがチタン原子であり、Ｘが塩素原子であり、ｎが３である化合物としては、トリクロロ（２−フェニルエチル−η5−シクロペンタジエニル）チタン、トリクロロ｛２−（２−メチルフェニル）エチル−η5−シクロペンタジエニル｝チタン、トリクロロ｛２−（３−メチルフェニル）エチル−η5−シクロペンタジエニル｝チタン、トリクロロ｛２−（４−メチルフェニル）エチル−η5−シクロペンタジエニル｝チタン、トリクロロ｛２−（２−イソプロピルフェニル）エチル−η5−シクロペンタジエニル｝チタン、トリクロロ｛２−（３−イソプロピルフェニル）エチル−η5−シクロペンタジエニル｝チタン、トリクロロ｛２−（４−イソプロピルフェニル）エチル−η5−シクロペンタジエニル｝チタン、トリクロロ｛２−（２−フェニルフェニル）エチル−η5−シクロペンタジエニル｝チタン、トリクロロ｛２−（３−フェニルフェニル）エチル−η5−シクロペンタジエニル｝チタン、トリクロロ｛２−（４−フェニルフェニル）エチル−η5−シクロペンタジエニル｝チタン、トリクロロ｛２−（２，４−ジメチルフェニル）エチル−η5−シクロペンタジエニル｝チタン、トリクロロ｛２−（２，６−ジメチルフェニル）エチル−η5−シクロペンタジエニル｝チタン、トリクロロ｛２−（２，４−ジイソプロピルフェニル）エチル−η5−シクロペンタジエニル｝チタン、トリクロロ｛２−（２，６−ジイソプロピルフェニル）エチル−η5−シクロペンタジエニル｝チタン、トリクロロ｛２−（２，４−ジ−ｔｅｒｔ−ブチルフェニル）エチル−η5−シクロペンタジエニル｝チタン、トリクロロ｛２−（２，６−ジ−ｔｅｒｔ−ブチルフェニル）エチル−η5−シクロペンタジエニル｝チタン、トリクロロ｛２−（２，４−ジフェニルフェニル）エチル−η5−シクロペンタジエニル｝チタン、トリクロロ｛２−（２，６−ジフェニルフェニル）エチル−η5−シクロペンタジエニル｝チタン、トリクロロ｛２−（２，４，６−トリメチルフェニル）エチル−η5−シクロペンタジエニル｝チタン、トリクロロ｛２−（２，４，６−トリイソプロピルフェニル）エチル−η5−シクロペンタジエニル｝チタン、トリクロロ｛２−（２，４，６−トリ−ｔｅｒｔ−ブチルフェニル）エチル−η5−シクロペンタジエニル｝チタン、トリクロロ｛２−（２，４，６−トリフェニルフェニル）エチル−η5−シクロペンタジエニル｝チタン、トリクロロ｛２−（２−メトキシフェニル）エチル−η5−シクロペンタジエニル｝チタン、トリクロロ｛２−（３−メトキシフェニル）エチル−η5−シクロペンタジエニル｝チタン、トリクロロ｛２−（４−メトキシフェニル）エチル−η5−シクロペンタジエニル｝チタン、トリクロロ｛２−（２，４−ジメトキシフェニル）エチル−η5−シクロペンタジエニル｝チタン、トリクロロ｛２−（２，６−ジメトキシフェニル）エチル−η5−シクロペンタジエニル｝チタン、トリクロロ｛２−（２，４，６−トリメトキシフェニル）エチル−η5−シクロペンタジエニル｝チタン、トリクロロ｛２−（２−フェノキシフェニル）エチル−η5−シクロペンタジエニル｝チタン、トリクロロ｛２−（３−フェノキシフェニル）エチル−η5−シクロペンタジエニル｝チタン、トリクロロ｛２−（４−フェノキシフェニル）エチル−η5−シクロペンタジエニル｝チタン、トリクロロ｛２−（２，４−ジフェノキシフェニル）エチル−η5−シクロペンタジエニル｝チタン、トリクロロ｛２−（２，６−ジフェノキシフェニル）エチル−η5−シクロペンタジエニル｝チタン、トリクロロ｛２−（２，４，６−トリフェノキシフェニル）エチル−η5−シクロペンタジエニル｝チタン、トリクロロ｛２−（２−フルオロフェニル）エチル−η5−シクロペンタジエニル｝チタン、トリクロロ｛２−（３−フルオロフェニル）エチル−η5−シクロペンタジエニル｝チタン、トリクロロ｛２−（４−フルオロフェニルエチル−η5−シクロペンタジエニル）チタン、トリクロロ｛２−（２−クロロフェニル）エチル−η5−シクロペンタジエニル｝チタン、トリクロロ｛２−（３−クロロフェニル）エチル−η5−シクロペンタジエニル｝チタン、トリクロロ｛２−（４−クロロフェニル）エチル−η5−シクロペンタジエニル｝チタン、トリクロロ｛２−（２−ブロモフェニル）エチル−η5−シクロペンタジエニル｝チタン、トリクロロ｛２−（３−ブロモフェニル）エチル−η5−シクロペンタジエニル｝チタン、トリクロロ｛２−（４−ブロモフェニル）エチル−η5−シクロペンタジエニル｝チタン、トリクロロ｛２−（２−ヨードフェニル）エチル−η5−シクロペンタジエニル｝チタン、トリクロロ｛２−（３−ヨードフェニル）エチル−η5−シクロペンタジエニル｝チタン、トリクロロ｛２−（４−ヨードフェニル）エチル−η5−シクロペンタジエニル｝チタン、トリクロロ｛２−（２，４−ジフルオロフェニル）エチル−η5−シクロペンタジエニル｝チタン、トリクロロ｛２−（２，６−ジフルオロフェニル）エチル−η5−シクロペンタジエニル｝チタン、トリクロロ｛２−（２，４−ジクロロフェニル）エチル−η5−シクロペンタジエニル｝チタン、トリクロロ｛２−（２，６−ジクロロフェニル）エチル−η5−シクロペンタジエニル｝チタン、トリクロロ｛２−（２，４−ジブロモフェニル）エチル−η5−シクロペンタジエニル｝チタン、トリクロロ｛２−（２，６−ジブロモフェニル）エチル−η5−シクロペンタジエニル｝チタン、トリクロロ｛２−（２，４−ジヨードフェニル）エチル−η5−シクロペンタジエニル｝チタン、トリクロロ｛２−（２，６−ジヨードフェニル）エチル−η5−シクロペンタジエニル｝チタン、トリクロロ｛２−（２，４，６−トリフルオロフェニル）エチル−η5−シクロペンタジエニル｝チタン、トリクロロ｛２−（２，４，６−トリクロロフェニル）エチル−η5−シクロペンタジエニル｝チタン、トリクロロ｛２−（２，４，６−トリブロモフェニル）エチル−η5−シクロペンタジエニル｝チタン、トリクロロ｛２−（２，４，６−トリヨードフェニル）エチル−η5−シクロペンタジエニル｝チタン、トリクロロ｛２−（２，３，５，６−テトラフルオロフェニル）エチル−η5−シクロペンタジエニル｝チタン、トリクロロ｛２−（２，３，５，６−テトラクロロフェニル）エチル−η5−シクロペンタジエニル｝チタン、トリクロロ｛２−（２，３，５，６−テトラブロモフェニル）エチル−η5−シクロペンタジエニル｝チタン、トリクロロ｛２−（２，３，５，６−テトラヨードフェニル）エチル−η5−シクロペンタジエニル｝チタン、トリクロロ｛２−（ペンタフルオロフェニル）エチル−η5−シクロペンタジエニル｝チタン、トリクロロ｛２−（ペンタクロロフェニル）エチル−η5−シクロペンタジエニル｝チタン、トリクロロ｛２−（ペンタブロモフェニル）エチル−η5−シクロペンタジエニル｝チタン、トリクロロ｛２−（ペンタヨードフェニル）エチル−η5−シクロペンタジエニル｝チタン、トリクロロ｛２−（２−トリフルオロメチルフェニル）エチル−η5−シクロペンタジエニル｝チタン、トリクロロ｛２−（３−トリフルオロメチルフェニル）エチル−η5−シクロペンタジエニル｝チタン、トリクロロ｛２−（４−トリフルオロメチルフェニル）エチル−η5−シクロペンタジエニル｝チタン、トリクロロ［２−｛２，４−ビス（トリフルオロメチル）フェニル｝エチル−η5−シクロペンタジエニル］チタン、トリクロロ［２−｛２，６−ビス（トリフルオロメチル）フェニル｝エチル−η5−シクロペンタジエニル］チタン、トリクロロ［２−｛２，４，６−トリス（トリフルオロメチル）フェニル｝エチル−η5−シクロペンタジエニル］チタン、トリクロロ（２−ナフタレニルエチル−η5−シクロペンタジエニル）チタン、トリクロロ（２−アントラセニルエチル−η5−シクロペンタジエニル）チタン、トリクロロ（２−トリフェニレニルエチル−η5−シクロペンタジエニル）チタン、トリクロロ（２−ピレニルエチル−η5−シクロペンタジエニル）チタン、トリクロロ｛２−（２−ピリジル）エチル−η5−シクロペンタジエニル｝チタン、トリクロロ｛２−（３−ピリジル）エチル−η5−シクロペンタジエニル｝チタン、トリクロロ｛２−（４−ピリジル）エチル−η5−シクロペンタジエニル｝チタン、トリクロロ｛２−（６−メチル−２−ピリジル）エチル−η5−シクロペンタジエニル｝チタン、トリクロロ｛２−（２−ピラジニル）エチル−η5−シクロペンタジエニル｝チタン、トリクロロ｛２−（２−ピリミジニル）エチル−η5−シクロペンタジエニル｝チタンなど（以下、これらの化合物を、化合物群（１０）と称する。）が挙げられる。
【００５５】
また、Ａが１，２−エチレン基であり、Ｃｐがη5−テトラメチルシクロペンタジエニル基であり、Ｍがチタン原子であり、Ｘが塩素原子であり、ｎが３である化合物としては、トリクロロ（２−フェニルエチル−η5−テトラメチルシクロペンタジエニル）チタン、トリクロロ｛２−（２−メチルフェニル）エチル−η5−テトラメチルシクロペンタジエニル｝チタン、トリクロロ｛２−（３−メチルフェニル）エチル−η5−テトラメチルシクロペンタジエニル｝チタン、トリクロロ｛２−（４−メチルフェニル）エチル−η5−テトラメチルシクロペンタジエニル｝チタン、トリクロロ｛２−（２−イソプロピルフェニル）エチル−η5−テトラメチルシクロペンタジエニル｝チタン、トリクロロ｛２−（３−イソプロピルフェニル）エチル−η5−テトラメチルシクロペンタジエニル｝チタン、トリクロロ｛２−（４−イソプロピルフェニル）エチル−η5−テトラメチルシクロペンタジエニル｝チタン、トリクロロ｛２−（２−フェニルフェニル）エチル−η5−テトラメチルシクロペンタジエニル｝チタン、トリクロロ｛２−（３−フェニルフェニル）エチル−η5−テトラメチルシクロペンタジエニル｝チタン、トリクロロ｛２−（４−フェニルフェニル）エチル−η5−テトラメチルシクロペンタジエニル｝チタン、トリクロロ｛２−（２，４−ジメチルフェニル）エチル−η5−テトラメチルシクロペンタジエニル｝チタン、トリクロロ｛２−（２，６−ジメチルフェニル）エチル−η5−テトラメチルシクロペンタジエニル｝チタン、トリクロロ｛２−（２，４−ジイソプロピルフェニル）エチル−η5−テトラメチルシクロペンタジエニル｝チタン、トリクロロ｛２−（２，６−ジイソプロピルフェニル）エチル−η5−テトラメチルシクロペンタジエニル｝チタン、トリクロロ｛２−（２，４−ジ−ｔｅｒｔ−ブチルフェニル）エチル−η5−テトラメチルシクロペンタジエニル｝チタン、トリクロロ｛２−（２，６−ジ−ｔｅｒｔ−ブチルフェニル）エチル−η5−テトラメチルシクロペンタジエニル｝チタン、トリクロロ｛２−（２，４−ジフェニルフェニル）エチル−η5−テトラメチルシクロペンタジエニル｝チタン、トリクロロ｛２−（２，６−ジフェニルフェニル）エチル−η5−テトラメチルシクロペンタジエニル｝チタン、トリクロロ｛２−（２，４，６−トリメチルフェニル）エチル−η5−テトラメチルシクロペンタジエニル｝チタン、トリクロロ｛２−（２，４，６−トリイソプロピルフェニル）エチル−η5−テトラメチルシクロペンタジエニル｝チタン、トリクロロ｛２−（２，４，６−トリ−ｔｅｒｔ−ブチルフェニル）エチル−η5−テトラメチルシクロペンタジエニル｝チタン、トリクロロ｛２−（２，４，６−トリフェニルフェニル）エチル−η5−テトラメチルシクロペンタジエニル｝チタン、トリクロロ｛２−（２−メトキシフェニル）エチル−η5−テトラメチルシクロペンタジエニル｝チタン、トリクロロ｛２−（３−メトキシフェニル）エチル−η5−テトラメチルシクロペンタジエニル｝チタン、トリクロロ｛２−（４−メトキシフェニル）エチル−η5−テトラメチルシクロペンタジエニル｝チタン、トリクロロ｛２−（２，４−ジメトキシフェニル）エチル−η5−テトラメチルシクロペンタジエニル｝チタン、トリクロロ｛２−（２，６−ジメトキシフェニル）エチル−η5−テトラメチルシクロペンタジエニル｝チタン、トリクロロ｛２−（２，４，６−トリメトキシフェニル）エチル−η5−テトラメチルシクロペンタジエニル｝チタン、トリクロロ｛２−（２−フェノキシフェニル）エチル−η5−テトラメチルシクロペンタジエニル｝チタン、トリクロロ｛２−（３−フェノキシフェニル）エチル−η5−テトラメチルシクロペンタジエニル｝チタン、トリクロロ｛２−（４−フェノキシフェニル）エチル−η5−テトラメチルシクロペンタジエニル｝チタン、トリクロロ｛２−（２，４−ジフェノキシフェニル）エチル−η5−テトラメチルシクロペンタジエニル｝チタン、トリクロロ｛２−（２，６−ジフェノキシフェニル）エチル−η5−テトラメチルシクロペンタジエニル｝チタン、トリクロロ｛２−（２，４，６−トリフェノキシフェニル）エチル−η5−テトラメチルシクロペンタジエニル｝チタン、トリクロロ｛２−（２−フルオロフェニル）エチル−η5−テトラメチルシクロペンタジエニル｝チタン、トリクロロ｛２−（３−フルオロフェニル）エチル−η5−テトラメチルシクロペンタジエニル｝チタン、トリクロロ｛２−（４−フルオロフェニルエチル−η5−テトラメチルシクロペンタジエニル）チタン、トリクロロ｛２−（２−クロロフェニル）エチル−η5−テトラメチルシクロペンタジエニル｝チタン、トリクロロ｛２−（３−クロロフェニル）エチル−η5−テトラメチルシクロペンタジエニル｝チタン、トリクロロ｛２−（４−クロロフェニル）エチル−η5−テトラメチルシクロペンタジエニル｝チタン、トリクロロ｛２−（２−ブロモフェニル）エチル−η5−テトラメチルシクロペンタジエニル｝チタン、トリクロロ｛２−（３−ブロモフェニル）エチル−η5−テトラメチルシクロペンタジエニル｝チタン、トリクロロ｛２−（４−ブロモフェニル）エチル−η5−テトラメチルシクロペンタジエニル｝チタン、トリクロロ｛２−（２−ヨードフェニル）エチル−η5−テトラメチルシクロペンタジエニル｝チタン、トリクロロ｛２−（３−ヨードフェニル）エチル−η5−テトラメチルシクロペンタジエニル｝チタン、トリクロロ｛２−（４−ヨードフェニル）エチル−η5−テトラメチルシクロペンタジエニル｝チタン、トリクロロ｛２−（２，４−ジフルオロフェニル）エチル−η5−テトラメチルシクロペンタジエニル｝チタン、トリクロロ｛２−（２，６−ジフルオロフェニル）エチル−η5−テトラメチルシクロペンタジエニル｝チタン、トリクロロ｛２−（２，４−ジクロロフェニル）エチル−η5−テトラメチルシクロペンタジエニル｝チタン、トリクロロ｛２−（２，６−ジクロロフェニル）エチル−η5−テトラメチルシクロペンタジエニル｝チタン、トリクロロ｛２−（２，４−ジブロモフェニル）エチル−η5−テトラメチルシクロペンタジエニル｝チタン、トリクロロ｛２−（２，６−ジブロモフェニル）エチル−η5−テトラメチルシクロペンタジエニル｝チタン、トリクロロ｛２−（２，４−ジヨードフェニル）エチル−η5−テトラメチルシクロペンタジエニル｝チタン、トリクロロ｛２−（２，６−ジヨードフェニル）エチル−η5−テトラメチルシクロペンタジエニル｝チタン、トリクロロ｛２−（２，４，６−トリフルオロフェニル）エチル−η5−テトラメチルシクロペンタジエニル｝チタン、トリクロロ｛２−（２，４，６−トリクロロフェニル）エチル−η5−シテトラメチルクロペンタジエニル｝チタン、トリクロロ｛２−（２，４，６−トリブロモフェニル）エチル−η5−テトラメチルシクロペンタジエニル｝チタン、トリクロロ｛２−（２，４，６−トリヨードフェニル）エチル−η5−テトラメチルシクロペンタジエニル｝チタン、トリクロロ｛２−（２，３，５，６−テトラフルオロフェニル）エチル−η5−テトラメチルシクロペンタジエニル｝チタン、トリクロロ｛２−（２，３，５，６−テトラクロロフェニル）エチル−η5−テトラメチルシクロペンタジエニル｝チタン、トリクロロ｛２−（２，３，５，６−テトラブロモフェニル）エチル−η5−テトラメチルシクロペンタジエニル｝チタン、トリクロロ｛２−（２，３，５，６−テトラヨードフェニル）エチル−η5−テトラメチルシクロペンタジエニル｝チタン、トリクロロ｛２−（ペンタフルオロフェニル）エチル−η5−テトラメチルシクロペンタジエニル｝チタン、トリクロロ｛２−（ペンタクロロフェニル）エチル−η5−テトラメチルシクロペンタジエニル｝チタン、トリクロロ｛２−（ペンタブロモフェニル）エチル−η5−テトラメチルシクロペンタジエニル｝チタン、トリクロロ｛２−（ペンタヨードフェニル）エチル−η5−テトラメチルシクロペンタジエニル｝チタン、トリクロロ｛２−（２−トリフルオロメチルフェニル）エチル−η5−テトラメチルシクロペンタジエニル｝チタン、トリクロロ｛２−（３−トリフルオロメチルフェニル）エチル−η5−テトラメチルシクロペンタジエニル｝チタン、トリクロロ｛２−（４−トリフルオロメチルフェニル）エチル−η5−テトラメチルシクロペンタジエニル｝チタン、トリクロロ［２−｛２，４−ビス（トリフルオロメチル）フェニル｝エチル−η5−テトラメチルシクロペンタジエニル］チタン、トリクロロ［２−｛２，６−ビス（トリフルオロメチル）フェニル｝エチル−η5−テトラメチルシクロペンタジエニル］チタン、トリクロロ［２−｛２，４，６−トリス（トリフルオロメチル）フェニル｝エチル−η5−テトラメチルシクロペンタジエニル］チタン、トリクロロ（２−ナフタレニルエチル−η5−テトラメチルシクロペンタジエニル）チタン、トリクロロ（２−アントラセニルエチル−η5−テトラメチルシクロペンタジエニル）チタン、トリクロロ（２−トリフェニレニルエチル−η5−テトラメチルシクロペンタジエニル）チタン、トリクロロ（２−ピレニルエチル−η5−テトラメチルシクロペンタジエニル）チタン、トリクロロ｛２−（２−ピリジル）エチル−η5−テトラメチルシクロペンタジエニル｝チタン、トリクロロ｛２−（３−ピリジル）エチル−η5−テトラメチルシクロペンタジエニル｝チタン、トリクロロ｛２−（４−ピリジル）エチル−η5−テトラメチルシクロペンタジエニル｝チタン、トリクロロ｛２−（６−メチル−２−ピリジル）エチル−η5−テトラメチルシクロペンタジエニル｝チタン、トリクロロ｛２−（２−ピラジニル）エチル−η5−テトラメチルシクロペンタジエニル｝チタン、トリクロロ｛２−（２−ピリミジニル）エチル−η5−テトラメチルシクロペンタジエニル｝チタンなど（以下、これらの化合物を、化合物群（１１）と称する。）が挙げられる。
【００５６】
また、Ａが１，２−エチレン基であり、Ｃｐがη5−メチルシクロペンタジエニル基、η5−ジメチルシクロペンタジエニル基、η5−トリメチルシクロペンタジエニル基、η5−ｎ−ブチルシクロペンタジエニル基、η5−ｔｅｒｔ−ブチルシクロぺンタジエニル基、η5−フェニルシクロぺンタジエニル基、η5−トリメチルシリルシクロぺンタジエニル基、η5−ｔｅｒｔ−ブチルジメチルシリルシクロぺンタジエニル基、η5−インデニル基、η5−テトラヒドロインデニル基又はη5−フルオレニル基であり、Ｍがチタン原子であり、Ｘが塩素原子であり、ｎが３である化合物としては、上記化合物群（１０）で示した化合物のη5−シクロペンタジエニルを、η5−メチルシクロペンタジエニル、η5−ジメチルシクロペンタジエニル、η5−トリメチルシクロペンタジエニル、η5−ｎ−ブチルシクロペンタジエニル、η5−ｔｅｒｔ−ブチルシクロぺンタジエニル、η5−フェニルシクロぺンタジエニル、η5−トリメチルシリルシクロぺンタジエニル、η5−ｔｅｒｔ−ブチルジメチルシリルシクロぺンタジエニル、η5−インデニル、η5−テトラヒドロインデニル又はη5−フルオレニルに変更した化合物など（以下、これらの化合物を、化合物群（１２）と称する。）があげられる。
【００５７】
式［Ｉ］で示される遷移金属化合物としては、Ａが２，３−ジメチル−２，３−ブタンジイル基である化合物があげられ、例えば、Ａが２，３−ジメチル−２，３−ブタンジイル基であり、Ｃｐがη5−シクロペンタジエニル基であり、Ｍがチタン原子であり、Ｘが塩素原子であり、ｎが３である化合物としては、
トリクロロ（１，１，２，２−テトラメチル−２−フェニルエチル−η5−シクロペンタジエニル）チタン、トリクロロ｛１，１，２，２−テトラメチル−（２−メチルフェニル）エチル−η5−シクロペンタジエニル｝チタン、トリクロロ｛１，１，２，２−テトラメチル−（３−メチルフェニル）エチル−η5−シクロペンタジエニル｝チタン、トリクロロ｛１，１，２，２−テトラメチル−（４−メチルフェニル）エチル−η5−シクロペンタジエニル｝チタン、トリクロロ｛１，１，２，２−テトラメチル−（２−イソプロピルフェニル）エチル−η5−シクロペンタジエニル｝チタン、トリクロロ｛１，１，２，２−テトラメチル−（３−イソプロピルフェニル）エチル−η5−シクロペンタジエニル｝チタン、トリクロロ｛１，１，２，２−テトラメチル−（４−イソプロピルフェニル）エチル−η5−シクロペンタジエニル｝チタン、トリクロロ｛１，１，２，２−テトラメチル−（２−フェニルフェニル）エチル−η5−シクロペンタジエニル｝チタン、トリクロロ｛１，１，２，２−テトラメチル−（３−フェニルフェニル）エチル−η5−シクロペンタジエニル｝チタン、トリクロロ｛１，１，２，２−テトラメチル−（４−フェニルフェニル）エチル−η5−シクロペンタジエニル｝チタン、トリクロロ｛１，１，２，２−テトラメチル−（２，４−ジメチルフェニル）エチル−η5−シクロペンタジエニル｝チタン、トリクロロ｛１，１，２，２−テトラメチル−（２，６−ジメチルフェニル）エチル−η5−シクロペンタジエニル｝チタン、トリクロロ｛１，１，２，２−テトラメチル−（２，４−ジイソプロピルフェニル）エチル−η5−シクロペンタジエニル｝チタン、トリクロロ｛１，１，２，２−テトラメチル−（２，６−ジイソプロピルフェニル）エチル−η5−シクロペンタジエニル｝チタン、トリクロロ｛１，１，２，２−テトラメチル−（２，４−ジ−ｔｅｒｔ−ブチルフェニル）エチル−η5−シクロペンタジエニル｝チタン、トリクロロ｛１，１，２，２−テトラメチル−（２，６−ジ−ｔｅｒｔ−ブチルフェニル）エチル−η5−シクロペンタジエニル｝チタン、トリクロロ｛１，１，２，２−テトラメチル−（２，４−ジフェニルフェニル）エチル−η5−シクロペンタジエニル｝チタン、トリクロロ｛１，１，２，２−テトラメチル−（２，６−ジフェニルフェニル）エチル−η5−シクロペンタジエニル｝チタン、トリクロロ｛１，１，２，２−テトラメチル−（２，４，６−トリメチルフェニル）エチル−η5−シクロペンタジエニル｝チタン、トリクロロ｛１，１，２，２−テトラメチル−（２，４，６−トリイソプロピルフェニル）エチル−η5−シクロペンタジエニル｝チタン、トリクロロ｛１，１，２，２−テトラメチル−（２，４，６−トリ−ｔｅｒｔ−ブチルフェニル）エチル−η5−シクロペンタジエニル｝チタン、トリクロロ｛１，１，２，２−テトラメチル−（２，４，６−トリフェニルフェニル）エチル−η5−シクロペンタジエニル｝チタン、トリクロロ｛１，１，２，２−テトラメチル−（２−メトキシフェニル）エチル−η5−シクロペンタジエニル｝チタン、トリクロロ｛１，１，２，２−テトラメチル−（３−メトキシフェニル）エチル−η5−シクロペンタジエニル｝チタン、トリクロロ｛１，１，２，２−テトラメチル−（４−メトキシフェニル）エチル−η5−シクロペンタジエニル｝チタン、トリクロロ｛１，１，２，２−テトラメチル−（２，４−ジメトキシフェニル）エチル−η5−シクロペンタジエニル｝チタン、トリクロロ｛１，１，２，２−テトラメチル−（２，６−ジメトキシフェニル）エチル−η5−シクロペンタジエニル｝チタン、トリクロロ｛１，１，２，２−テトラメチル−（２，４，６−トリメトキシフェニル）エチル−η5−シクロペンタジエニル｝チタン、トリクロロ｛１，１，２，２−テトラメチル−（２−フェノキシフェニル）エチル−η5−シクロペンタジエニル｝チタン、トリクロロ｛１，１，２，２−テトラメチル−（３−フェノキシフェニル）エチル−η5−シクロペンタジエニル｝チタン、トリクロロ｛１，１，２，２−テトラメチル−（４−フェノキシフェニル）エチル−η5−シクロペンタジエニル｝チタン、トリクロロ｛１，１，２，２−テトラメチル−（２，４−ジフェノキシフェニル）エチル−η5−シクロペンタジエニル｝チタン、トリクロロ｛１，１，２，２−テトラメチル−（２，６−ジフェノキシフェニル）エチル−η5−シクロペンタジエニル｝チタン、トリクロロ｛１，１，２，２−テトラメチル−（２，４，６−トリフェノキシフェニル）エチル−η5−シクロペンタジエニル｝チタン、トリクロロ｛１，１，２，２−テトラメチル−（２−フルオロフェニル）エチル−η5−シクロペンタジエニル｝チタン、トリクロロ｛１，１，２，２−テトラメチル−（３−フルオロフェニル）エチル−η5−シクロペンタジエニル｝チタン、トリクロロ｛１，１，２，２−テトラメチル−（４−フルオロフェニルエチル−η5−シクロペンタジエニル）チタン、トリクロロ｛１，１，２，２−テトラメチル−（２−クロロフェニル）エチル−η5−シクロペンタジエニル｝チタン、トリクロロ｛１，１，２，２−テトラメチル−（３−クロロフェニル）エチル−η5−シクロペンタジエニル｝チタン、トリクロロ｛１，１，２，２−テトラメチル−（４−クロロフェニル）エチル−η5−シクロペンタジエニル｝チタン、トリクロロ｛１，１，２，２−テトラメチル−（２−ブロモフェニル）エチル−η5−シクロペンタジエニル｝チタン、トリクロロ｛１，１，２，２−テトラメチル−（３−ブロモフェニル）エチル−η5−シクロペンタジエニル｝チタン、トリクロロ｛１，１，２，２−テトラメチル−（４−ブロモフェニル）エチル−η5−シクロペンタジエニル｝チタン、トリクロロ｛１，１，２，２−テトラメチル−（２−ヨードフェニル）エチル−η5−シクロペンタジエニル｝チタン、トリクロロ｛１，１，２，２−テトラメチル−（３−ヨードフェニル）エチル−η5−シクロペンタジエニル｝チタン、トリクロロ｛１，１，２，２−テトラメチル−（４−ヨードフェニル）エチル−η5−シクロペンタジエニル｝チタン、トリクロロ｛１，１，２，２−テトラメチル−（２，４−ジフルオロフェニル）エチル−η5−シクロペンタジエニル｝チタン、トリクロロ｛１，１，２，２−テトラメチル−（２，６−ジフルオロフェニル）エチル−η5−シクロペンタジエニル｝チタン、トリクロロ｛１，１，２，２−テトラメチル−（２，４−ジクロロフェニル）エチル−η5−シクロペンタジエニル｝チタン、トリクロロ｛１，１，２，２−テトラメチル−（２，６−ジクロロフェニル）エチル−η5−シクロペンタジエニル｝チタン、トリクロロ｛１，１，２，２−テトラメチル−（２，４−ジブロモフェニル）エチル−η5−シクロペンタジエニル｝チタン、トリクロロ｛１，１，２，２−テトラメチル−（２，６−ジブロモフェニル）エチル−η5−シクロペンタジエニル｝チタン、トリクロロ｛１，１，２，２−テトラメチル−（２，４−ジヨードフェニル）エチル−η5−シクロペンタジエニル｝チタン、トリクロロ｛１，１，２，２−テトラメチル−（２，６−ジヨードフェニル）エチル−η5−シクロペンタジエニル｝チタン、トリクロロ｛１，１，２，２−テトラメチル−（２，４，６−トリフルオロフェニル）エチル−η5−シクロペンタジエニル｝チタン、トリクロロ｛１，１，２，２−テトラメチル−（２，４，６−トリクロロフェニル）エチル−η5−シクロペンタジエニル｝チタン、トリクロロ｛１，１，２，２−テトラメチル−（２，４，６−トリブロモフェニル）エチル−η5−シクロペンタジエニル｝チタン、トリクロロ｛１，１，２，２−テトラメチル−（２，４，６−トリヨードフェニル）エチル−η5−シクロペンタジエニル｝チタン、トリクロロ｛１，１，２，２−テトラメチル−（２，３，５，６−テトラフルオロフェニル）エチル−η5−シクロペンタジエニル｝チタン、トリクロロ｛１，１，２，２−テトラメチル−（２，３，５，６−テトラクロロフェニル）エチル−η5−シクロペンタジエニル｝チタン、トリクロロ｛１，１，２，２−テトラメチル−（２，３，５，６−テトラブロモフェニル）エチル−η5−シクロペンタジエニル｝チタン、トリクロロ｛１，１，２，２−テトラメチル−（２，３，５，６−テトラヨードフェニル）エチル−η5−シクロペンタジエニル｝チタン、トリクロロ｛１，１，２，２−テトラメチル−（ペンタフルオロフェニル）エチル−η5−シクロペンタジエニル｝チタン、トリクロロ｛１，１，２，２−テトラメチル−（ペンタクロロフェニル）エチル−η5−シクロペンタジエニル｝チタン、トリクロロ｛１，１，２，２−テトラメチル−（ペンタブロモフェニル）エチル−η5−シクロペンタジエニル｝チタン、トリクロロ｛１，１，２，２−テトラメチル−（ペンタヨードフェニル）エチル−η5−シクロペンタジエニル｝チタン、トリクロロ｛１，１，２，２−テトラメチル−（２−トリフルオロメチルフェニル）エチル−η5−シクロペンタジエニル｝チタン、トリクロロ｛１，１，２，２−テトラメチル−（３−トリフルオロメチルフェニル）エチル−η5−シクロペンタジエニル｝チタン、トリクロロ｛１，１，２，２−テトラメチル−（４−トリフルオロメチルフェニル）エチル−η5−シクロペンタジエニル｝チタン、トリクロロ［１，１，２，２−テトラメチル−｛２，４−ビス（トリフルオロメチル）フェニル｝エチル−η5−シクロペンタジエニル］チタン、トリクロロ［１，１，２，２−テトラメチル−｛２，６−ビス（トリフルオロメチル）フェニル｝エチル−η5−シクロペンタジエニル］チタン、トリクロロ［１，１，２，２−テトラメチル−｛２，４，６−トリス（トリフルオロメチル）フェニル｝エチル−η5−シクロペンタジエニル］チタン、トリクロロ（１，１，２，２−テトラメチル−ナフタレニルエチル−η5−シクロペンタジエニル）チタン、トリクロロ（２−アントラセニル−１，１，２，２−テトラメチルエチル−η5−シクロペンタジエニル）チタン、トリクロロ（１，１，２，２−テトラメチル−２−トリフェニレニルエチル−η5−シクロペンタジエニル）チタン、トリクロロ（１，１，２，２−テトラメチル−２−ピレニルエチル−η5−シクロペンタジエニル）チタン、トリクロロ｛１，１，２，２−テトラメチル−２−（２−ピリジル）エチル−η5−シクロペンタジエニル｝チタン、トリクロロ｛１，１，２，２−テトラメチル−２−（３−ピリジル）エチル−η5−シクロペンタジエニル｝チタン、トリクロロ｛１，１，２，２−テトラメチル−２−（４−ピリジル）エチル−η5−シクロペンタジエニル｝チタン、トリクロロ｛１，１，２，２−テトラメチル−２−（６−メチル−２−ピリジル）エチル−η5−シクロペンタジエニル｝チタン、トリクロロ｛１，１，２，２−テトラメチル−２−（２−ピラジニル）エチル−η5−シクロペンタジエニル｝チタン、トリクロロ｛１，１，２，２−テトラメチル−２−（２−ピリミジニル）エチル−η5−シクロペンタジエニル｝チタンなど（以下、これらの化合物を、
化合物群（１３）と称する。）が挙げられる。
【００５８】
また、Ａが２，３−ジメチル−２，３−ブタンジイル基であり、Ｃｐがη5−テトラメチルシクロペンタジエニル基であり、Ｍがチタン原子であり、Ｘが塩素原子であり、ｎが３である化合物としては、トリクロロ（１，１，２，２−テトラメチル−２−フェニルエチル−η5−テトラメチルシクロペンタジエニル）チタン、トリクロロ｛１，１，２，２−テトラメチル−２−（２−メチルフェニル）エチル−η5−テトラメチルシクロペンタジエニル｝チタン、トリクロロ｛１，１，２，２−テトラメチル−２−（３−メチルフェニル）エチル−η5−テトラメチルシクロペンタジエニル｝チタン、トリクロロ｛１，１，２，２−テトラメチル−２−（４−メチルフェニル）エチル−η5−テトラメチルシクロペンタジエニル｝チタン、トリクロロ｛１，１，２，２−テトラメチル−２−（２−イソプロピルフェニル）エチル−η5−テトラメチルシクロペンタジエニル｝チタン、トリクロロ｛１，１，２，２−テトラメチル−２−（３−イソプロピルフェニル）エチル−η5−テトラメチルシクロペンタジエニル｝チタン、トリクロロ｛１，１，２，２−テトラメチル−２−（４−イソプロピルフェニル）エチル−η5−テトラメチルシクロペンタジエニル｝チタン、トリクロロ｛１，１，２，２−テトラメチル−２−（２−フェニルフェニル）エチル−η5−テトラメチルシクロペンタジエニル｝チタン、トリクロロ｛１，１，２，２−テトラメチル−２−（３−フェニルフェニル）エチル−η5−テトラメチルシクロペンタジエニル｝チタン、トリクロロ｛１，１，２，２−テトラメチル−２−（４−フェニルフェニル）エチル−η5−テトラメチルシクロペンタジエニル｝チタン、トリクロロ｛１，１，２，２−テトラメチル−２−（２，４−ジメチルフェニル）エチル−η5−テトラメチルシクロペンタジエニル｝チタン、トリクロロ｛１，１，２，２−テトラメチル−２−（２，６−ジメチルフェニル）エチル−η5−テトラメチルシクロペンタジエニル｝チタン、トリクロロ｛１，１，２，２−テトラメチル−２−（２，４−ジイソプロピルフェニル）エチル−η5−テトラメチルシクロペンタジエニル｝チタン、トリクロロ｛１，１，２，２−テトラメチル−２−（２，６−ジイソプロピルフェニル）エチル−η5−テトラメチルシクロペンタジエニル｝チタン、トリクロロ｛１，１，２，２−テトラメチル−２−（２，４−ジ−ｔｅｒｔ−ブチルフェニル）エチル−η5−テトラメチルシクロペンタジエニル｝チタン、トリクロロ｛１，１，２，２−テトラメチル−２−（２，６−ジ−ｔｅｒｔ−ブチルフェニル）エチル−η5−テトラメチルシクロペンタジエニル｝チタン、トリクロロ｛１，１，２，２−テトラメチル−２−（２，４−ジフェニルフェニル）エチル−η5−テトラメチルシクロペンタジエニル｝チタン、トリクロロ｛１，１，２，２−テトラメチル−２−（２，６−ジフェニルフェニル）エチル−η5−テトラメチルシクロペンタジエニル｝チタン、トリクロロ｛１，１，２，２−テトラメチル−２−（２，４，６−トリメチルフェニル）エチル−η5−テトラメチルシクロペンタジエニル｝チタン、トリクロロ｛１，１，２，２−テトラメチル−２−（２，４，６−トリイソプロピルフェニル）エチル−η5−テトラメチルシクロペンタジエニル｝チタン、トリクロロ｛１，１，２，２−テトラメチル−２−（２，４，６−トリ−ｔｅｒｔ−ブチルフェニル）エチル−η5−テトラメチルシクロペンタジエニル｝チタン、トリクロロ｛１，１，２，２−テトラメチル−２−（２，４，６−トリフェニルフェニル）エチル−η5−テトラメチルシクロペンタジエニル｝チタン、トリクロロ｛１，１，２，２−テトラメチル−２−（２−メトキシフェニル）エチル−η5−テトラメチルシクロペンタジエニル｝チタン、トリクロロ｛１，１，２，２−テトラメチル−２−（３−メトキシフェニル）エチル−η5−テトラメチルシクロペンタジエニル｝チタン、トリクロロ｛１，１，２，２−テトラメチル−２−（４−メトキシフェニル）エチル−η5−テトラメチルシクロペンタジエニル｝チタン、トリクロロ｛１，１，２，２−テトラメチル−２−（２，４−ジメトキシフェニル）エチル−η5−テトラメチルシクロペンタジエニル｝チタン、トリクロロ｛１，１，２，２−テトラメチル−２−（２，６−ジメトキシフェニル）エチル−η5−テトラメチルシクロペンタジエニル｝チタン、トリクロロ｛１，１，２，２−テトラメチル−２−（２，４，６−トリメトキシフェニル）エチル−η5−テトラメチルシクロペンタジエニル｝チタン、トリクロロ｛１，１，２，２−テトラメチル−２−（２−フェノキシフェニル）エチル−η5−テトラメチルシクロペンタジエニル｝チタン、トリクロロ｛１，１，２，２−テトラメチル−２−（３−フェノキシフェニル）エチル−η5−テトラメチルシクロペンタジエニル｝チタン、トリクロロ｛１，１，２，２−テトラメチル−２−（４−フェノキシフェニル）エチル−η5−テトラメチルシクロペンタジエニル｝チタン、トリクロロ｛１，１，２，２−テトラメチル−２−（２，４−ジフェノキシフェニル）エチル−η5−テトラメチルシクロペンタジエニル｝チタン、トリクロロ｛１，１，２，２−テトラメチル−２−（２，６−ジフェノキシフェニル）エチル−η5−テトラメチルシクロペンタジエニル｝チタン、トリクロロ｛１，１，２，２−テトラメチル−２−（２，４，６−トリフェノキシフェニル）エチル−η5−テトラメチルシクロペンタジエニル｝チタン、トリクロロ｛１，１，２，２−テトラメチル−２−（２−フルオロフェニル）エチル−η5−テトラメチルシクロペンタジエニル｝チタン、トリクロロ｛１，１，２，２−テトラメチル−２−（３−フルオロフェニル）エチル−η5−テトラメチルシクロペンタジエニル｝チタン、トリクロロ｛１，１，２，２−テトラメチル−２−（４−フルオロフェニル）エチル−η5−テトラメチルシクロペンタジエニル）チタン、トリクロロ｛１，１，２，２−テトラメチル−２−（２−クロロフェニル）エチル−η5−テトラメチルシクロペンタジエニル｝チタン、トリクロロ｛１，１，２，２−テトラメチル−２−（３−クロロフェニル）エチル−η5−テトラメチルシクロペンタジエニル｝チタン、トリクロロ｛１，１，２，２−テトラメチル−２−（４−クロロフェニル）エチル−η5−テトラメチルシクロペンタジエニル｝チタン、トリクロロ｛１，１，２，２−テトラメチル−２−（２−ブロモフェニル）エチル−η5−テトラメチルシクロペンタジエニル｝チタン、トリクロロ｛１，１，２，２−テトラメチル−２−（３−ブロモフェニル）エチル−η5−テトラメチルシクロペンタジエニル｝チタン、トリクロロ｛１，１，２，２−テトラメチル−２−（４−ブロモフェニル）エチル−η5−テトラメチルシクロペンタジエニル｝チタン、トリクロロ｛１，１，２，２−テトラメチル−２−（２−ヨードフェニル）エチル−η5−テトラメチルシクロペンタジエニル｝チタン、トリクロロ｛１，１，２，２−テトラメチル−２−（３−ヨードフェニル）エチル−η5−テトラメチルシクロペンタジエニル｝チタン、トリクロロ｛１，１，２，２−テトラメチル−２−（４−ヨードフェニル）エチル−η5−テトラメチルシクロペンタジエニル｝チタン、トリクロロ｛１，１，２，２−テトラメチル−２−（２，４−ジフルオロフェニル）エチル−η5−テトラメチルシクロペンタジエニル｝チタン、トリクロロ｛１，１，２，２−テトラメチル−２−（２，６−ジフルオロフェニル）エチル−η5−テトラメチルシクロペンタジエニル｝チタン、トリクロロ｛１，１，２，２−テトラメチル−２−（２，４−ジクロロフェニル）エチル−η5−テトラメチルシクロペンタジエニル｝チタン、トリクロロ｛１，１，２，２−テトラメチル−２−（２，６−ジクロロフェニル）エチル−η5−テトラメチルシクロペンタジエニル｝チタン、トリクロロ｛１，１，２，２−テトラメチル−２−（２，４−ジブロモフェニル）エチル−η5−テトラメチルシクロペンタジエニル｝チタン、トリクロロ｛１，１，２，２−テトラメチル−２−（２，６−ジブロモフェニル）エチル−η5−テトラメチルシクロペンタジエニル｝チタン、トリクロロ｛１，１，２，２−テトラメチル−２−（２，４−ジヨードフェニル）エチル−η5−テトラメチルシクロペンタジエニル｝チタン、トリクロロ｛１，１，２，２−テトラメチル−２−（２，６−ジヨードフェニル）エチル−η5−テトラメチルシクロペンタジエニル｝チタン、トリクロロ｛１，１，２，２−テトラメチル−２−（２，４，６−トリフルオロフェニル）エチル−η5−テトラメチルシクロペンタジエニル｝チタン、トリクロロ｛１，１，２，２−テトラメチル−２−（２，４，６−トリクロロフェニル）エチル−η5−シテトラメチルクロペンタジエニル｝チタン、トリクロロ｛１，１，２，２−テトラメチル−２−（２，４，６−トリブロモフェニル）エチル−η5−テトラメチルシクロペンタジエニル｝チタン、トリクロロ｛１，１，２，２−テトラメチル−２−（２，４，６−トリヨードフェニル）エチル−η5−テトラメチルシクロペンタジエニル｝チタン、トリクロロ｛１，１，２，２−テトラメチル−２−（２，３，５，６−テトラフルオロフェニル）エチル−η5−テトラメチルシクロペンタジエニル｝チタン、トリクロロ｛１，１，２，２−テトラメチル−２−（２，３，５，６−テトラクロロフェニル）エチル−η5−テトラメチルシクロペンタジエニル｝チタン、トリクロロ｛１，１，２，２−テトラメチル−２−（２，３，５，６−テトラブロモフェニル）エチル−η5−テトラメチルシクロペンタジエニル｝チタン、トリクロロ｛１，１，２，２−テトラメチル−２−（２，３，５，６−テトラヨードフェニル）エチル−η5−テトラメチルシクロペンタジエニル｝チタン、トリクロロ｛１，１，２，２−テトラメチル−２−（ペンタフルオロフェニル）エチル−η5−テトラメチルシクロペンタジエニル｝チタン、トリクロロ｛１，１，２，２−テトラメチル−２−（ペンタクロロフェニル）エチル−η5−テトラメチルシクロペンタジエニル｝チタン、トリクロロ｛１，１，２，２−テトラメチル−２−（ペンタブロモフェニル）エチル−η5−テトラメチルシクロペンタジエニル｝チタン、トリクロロ｛１，１，２，２−テトラメチル−２−（ペンタヨードフェニル）エチル−η5−テトラメチルシクロペンタジエニル｝チタン、トリクロロ｛１，１，２，２−テトラメチル−２−（２−トリフルオロメチルフェニル）エチル−η5−テトラメチルシクロペンタジエニル｝チタン、トリクロロ｛１，１，２，２−テトラメチル−２−（３−トリフルオロメチルフェニル）エチル−η5−テトラメチルシクロペンタジエニル｝チタン、トリクロロ｛１，１，２，２−テトラメチル−２−（４−トリフルオロメチルフェニル）エチル−η5−テトラメチルシクロペンタジエニル｝チタン、トリクロロ［１，１，２，２−テトラメチル−２−｛２，４−ビス（トリフルオロメチル）フェニル｝エチル−η5−テトラメチルシクロペンタジエニル］チタン、トリクロロ［１，１，２，２−テトラメチル−２−｛２，６−ビス（トリフルオロメチル）フェニル｝エチル−η5−テトラメチルシクロペンタジエニル］チタン、トリクロ
ロ［１，１，２，２−テトラメチル−２−｛２，４，６−トリス（トリフルオロメチル）フェニル｝エチル−η5−テトラメチルシクロペンタジエニル］チタン、トリクロロ（１，１，２，２−テトラメチル−２−ナフタレニルエチル−η5−テトラメチルシクロペンタジエニル）チタン、トリクロロ（２−アントラセニル−１，１，２，２−テトラメチルエチル−η5−テトラメチルシクロペンタジエニル）チタン、トリクロロ（１，１，２，２−テトラメチル−２−トリフェニレニルエチル−η5−テトラメチルシクロペンタジエニル）チタン、トリクロロ（１，１，２，２−テトラメチル−２−ピレニルエチル−η5−テトラメチルシクロペンタジエニル）チタン、トリクロロ｛１，１，２，２−テトラメチル−２−（２−ピリジル）エチル−η5−テトラメチルシクロペンタジエニル｝チタン、トリクロロ｛１，１，２，２−テトラメチル−２−（３−ピリジル）エチル−η5−テトラメチルシクロペンタジエニル｝チタン、トリクロロ｛１，１，２，２−テトラメチル−２−（４−ピリジル）エチル−η5−テトラメチルシクロペンタジエニル｝チタン、トリクロロ｛１，１，２，２−テトラメチル−２−（６−メチル−２−ピリジル）エチル−η5−テトラメチルシクロペンタジエニル｝チタン、トリクロロ｛１，１，２，２−テトラメチル−２−（２−ピラジニル）エチル−η5−テトラメチルシクロペンタジエニル｝チタン、トリクロロ｛１，１，２，２−テトラメチル−２−（２−ピリミジニル）エチル−η5−テトラメチルシクロペンタジエニル｝チタンなど（以下、これらの化合物を、化合物群（１４）と称する。）が挙げられる。
【００５９】
また、Ａが２，３−ジメチル−２，３−ブタンジイル基であり、Ｃｐがη5−メチルシクロペンタジエニル基、η5−ジメチルシクロペンタジエニル基、η5−トリメチルシクロペンタジエニル基、η5−ｎ−ブチルシクロペンタジエニル基、η5−ｔｅｒｔ−ブチルシクロぺンタジエニル基、η5−フェニルシクロぺンタジエニル基、η5−トリメチルシリルシクロぺンタジエニル基、η5−ｔｅｒｔ−ブチルジメチルシリルシクロぺンタジエニル基、η5−インデニル基、η5−テトラヒドロインデニル基又はη5−フルオレニル基であり、Ｍがチタン原子であり、Ｘが塩素原子であり、ｎが３である化合物としては、上記化合物群（１３）で示した化合物のη5−シクロペンタジエニルを、η5−メチルシクロペンタジエニル、η5−ジメチルシクロペンタジエニル、η5−トリメチルシクロペンタジエニル、η5−ｎ−ブチルシクロペンタジエニル、η5−ｔｅｒｔ−ブチルシクロぺンタジエニル、η5−フェニルシクロぺンタジエニル、η5−トリメチルシリルシクロぺンタジエニル、η5−ｔｅｒｔ−ブチルジメチルシリルシクロぺンタジエニル、η5−インデニル、η5−テトラヒドロインデニル又はη5−フルオレニルに変更した化合物など（以下、これらの化合物を、化合物群（１５）と称する。）があげられる。
【００６０】
式［Ｉ］で示される遷移金属化合物としては、Ａが１，４−フェニレン基である化合物があげられ、例えば、Ａが１，４−フェニレン基であり、Ｃｐがη5−シクロペンタジエニル基であり、Ｍがチタン原子であり、Ｘが塩素原子であり、ｎが３である化合物としては、トリクロロ（４−フェニルフェニル−η5−シクロペンタジエニル）チタン、トリクロロ｛４−（２−メチルフェニル）フェニル−η5−シクロペンタジエニル｝チタン、トリクロロ｛４−（３−メチルフェニル）フェニル−η5−シクロペンタジエニル｝チタン、トリクロロ｛４−（４−メチルフェニル）フェニル−η5−シクロペンタジエニル｝チタン、トリクロロ｛４−（２−イソプロピルフェニル）フェニル−η5−シクロペンタジエニル｝チタン、トリクロロ｛４−（３−イソプロピルフェニル）フェニル−η5−シクロペンタジエニル｝チタン、トリクロロ｛４−（４−イソプロピルフェニル）フェニル−η5−シクロペンタジエニル｝チタン、トリクロロ｛４−（２−フェニルフェニル）フェニル−η5−シクロペンタジエニル｝チタン、トリクロロ｛４−（３−フェニルフェニル）フェニル−η5−シクロペンタジエニル｝チタン、トリクロロ｛４−（４−フェニルフェニル）フェニル−η5−シクロペンタジエニル｝チタン、トリクロロ｛４−（２，４−ジメチルフェニル）フェニル−η5−シクロペンタジエニル｝チタン、トリクロロ｛４−（２，６−ジメチルフェニル）フェニル−η5−シクロペンタジエニル｝チタン、トリクロロ｛４−（２，４−ジイソプロピルフェニル）フェニル−η5−シクロペンタジエニル｝チタン、トリクロロ｛４−（２，６−ジイソプロピルフェニル）フェニル−η5−シクロペンタジエニル｝チタン、トリクロロ｛４−（２，４−ジ−ｔｅｒｔ−ブチルフェニル）フェニル−η5−シクロペンタジエニル｝チタン、トリクロロ｛４−（２，６−ジ−ｔｅｒｔ−ブチルフェニル）フェニル−η5−シクロペンタジエニル｝チタン、トリクロロ｛４−（２，４−ジフェニルフェニル）フェニル−η5−シクロペンタジエニル｝チタン、トリクロロ｛４−（２，６−ジフェニルフェニル）フェニル−η5−シクロペンタジエニル｝チタン、トリクロロ｛４−（２，４，６−トリメチルフェニル）フェニル−η5−シクロペンタジエニル｝チタン、トリクロロ｛４−（２，４，６−トリイソプロピルフェニル）フェニル−η5−シクロペンタジエニル｝チタン、トリクロロ｛４−（２，４，６−トリ−ｔｅｒｔ−ブチルフェニル）フェニル−η5−シクロペンタジエニル｝チタン、トリクロロ｛４−（２，４，６−トリフェニルフェニル）フェニル−η5−シクロペンタジエニル｝チタン、トリクロロ｛４−（２−メトキシフェニル）フェニル−η5−シクロペンタジエニル｝チタン、トリクロロ｛４−（３−メトキシフェニル）フェニル−η5−シクロペンタジエニル｝チタン、トリクロロ｛４−（４−メトキシフェニル）フェニル−η5−シクロペンタジエニル｝チタン、トリクロロ｛４−（２，４−ジメトキシフェニル）フェニル−η5−シクロペンタジエニル｝チタン、トリクロロ｛４−（２，６−ジメトキシフェニル）フェニル−η5−シクロペンタジエニル｝チタン、トリクロロ｛４−（２，４，６−トリメトキシフェニル）フェニル−η5−シクロペンタジエニル｝チタン、トリクロロ｛４−（２−フェノキシフェニル）フェニル−η5−シクロペンタジエニル｝チタン、トリクロロ｛４−（３−フェノキシフェニル）フェニル−η5−シクロペンタジエニル｝チタン、トリクロロ｛４−（４−フェノキシフェニル）フェニル−η5−シクロペンタジエニル｝チタン、トリクロロ｛４−（２，４−ジフェノキシフェニル）フェニル−η5−シクロペンタジエニル｝チタン、トリクロロ｛４−（２，６−ジフェノキシフェニル）フェニル−η5−シクロペンタジエニル｝チタン、トリクロロ｛４ル−（２，４，６−トリフェノキシフェニル）フェニル−η5−シクロペンタジエニル｝チタン、トリクロロ｛４−（２−フルオロフェニル）フェニル−η5−シクロペンタジエニル｝チタン、トリクロロ｛４−（３−フルオロフェニル）フェニル−η5−シクロペンタジエニル｝チタン、トリクロロ｛４−（４−フルオロフェニル）フェニル−η5−シクロペンタジエニル｝チタン、トリクロロ｛４−（２−クロロフェニル）フェニル−η5−シクロペンタジエニル｝チタン、トリクロロ｛４−（３−クロロフェニル）フェニル−η5−シクロペンタジエニル｝チタン、トリクロロ｛４−（４−クロロフェニル）フェニル−η5−シクロペンタジエニル｝チタン、トリクロロ｛４−（２−ブロモフェニル）フェニル−η5−シクロペンタジエニル｝チタン、トリクロロ｛４−（３−ブロモフェニル）フェニル−η5−シクロペンタジエニル｝チタン、トリクロロ｛４−（４−ブロモフェニル）フェニル−η5−シクロペンタジエニル｝チタン、トリクロロ｛４−（２−ヨードフェニル）フェニル−η5−シクロペンタジエニル｝チタン、トリクロロ｛４−（３−ヨードフェニル）フェニル−η5−シクロペンタジエニル｝チタン、トリクロロ｛４−（４−ヨードフェニル）フェニル−η5−シクロペンタジエニル｝チタン、トリクロロ｛４−（２，４−ジフルオロフェニル）フェニル−η5−シクロペンタジエニル｝チタン、トリクロロ｛４−（２，６−ジフルオロフェニル）フェニル−η5−シクロペンタジエニル｝チタン、トリクロロ｛４−（２，４−ジクロロフェニル）フェニル−η5−シクロペンタジエニル｝チタン、トリクロロ｛４−（２，６−ジクロロフェニル）フェニル−η5−シクロペンタジエニル｝チタン、トリクロロ｛４−（２，４−ジブロモフェニル）フェニル−η5−シクロペンタジエニル｝チタン、トリクロロ｛４−（２，６−ジブロモフェニル）フェニル−η5−シクロペンタジエニル｝チタン、トリクロロ｛４−（２，４−ジヨードフェニル）フェニル−η5−シクロペンタジエニル｝チタン、トリクロロ｛４−（２，６−ジヨードフェニル）フェニル−η5−シクロペンタジエニル｝チタン、トリクロロ｛４−（２，４，６−トリフルオロフェニル）フェニル−η5−シクロペンタジエニル｝チタン、トリクロロ｛４−（２，４，６−トリクロロフェニル）フェニル−η5−シクロペンタジエニル｝チタン、トリクロロ｛４−（２，４，６−トリブロモフェニル）フェニル−η5−シクロペンタジエニル｝チタン、トリクロロ｛４−（２，４，６−トリヨードフェニル）フェニル−η5−シクロペンタジエニル｝チタン、トリクロロ｛４ル−（２，３，５，６−テトラフルオロフェニル）フェニル−η5−シクロペンタジエニル｝チタン、トリクロロ｛４−（２，３，５，６−テトラクロロフェニル）フェニル−η5−シクロペンタジエニル｝チタン、トリクロロ｛４−（２，３，５，６−テトラブロモフェニル）フェニル−η5−シクロペンタジエニル｝チタン、トリクロロ｛４−（２，３，５，６−テトラヨードフェニル）フェニル−η5−シクロペンタジエニル｝チタン、トリクロロ｛４−（ペンタフルオロフェニル）フェニル−η5−シクロペンタジエニル｝チタン、トリクロロ｛４ル−（ペンタクロロフェニル）フェニル−η5−シクロペンタジエニル｝チタン、トリクロロ｛４−（ペンタブロモフェニル）フェニル−η5−シクロペンタジエニル｝チタン、トリクロロ｛４−（ペンタヨードフェニル）フェニル−η5−シクロペンタジエニル｝チタン、トリクロロ｛４−（２−トリフルオロメチルフェニル）フェニル−η5−シクロペンタジエニル｝チタン、トリクロロ｛４−（３−トリフルオロメチルフェニル）フェニル−η5−シクロペンタジエニル｝チタン、トリクロロ｛４−（４−トリフルオロメチルフェニル）フェニル−η5−シクロペンタジエニル｝チタン、トリクロロ［４−｛２，４−ビス（トリフルオロメチル）フェニル｝フェニル−η5−シクロペンタジエニル］チタン、トリクロロ［４−｛２，６−ビス（トリフルオロメチル）フェニル｝フェニル−η5−シクロペンタジエニル］チタン、トリクロロ［４−｛２，４，６−トリス（トリフルオロメチル）フェニル｝フェニル−η5−シクロペンタジエニル］チタン、トリクロロ（４−ナフタレニルフェニル−η5−シクロペンタジエニル）チタン、トリクロロ（４−アントラセニルフェニル−η5−シクロペンタジエニル）チタン、トリクロロ（４−トリフェニレニルフェニル−η5−シクロペンタジエニル）チタン、トリクロロ｛４−（２−ピレニル）フェニル−η5−シクロペンタジエニル｝チタン、トリクロロ｛４−（２−ピリジル）フェニル−η5−シクロペンタジエニル｝チタン、トリクロロ｛４−（３−ピリジル）フェニル−η5−シクロペンタジエニル｝チタン、トリクロロ｛４−（４−ピリジル）フェニル−η5−シクロペンタジエニル｝チタン、トリクロロ｛４−（６−メチル−２−ピリジル）フェニル−η5−シクロペンタジエニル｝チタン、トリクロロ｛４−（２−ピラジニル）フェニル−η5−シクロペンタジエニル｝チタン、トリクロロ｛４−（２−ピリミジニル）フェニル−η5−シクロペンタジエニル｝チタンなど（以下、これらの化合物を、化合物群（１６）と称する。）が挙げられる。
【００６１】
また、Ａが１，４−フェニレン基であり、Ｃｐがη5−テトラメチルシクロペンタジエニル基であり、Ｍがチタン原子であり、Ｘが塩素原子であり、ｎが３である化合物としては、トリクロロ（４−フェニルフェニル−η5−テトラメチルシクロペンタジエニル）チタン、トリクロロ｛４−（２−メチルフェニル）フェニル−η5−テトラメチルシクロペンタジエニル｝チタン、トリクロロ｛４−（３−メチルフェニル）フェニル−η5−テトラメチルシクロペンタジエニル｝チタン、トリクロロ｛４−（４−メチルフェニル）フェニル−η5−テトラメチルシクロペンタジエニル｝チタン、トリクロロ｛４−（２−イソプロピルフェニル）フェニル−η5−テトラメチルシクロペンタジエニル｝チタン、トリクロロ｛４−（３−イソプロピルフェニル）フェニル−η5−テトラメチルシクロペンタジエニル｝チタン、トリクロロ｛４−（４−イソプロピルフェニル）フェニル−η5−テトラメチルシクロペンタジエニル｝チタン、トリクロロ｛４−（２−フェニルフェニル）フェニル−η5−テトラメチルシクロペンタジエニル｝チタン、トリクロロ｛４−（３−フェニルフェニル）フェニル−η5−テトラメチルシクロペンタジエニル｝チタン、トリクロロ｛４−（４−フェニルフェニル）フェニル−η5−テトラメチルシクロペンタジエニル｝チタン、トリクロロ｛４−（２，４−ジメチルフェニル）フェニル−η5−テトラメチルシクロペンタジエニル｝チタン、トリクロロ｛４−（２，６−ジメチルフェニル）フェニル−η5−テトラメチルシクロペンタジエニル｝チタン、トリクロロ｛４−（２，４−ジイソプロピルフェニル）フェニル−η5−テトラメチルシクロペンタジエニル｝チタン、トリクロロ｛４−（２，６−ジイソプロピルフェニル）フェニル−η5−テトラメチルシクロペンタジエニル｝チタン、トリクロロ｛４−（２，４−ジ−ｔｅｒｔ−ブチルフェニル）フェニル−η5−テトラメチルシクロペンタジエニル｝チタン、トリクロロ｛４−（２，６−ジ−ｔｅｒｔ−ブチルフェニル）フェニル−η5−テトラメチルシクロペンタジエニル｝チタン、トリクロロ｛４−（２，４−ジフェニルフェニル）フェニル−η5−テトラメチルシクロペンタジエニル｝チタン、トリクロロ｛４−（２，６−ジフェニルフェニル）フェニル−η5−テトラメチルシクロペンタジエニル｝チタン、トリクロロ｛４−（２，４，６−トリメチルフェニル）フェニル−η5−テトラメチルシクロペンタジエニル｝チタン、トリクロロ｛４−（２，４，６−トリイソプロピルフェニル）フェニル−η5−テトラメチルシクロペンタジエニル｝チタン、トリクロロ｛４−（２，４，６−トリ−ｔｅｒｔ−ブチルフェニル）フェニル−η5−テトラメチルシクロペンタジエニル｝チタン、トリクロロ｛４−（２，４，６−トリフェニルフェニル）フェニル−η5−テトラメチルシクロペンタジエニル｝チタン、トリクロロ｛４−（２−メトキシフェニル）フェニル−η5−テトラメチルシクロペンタジエニル｝チタン、トリクロロ｛４−（３−メトキシフェニル）フェニル−η5−テトラメチルシクロペンタジエニル｝チタン、トリクロロ｛４−（４−メトキシフェニル）フェニル−η5−テトラメチルシクロペンタジエニル｝チタン、トリクロロ｛４−（２，４−ジメトキシフェニル）フェニル−η5−テトラメチルシクロペンタジエニル｝チタン、トリクロロ｛４−（２，６−ジメトキシフェニル）フェニル−η5−テトラメチルシクロペンタジエニル｝チタン、トリクロロ｛４−（２，４，６−トリメトキシフェニル）フェニル−η5−テトラメチルシクロペンタジエニル｝チタン、トリクロロ｛４−（２−フェノキシフェニル）フェニル−η5−テトラメチルシクロペンタジエニル｝チタン、トリクロロ｛４−（３−フェノキシフェニル）フェニル−η5−テトラメチルシクロペンタジエニル｝チタン、トリクロロ｛４−（４−フェノキシフェニル）フェニル−η5−テトラメチルシクロペンタジエニル｝チタン、トリクロロ｛４−（２，４−ジフェノキシフェニル）フェニル−η5−テトラメチルシクロペンタジエニル｝チタン、トリクロロ｛４−（２，６−ジフェノキシフェニル）フェニル−η5−テトラメチルシクロペンタジエニル｝チタン、トリクロロ｛４−（２，４，６−トリフェノキシフェニル）フェニル−η5−テトラメチルシクロペンタジエニル｝チタン、トリクロロ｛４−（２−フルオロフェニル）フェニル−η5−テトラメチルシクロペンタジエニル｝チタン、トリクロロ｛４−（３−フルオロフェニル）フェニル−η5−テトラメチルシクロペンタジエニル｝チタン、トリクロロ｛４−（４−フルオロフェニル）フェニル−η5−テトラメチルシクロペンタジエニル｝チタン、トリクロロ｛４−（２−クロロフェニル）フェニル−η5−テトラメチルシクロペンタジエニル｝チタン、トリクロロ｛４−（３−クロロフェニル）フェニル−η5−テトラメチルシクロペンタジエニル｝チタン、トリクロロ｛４−（４−クロロフェニル）フェニル−η5−テトラメチルシクロペンタジエニル｝チタン、トリクロロ｛４−（２−ブロモフェニル）フェニル−η5−テトラメチルシクロペンタジエニル｝チタン、トリクロロ｛４−（３−ブロモフェニル）フェニル−η5−テトラメチルシクロペンタジエニル｝チタン、トリクロロ｛４−（４−ブロモフェニル）フェニル−η5−テトラメチルシクロペンタジエニル｝チタン、トリクロロ｛４−（２−ヨードフェニル）フェニル−η5−テトラメチルシクロペンタジエニル｝チタン、トリクロロ｛４−（３−ヨードフェニル）フェニル−η5−テトラメチルシクロペンタジエニル｝チタン、トリクロロ｛４−（４−ヨードフェニル）フェニル−η5−テトラメチルシクロペンタジエニル｝チタン、トリクロロ｛４−（２，４−ジフルオロフェニル）フェニル−η5−テトラメチルシクロペンタジエニル｝チタン、トリクロロ｛４−（２，６−ジフルオロフェニル）フェニル−η5−テトラメチルシクロペンタジエニル｝チタン、トリクロロ｛４−（２，４−ジクロロフェニル）フェニル−η5−テトラメチルシクロペンタジエニル｝チタン、トリクロロ｛４−（２，６−ジクロロフェニル）フェニル−η5−テトラメチルシクロペンタジエニル｝チタン、トリクロロ｛４−（２，４−ジブロモフェニル）フェニル−η5−テトラメチルシクロペンタジエニル｝チタン、トリクロロ｛４−（２，６−ジブロモフェニル）フェニル−η5−テトラメチルシクロペンタジエニル｝チタン、トリクロロ｛４−（２，４−ジヨードフェニル）フェニル−η5−テトラメチルシクロペンタジエニル｝チタン、トリクロロ｛４−（２，６−ジヨードフェニル）フェニル−η5−テトラメチルシクロペンタジエニル｝チタン、トリクロロ｛４−（２，４，６−トリフルオロフェニル）フェニル−η5−テトラメチルシクロペンタジエニル｝チタン、トリクロロ｛４−（２，４，６−トリクロロフェニル）フェニル−η5−シテトラメチルクロペンタジエニル｝チタン、トリクロロ｛４−（２，４，６−トリブロモフェニル）フェニル−η5−テトラメチルシクロペンタジエニル｝チタン、トリクロロ｛４−（２，４，６−トリヨードフェニル）フェニル−η5−テトラメチルシクロペンタジエニル｝チタン、トリクロロ｛４−（２，３，５，６−テトラフルオロフェニル）フェニル−η5−テトラメチルシクロペンタジエニル｝チタン、トリクロロ｛４−（２，３，５，６−テトラクロロフェニル）フェニル−η5−テトラメチルシクロペンタジエニル｝チタン、トリクロロ｛４−（２，３，５，６−テトラブロモフェニル）フェニル−η5−テトラメチルシクロペンタジエニル｝チタン、トリクロロ｛４−（２，３，５，６−テトラヨードフェニル）フェニル−η5−テトラメチルシクロペンタジエニル｝チタン、トリクロロ｛４−（ペンタフルオロフェニル）フェニル−η5−テトラメチルシクロペンタジエニル｝チタン、トリクロロ｛４−（ペンタクロロフェニル）フェニル−η5−テトラメチルシクロペンタジエニル｝チタン、トリクロロ｛４−（ペンタブロモフェニル）フェニル−η5−テトラメチルシクロペンタジエニル｝チタン、トリクロロ｛４−（ペンタヨードフェニル）フェニル−η5−テトラメチルシクロペンタジエニル｝チタン、トリクロロ｛４−（２−トリフルオロメチルフェニル）フェニル−η5−テトラメチルシクロペンタジエニル｝チタン、トリクロロ｛４−（３−トリフルオロメチルフェニル）フェニル−η5−テトラメチルシクロペンタジエニル｝チタン、トリクロロ｛４−（４−トリフルオロメチルフェニル）フェニル−η5−テトラメチルシクロペンタジエニル｝チタン、トリクロロ［４−｛２，４−ビス（トリフルオロメチル）フェニル｝フェニル−η5−テトラメチルシクロペンタジエニル］チタン、トリクロロ［４−｛２，６−ビス（トリフルオロメチル）フェニル｝フェニル−η5−テトラメチルシクロペンタジエニル］チタン、トリクロロ［４−｛２，４，６−トリス（トリフルオロメチル）フェニル｝フェニル−η5−テトラメチルシクロペンタジエニル］チタン、トリクロロ（４−ナフタレニルフェニル−η5−テトラメチルシクロペンタジエニル）チタン、トリクロロ（４−アントラセニルフェニル−η5−テトラメチルシクロペンタジエニル）チタン、トリクロロ（４−トリフェニレニルフェニル−η5−テトラメチルシクロペンタジエニル）チタン、トリクロロ（４−ピレニルフェニル−η5−テトラメチルシクロペンタジエニル）チタン、トリクロロ｛４−（２−ピリジル）フェニル−η5−テトラメチルシクロペンタジエニル｝チタン、トリクロロ｛４−（３−ピリジル）フェニル−η5−テトラメチルシクロペンタジエニル｝チタン、トリクロロ｛４−（４−ピリジル）フェニル−η5−テトラメチルシクロペンタジエニル｝チタン、トリクロロ｛４−（６−メチル−２−ピリジル）フェニル−η5−テトラメチルシクロペンタジエニル｝チタン、トリクロロ｛４−（２−ピラジニル）フェニル−η5−テトラメチルシクロペンタジエニル｝チタン、トリクロロ｛４−（２−ピリミジニル）フェニル−η5−テトラメチルシクロペンタジエニル｝チタンなど（以下、これらの化合物を、化合物群（１７）と称する。）が挙げられる。
【００６２】
また、Ａが１，４−フェニレン基であり、Ｃｐがη5−メチルシクロペンタジエニル基、η5−ジメチルシクロペンタジエニル基、η5−トリメチルシクロペンタジエニル基、η5−ｎ−ブチルシクロペンタジエニル基、η5−ｔｅｒｔ−ブチルシクロぺンタジエニル基、η5−フェニルシクロぺンタジエニル基、η5−トリメチルシリルシクロぺンタジエニル基、η5−ｔｅｒｔ−ブチルジメチルシリルシクロぺンタジエニル基、η5−インデニル基、η5−テトラヒドロインデニル基又はη5−フルオレニル基であり、Ｍがチタン原子であり、Ｘが塩素原子であり、ｎが３である化合物としては、上記化合物群（１６）で示した化合物のη5−シクロペンタジエニルを、η5−メチルシクロペンタジエニル、η5−ジメチルシクロペンタジエニル、η5−トリメチルシクロペンタジエニル、η5−ｎ−ブチルシクロペンタジエニル、η5−ｔｅｒｔ−ブチルシクロぺンタジエニル、η5−フェニルシクロぺンタジエニル、η5−トリメチルシリルシクロぺンタジエニル、η5−ｔｅｒｔ−ブチルジメチルシリルシクロぺンタジエニル、η5−インデニル、η5−テトラヒドロインデニル又はη5−フルオレニルに変更した化合物など（以下、これらの化合物を、化合物群（１８）と称する。）があげられる。
【００６３】
式［Ｉ］で示される遷移金属化合物としては、Ａがジメチルシリレン基である化合物があげられ、例えば、Ａがジメチルシリレン基であり、Ｃｐがη5−シクロペンタジエニル基であり、Ｍがチタン原子であり、Ｘが塩素原子であり、ｎが３である化合物としては、トリクロロ（ジメチルフェニルシリル−η5−シクロペンタジエニル）チタン、トリクロロ｛ジメチル（２−メチルフェニル）シリル−η5−シクロペンタジエニル｝チタン、トリクロロ｛ジメチル（３−メチルフェニル）シリル−η5−シクロペンタジエニル｝チタン、トリクロロ｛ジメチル（４−メチルフェニル）シリル−η5−シクロペンタジエニル｝チタン、トリクロロ｛ジメチル（２−イソプロピルフェニル）シリル−η5−シクロペンタジエニル｝チタン、トリクロロ｛ジメチル（３−イソプロピルフェニル）シリル−η5−シクロペンタジエニル｝チタン、トリクロロ｛ジメチル（４−イソプロピルフェニル）シリル−η5−シクロペンタジエニル｝チタン、トリクロロ｛ジメチル（２−フェニルフェニル）シリル−η5−シクロペンタジエニル｝チタン、トリクロロ｛ジメチル（３−フェニルフェニル）シリル−η5−シクロペンタジエニル｝チタン、トリクロロ｛ジメチル（４−フェニルフェニル）シリル−η5−シクロペンタジエニル｝チタン、トリクロロ｛ジメチル（２，４−ジメチルフェニル）シリル−η5−シクロペンタジエニル｝チタン、トリクロロ｛ジメチル（２，６−ジメチルフェニル）シリル−η5−シクロペンタジエニル｝チタン、トリクロロ｛ジメチル（２，４−ジイソプロピルフェニル）シリル−η5−シクロペンタジエニル｝チタン、トリクロロ｛ジメチル（２，６−ジイソプロピルフェニル）シリル−η5−シクロペンタジエニル｝チタン、トリクロロ｛ジメチル（２，４−ジ−ｔｅｒｔ−ブチルフェニル）シリル−η5−シクロペンタジエニル｝チタン、トリクロロ｛ジメチル（２，６−ジ−ｔｅｒｔ−ブチルフェニル）シリル−η5−シクロペンタジエニル｝チタン、トリクロロ｛ジメチル（２，４−ジフェニルフェニル）シリル−η5−シクロペンタジエニル｝チタン、トリクロロ｛ジメチル（２，６−ジフェニルフェニル）シリル−η5−シクロペンタジエニル｝チタン、トリクロロ｛ジメチル（２，４，６−トリメチルフェニル）シリル−η5−シクロペンタジエニル｝チタン、トリクロロ｛ジメチル（２，４，６−トリイソプロピルフェニル）シリル−η5−シクロペンタジエニル｝チタン、トリクロロ｛ジメチル（２，４，６−トリ−ｔｅｒｔ−ブチルフェニル）シリル−η5−シクロペンタジエニル｝チタン、トリクロロ｛ジメチル（２，４，６−トリフェニルフェニル）シリル−η5−シクロペンタジエニル｝チタン、トリクロロ｛ジメチル（２−メトキシフェニル）シリル−η5−シクロペンタジエニル｝チタン、トリクロロ｛ジメチル（３−メトキシフェニル）シリル−η5−シクロペンタジエニル｝チタン、トリクロロ｛ジメチル（４−メトキシフェニル）シリル−η5−シクロペンタジエニル｝チタン、トリクロロ｛ジメチル（２，４−ジメトキシフェニル）シリル−η5−シクロペンタジエニル｝チタン、トリクロロ｛ジメチル（２，６−ジメトキシフェニル）シリル−η5−シクロペンタジエニル｝チタン、トリクロロ｛ジメチル（２，４，６−トリメトキシフェニル）シリル−η5−シクロペンタジエニル｝チタン、トリクロロ｛ジメチル（２−フェノキシフェニル）シリル−η5−シクロペンタジエニル｝チタン、トリクロロ｛ジメチル（３−フェノキシフェニル）シリル−η5−シクロペンタジエニル｝チタン、トリクロロ｛ジメチル（４−フェノキシフェニル）シリル−η5−シクロペンタジエニル｝チタン、トリクロロ｛ジメチル（２，４−ジフェノキシフェニル）シリル−η5−シクロペンタジエニル｝チタン、トリクロロ｛ジメチル（２，６−ジフェノキシフェニル）シリル−η5−シクロペンタジエニル｝チタン、トリクロロ｛ジメチル（２，４，６−トリフェノキシフェニル）シリル−η5−シクロペンタジエニル｝チタン、トリクロロ｛ジメチル（２−フルオロフェニル）シリル−η5−シクロペンタジエニル｝チタン、トリクロロ｛ジメチル（３−フルオロフェニル）シリル−η5−シクロペンタジエニル｝チタン、トリクロロ｛ジメチル（４−フルオロフェニル）シリル−η5−シクロペンタジエニル｝チタン、トリクロロ｛ジメチル（２−クロロフェニル）シリル−η5−シクロペンタジエニル｝チタン、トリクロロ｛ジメチル（３−クロロフェニル）シリル−η5−シクロペンタジエニル｝チタン、トリクロロ｛ジメチル（４−クロロフェニル）シリル−η5−シクロペンタジエニル｝チタン、トリクロロ｛ジメチル（２−ブロモフェニル）シリル−η5−シクロペンタジエニル｝チタン、トリクロロ｛ジメチル（３−ブロモフェニル）シリル−η5−シクロペンタジエニル｝チタン、トリクロロ｛ジメチル（４−ブロモフェニル）シリル−η5−シクロペンタジエニル｝チタン、トリクロロ｛ジメチル（２−ヨードフェニル）シリル−η5−シクロペンタジエニル｝チタン、トリクロロ｛ジメチル（３−ヨードフェニル）シリル−η5−シクロペンタジエニル｝チタン、トリクロロ｛ジメチル（４−ヨードフェニル）シリル−η5−シクロペンタジエニル｝チタン、トリクロロ｛ジメチル（２，４−ジフルオロフェニル）シリル−η5−シクロペンタジエニル｝チタン、トリクロロ｛ジメチル（２，６−ジフルオロフェニル）シリル−η5−シクロペンタジエニル｝チタン、トリクロロ｛ジメチル（２，４−ジクロロフェニル）シリル−η5−シクロペンタジエニル｝チタン、トリクロロ｛ジメチル（２，６−ジクロロフェニル）シリル−η5−シクロペンタジエニル｝チタン、トリクロロ｛ジメチル（２，４−ジブロモフェニル）シリル−η5−シクロペンタジエニル｝チタン、トリクロロ｛ジメチル（２，６−ジブロモフェニル）シリル−η5−シクロペンタジエニル｝チタン、トリクロロ｛ジメチル（２，４−ジヨードフェニル）シリル−η5−シクロペンタジエニル｝チタン、トリクロロ｛ジメチル（２，６−ジヨードフェニル）シリル−η5−シクロペンタジエニル｝チタン、トリクロロ｛ジメチル（２，４，６−トリフルオロフェニル）シリル−η5−シクロペンタジエニル｝チタン、トリクロロ｛ジメチル（２，４，６−トリクロロフェニル）フシリル−η5−シクロペンタジエニル｝チタン、トリクロロ｛ジメチル（２，４，６−トリブロモフェニル）シリル−η5−シクロペンタジエニル｝チタン、トリクロロ｛ジメチル（２，４，６−トリヨードフェニル）シリル−η5−シクロペンタジエニル｝チタン、トリクロロ｛ジメチル（２，３，５，６−テトラフルオロフェニル）シリル−η5−シクロペンタジエニル｝チタン、トリクロロ｛ジメチル（２，３，５，６−テトラクロロフェニル）シリル−η5−シクロペンタジエニル｝チタン、トリクロロ｛ジメチル（２，３，５，６−テトラブロモフェニル）シリル−η5−シクロペンタジエニル｝チタン、トリクロロ｛ジメチル（２，３，５，６−テトラヨードフェニル）シリル−η5−シクロペンタジエニル｝チタン、トリクロロ｛ジメチル（ペンタフルオロフェニル）シリル−η5−シクロペンタジエニル｝チタン、トリクロロ｛ジメチル（ペンタクロロフェニル）シリル−η5−シクロペンタジエニル｝チタン、トリクロロ｛ジメチル（ペンタブロモフェニル）シリル−η5−シクロペンタジエニル｝チタン、トリクロロ｛ジメチル（ペンタヨードフェニル）シリル−η5−シクロペンタジエニル｝チタン、トリクロロ｛ジメチル（２−トリフルオロメチルフェニル）シリル−η5−シクロペンタジエニル｝チタン、トリクロロ｛ジメチル（３−トリフルオロメチルフェニル）シリル−η5−シクロペンタジエニル｝チタン、トリクロロ｛ジメチル（４−トリフルオロメチルフェニル）シリル−η5−シクロペンタジエニル｝チタン、トリクロロ［ジメチル｛２，４−ビス（トリフルオロメチル）フェニル｝シリル−η5−シクロペンタジエニル］チタン、トリクロロ［ジメチル｛２，６−ビス（トリフルオロメチル）フェニル｝シリル−η5−シクロペンタジエニル］チタン、トリクロロ［ジメチル｛２，４，６−トリス（トリフルオロメチル）フェニル｝シリル−η5−シクロペンタジエニル］チタン、トリクロロ（ジメチルナフタレニルシリル−η5−シクロペンタジエニル）チタン、トリクロロ（アントラセニルジメチルシリル−η5−シクロペンタジエニル）チタン、トリクロロ（ジメチルトリフェニレニルシリル−η5−シクロペンタジエニル）チタン、トリクロロ｛ジメチル（２−ピレニル）シリル−η5−シクロペンタジエニル｝チタン、トリクロロ｛ジメチル（２−ピリジル）シリル−η5−シクロペンタジエニル｝チタン、トリクロロ｛ジメチル（３−ピリジル）シリル−η5−シクロペンタジエニル｝チタン、トリクロロ｛ジメチル（４−ピリジル）シリル−η5−シクロペンタジエニル｝チタン、トリクロロ｛ジメチル（６−メチル−２−ピリジル）シリル−η5−シクロペンタジエニル｝チタン、トリクロロ｛ジメチル（２−ピラジニル）シリル−η5−シクロペンタジエニル｝チタン、トリクロロ｛ジメチル（２−ピリミジニル）シリル−η5−シクロペンタジエニル｝チタンなど（以下、これらの化合物を、化合物群（１９）と称する。）が挙げられる。
【００６４】
また、Ａがジメチルシリレン基であり、Ｃｐがη5−テトラメチルシクロペンタジエニル基であり、Ｍがチタン原子であり、Ｘが塩素原子であり、ｎが３である化合物としては、
トリクロロ（ジメチルフェニルシリル−η5−テトラメチルシクロペンタジエニル）チタン、トリクロロ｛ジメチル（２−メチルフェニル）シリル−η5−テトラメチルシクロペンタジエニル｝チタン、トリクロロ｛ジメチル（３−メチルフェニル）シリル−η5−テトラメチルシクロペンタジエニル｝チタン、トリクロロ｛ジメチル（４−メチルフェニル）シリル−η5−テトラメチルシクロペンタジエニル｝チタン、トリクロロ｛ジメチル（２−イソプロピルフェニル）シリル−η5−テトラメチルシクロペンタジエニル｝チタン、トリクロロ｛ジメチル（３−イソプロピルフェニル）シリル−η5−テトラメチルシクロペンタジエニル｝チタン、トリクロロ｛ジメチル（４−イソプロピルフェニル）シリル−η5−テトラメチルシクロペンタジエニル｝チタン、トリクロロ｛ジメチル（２−フェニルフェニル）シリル−η5−テトラメチルシクロペンタジエニル｝チタン、トリクロロ｛ジメチル（３−フェニルフェニル）シリル−η5−テトラメチルシクロペンタジエニル｝チタン、トリクロロ｛ジメチル（４−フェニルフェニル）シリル−η5−テトラメチルシクロペンタジエニル｝チタン、トリクロロ｛ジメチル（２，４−ジメチルフェニル）シリル−η5−テトラメチルシクロペンタジエニル｝チタン、トリクロロ｛ジメチル（２，６−ジメチルフェニル）シリル−η5−テトラメチルシクロペンタジエニル｝チタン、トリクロロ｛ジメチル（２，４−ジイソプロピルフェニル）シリル−η5−テトラメチルシクロペンタジエニル｝チタン、トリクロロ｛ジメチル（２，６−ジイソプロピルフェニル）シリル−η5−テトラメチルシクロペンタジエニル｝チタン、トリクロロ｛ジメチル（２，４−ジ−ｔｅｒｔ−ブチルフェニル）シリル−η5−テトラメチルシクロペンタジエニル｝チタン、トリクロロ｛ジメチル（２，６−ジ−ｔｅｒｔ−ブチルフェニル）シリル−η5−テトラメチルシクロペンタジエニル｝チタン、トリクロロ｛ジメチル（２，４−ジフェニルフェニル）シリル−η5−テトラメチルシクロペンタジエニル｝チタン、トリクロロ｛ジメチル（２，６−ジフェニルフェニル）シリル−η5−テトラメチルシクロペンタジエニル｝チタン、トリクロロ｛ジメチル（２，４，６−トリメチルフェニル）シリル−η5−テトラメチルシクロペンタジエニル｝チタン、トリクロロ｛ジメチル（２，４，６−トリイソプロピルフェニル）シリル−η5−テトラメチルシクロペンタジエニル｝チタン、トリクロロ｛ジメチル（２，４，６−トリ−ｔｅｒｔ−ブチルフェニル）シリル−η5−テトラメチルシクロペンタジエニル｝チタン、トリクロロ｛ジメチル（２，４，６−トリフェニルフェニル）シリル−η5−テトラメチルシクロペンタジエニル｝チタン、トリクロロ｛ジメチル（２−メトキシフェニル）シリル−η5−テトラメチルシクロペンタジエニル｝チタン、トリクロロ｛ジメチル（３−メトキシフェニル）シリル−η5−テトラメチルシクロペンタジエニル｝チタン、トリクロロ｛ジメチル（４−メトキシフェニル）シリル−η5−テトラメチルシクロペンタジエニル｝チタン、トリクロロ｛ジメチル（２，４−ジメトキシフェニル）シリル−η5−テトラメチルシクロペンタジエニル｝チタン、トリクロロ｛ジメチル（２，６−ジメトキシフェニル）シリル−η5−テトラメチルシクロペンタジエニル｝チタン、トリクロロ｛ジメチル（２，４，６−トリメトキシフェニル）シリル−η5−テトラメチルシクロペンタジエニル｝チタン、トリクロロ｛ジメチル（２−フェノキシフェニル）シリル−η5−テトラメチルシクロペンタジエニル｝チタン、トリクロロ｛ジメチル（３−フェノキシフェニル）シリル−η5−テトラメチルシクロペンタジエニル｝チタン、トリクロロ｛ジメチル（４−フェノキシフェニル）シリル−η5−テトラメチルシクロペンタジエニル｝チタン、トリクロロ｛ジメチル（２，４−ジフェノキシフェニル）シリル−η5−テトラメチルシクロペンタジエニル｝チタン、トリクロロ｛ジメチル（２，６−ジフェノキシフェニル）シリル−η5−テトラメチルシクロペンタジエニル｝チタン、トリクロロ｛ジメチル（２，４，６−トリフェノキシフェニル）シリル−η5−テトラメチルシクロペンタジエニル｝チタン、トリクロロ｛ジメチル（２−フルオロフェニル）シリル−η5−テトラメチルシクロペンタジエニル｝チタン、トリクロロ｛ジメチル（３−フルオロフェニル）シリル−η5−テトラメチルシクロペンタジエニル｝チタン、トリクロロ｛ジメチル（４−フルオロフェニル）シリル−η5−テトラメチルシクロペンタジエニル｝チタン、トリクロロ｛ジメチル（２−クロロフェニル）シリル−η5−シクロペンタジエニル｝チタン、トリクロロ｛ジメチル（３−クロロフェニル）シリル−η5−テトラメチルシクロペンタジエニル｝チタン、トリクロロ｛ジメチル（４−クロロフェニル）シリル−η5−テトラメチルシクロペンタジエニル｝チタン、トリクロロ｛ジメチル（２−ブロモフェニル）シリル−η5−テトラメチルシクロペンタジエニル｝チタン、トリクロロ｛ジメチル（３−ブロモフェニル）シリル−η5−テトラメチルシクロペンタジエニル｝チタン、トリクロロ｛ジメチル（４−ブロモフェニル）シリル−η5−テトラメチルシクロペンタジエニル｝チタン、トリクロロ｛ジメチル（２−ヨードフェニル）シリル−η5−テトラメチルシクロペンタジエニル｝チタン、トリクロロ｛ジメチル（３−ヨードフェニル）シリル−η5−テトラメチルシクロペンタジエニル｝チタン、トリクロロ｛ジメチル（４−ヨードフェニル）シリル−η5−テトラメチルシクロペンタジエニル｝チタン、トリクロロ｛ジメチル（２，４−ジフルオロフェニル）シリル−η5−テトラメチルシクロペンタジエニル｝チタン、トリクロロ｛ジメチル（２，６−ジフルオロフェニル）シリル−η5−テトラメチルシクロペンタジエニル｝チタン、トリクロロ｛ジメチル（２，４−ジクロロフェニル）シリル−η5−テトラメチルシクロペンタジエニル｝チタン、トリクロロ｛ジメチル（２，６−ジクロロフェニル）シリル−η5−テトラメチルシクロペンタジエニル｝チタン、トリクロロ｛ジメチル（２，４−ジブロモフェニル）シリル−η5−テトラメチルシクロペンタジエニル｝チタン、トリクロロ｛ジメチル（２，６−ジブロモフェニル）シリル−η5−テトラメチルシクロペンタジエニル｝チタン、トリクロロ｛ジメチル（２，４−ジヨードフェニル）シリル−η5−テトラメチルシクロペンタジエニル｝チタン、トリクロロ｛ジメチル（２，６−ジヨードフェニル）シリル−η5−テトラメチルシクロペンタジエニル｝チタン、トリクロロ｛ジメチル（２，４，６−トリフルオロフェニル）シリル−η5−テトラメチルシクロペンタジエニル｝チタン、トリクロロ｛ジメチル（２，４，６−トリクロロフェニル）シリル−η5−テトラメチルシクロペンタジエニル｝チタン、トリクロロ｛ジメチル（２，４，６−トリブロモフェニル）シリル−η5−テトラメチルシクロペンタジエニル｝チタン、トリクロロ｛ジメチル（２，４，６−トリヨードフェニル）シリル−η5−テトラメチルシクロペンタジエニル｝チタン、トリクロロ｛ジメチル（２，３，５，６−テトラフルオロフェニル）シリル−η5−シクロペンタジエニル｝チタン、トリクロロ｛ジメチル（２，３，５，６−テトラクロロフェニル）シリル−η5−テトラメチルシクロペンタジエニル｝チタン、トリクロロ｛ジメチル（２，３，５，６−テトラブロモフェニル）シリル−η5−テトラメチルシクロペンタジエニル｝チタン、トリクロロ｛ジメチル（２，３，５，６−テトラヨードフェニル）シリル−η5−テトラメチルシクロペンタジエニル｝チタン、トリクロロ｛ジメチル（ペンタフルオロフェニル）シリル−η5−テトラメチルシクロペンタジエニル｝チタン、トリクロロ｛ジメチル（ペンタクロロフェニル）シリル−η5−テトラメチルシクロペンタジエニル｝チタン、トリクロロ｛ジメチル（ペンタブロモフェニル）シリル−η5−テトラメチルシクロペンタジエニル｝チタン、トリクロロ｛ジメチル（ペンタヨードフェニル）シリル−η5−テトラメチルシクロペンタジエニル｝チタン、トリクロロ｛ジメチル（２−トリフルオロメチルフェニル）シリル−η5−テトラメチルシクロペンタジエニル｝チタン、トリクロロ｛ジメチル（３−トリフルオロメチルフェニル）シリル−η5−テトラメチルシクロペンタジエニル｝チタン、トリクロロ｛ジメチル（４−トリフルオロメチルフェニル）シリル−η5−テトラメチルシクロペンタジエニル｝チタン、トリクロロ［ジメチル｛２，４−ビス（トリフルオロメチル）フェニル｝シリル−η5−テトラメチルシクロペンタジエニル］チタン、トリクロロ［ジメチル｛２，６−ビス（トリフルオロメチル）フェニル｝シリル−η5−テトラメチルシクロペンタジエニル］チタン、トリクロロ［ジメチル｛２，４，６−トリス（トリフルオロメチル）フェニル｝シリル−η5−テトラメチルシクロペンタジエニル］チタン、トリクロロ（ジメチルナフタレニルシリル−η5−テトラメチルシクロペンタジエニル）チタン、トリクロロ（アントラセニルジメチルシリル−η5−テトラメチルシクロペンタジエニル）チタン、トリクロロ（ジメチルトリフェニレニルシリル−η5−テトラメチルシクロペンタジエニル）チタン、トリクロロ｛ジメチル（２−ピレニル）シリル−η5−テトラメチルシクロペンタジエニル｝チタン、トリクロロ｛ジメチル（２−ピリジル）シリル−η5−テトラメチルシクロペンタジエニル｝チタン、トリクロロ｛ジメチル（３−ピリジル）シリル−η5−テトラメチルシクロペンタジエニル｝チタン、トリクロロ｛ジメチル（４−ピリジル）シリル−η5−テトラメチルシクロペンタジエニル｝チタン、トリクロロ｛ジメチル（６−メチル−２−ピリジル）シリル−η5−テトラメチルシクロペンタジエニル｝チタン、トリクロロ｛ジメチル（２−ピラジニル）シリル−η5−テトラメチルシクロペンタジエニル｝チタン、トリクロロ｛ジメチル（２−ピリミジニル）シリル−η5−テトラメチルシクロペンタジエニル｝チタンなど（以下、これらの化合物を、化合物群（２０）と称する。）が挙げられる。
【００６５】
また、Ａがジメチルシリレン基であり、Ｃｐがη5−メチルシクロペンタジエニル基、η5−ジメチルシクロペンタジエニル基、η5−トリメチルシクロペンタジエニル基、η5−ｎ−ブチルシクロペンタジエニル基、η5−ｔｅｒｔ−ブチルシクロぺンタジエニル基、η5−フェニルシクロぺンタジエニル基、η5−トリメチルシリルシクロぺンタジエニル基、η5−ｔｅｒｔ−ブチルジメチルシリルシクロぺンタジエニル基、η5−インデニル基、η5−テトラヒドロインデニル基又はη5−フルオレニル基であり、Ｍがチタン原子であり、Ｘが塩素原子であり、ｎが３である化合物としては、上記化合物群（１９）で示した化合物のη5−シクロペンタジエニルを、η5−メチルシクロペンタジエニル、η5−ジメチルシクロペンタジエニル、η5−トリメチルシクロペンタジエニル、η5−ｎ−ブチルシクロペンタジエニル、η5−ｔｅｒｔ−ブチルシクロぺンタジエニル、η5−フェニルシクロぺンタジエニル、η5−トリメチルシリルシクロぺンタジエニル、η5−ｔｅｒｔ−ブチルジメチルシリルシクロぺンタジエニル、η5−インデニル、η5−テトラヒドロインデニル又はη5−フルオレニルに変更した化合物など（以下、これらの化合物を、化合物群（２１）と称する。）があげられる。
【００６６】
式［Ｉ］で示される遷移金属化合物としては、Ａがジフェニルシリレン基である化合物があげられ、例えば、Ａがジフェニルシリレン基であり、Ｃｐがη5−シクロペンタジエニル基であり、Ｍがチタン原子であり、Ｘが塩素原子であり、ｎが３である化合物としては、トリクロロ（トリフェニルシリル−η5−シクロペンタジエニル）チタン、トリクロロ｛ジフェニル（２−メチルフェニル）シリル−η5−シクロペンタジエニル｝チタン、トリクロロ｛ジフェニル（３−メチルフェニル）シリル−η5−シクロペンタジエニル｝チタン、トリクロロ｛ジフェニル（４−メチルフェニル）シリル−η5−シクロペンタジエニル｝チタン、トリクロロ｛ジフェニル（２−イソプロピルフェニル）シリル−η5−シクロペンタジエニル｝チタン、トリクロロ｛ジフェニル（３−イソプロピルフェニル）シリル−η5−シクロペンタジエニル｝チタン、トリクロロ｛ジフェニル（４−イソプロピルフェニル）シリル−η5−シクロペンタジエニル｝チタン、トリクロロ｛ジフェニル（２−フェニルフェニル）シリル−η5−シクロペンタジエニル｝チタン、トリクロロ｛ジフェニル（３−フェニルフェニル）シリル−η5−シクロペンタジエニル｝チタン、トリクロロ｛ジフェニル（４−フェニルフェニル）シリル−η5−シクロペンタジエニル｝チタン、トリクロロ｛ジフェニル（２，４−ジメチルフェニル）シリル−η5−シクロペンタジエニル｝チタン、トリクロロ｛ジフェニル（２，６−ジメチルフェニル）シリル−η5−シクロペンタジエニル｝チタン、トリクロロ｛ジフェニル（２，４−ジイソプロピルフェニル）シリル−η5−シクロペンタジエニル｝チタン、トリクロロ｛ジフェニル（２，６−ジイソプロピルフェニル）シリル−η5−シクロペンタジエニル｝チタン、トリクロロ｛ジフェニル（２，４−ジ−ｔｅｒｔ−ブチルフェニル）シリル−η5−シクロペンタジエニル｝チタン、トリクロロ｛ジフェニル（２，６−ジ−ｔｅｒｔ−ブチルフェニル）シリル−η5−シクロペンタジエニル｝チタン、トリクロロ｛ジフェニル（２，４−ジフェニルフェニル）シリル−η5−シクロペンタジエニル｝チタン、トリクロロ｛ジフェニル（２，６−ジフェニルフェニル）シリル−η5−シクロペンタジエニル｝チタン、トリクロロ｛ジフェニル（２，４，６−トリメチルフェニル）シリル−η5−シクロペンタジエニル｝チタン、トリクロロ｛ジフェニル（２，４，６−トリイソプロピルフェニル）シリル−η5−シクロペンタジエニル｝チタン、トリクロロ｛ジフェニル（２，４，６−トリ−ｔｅｒｔ−ブチルフェニル）シリル−η5−シクロペンタジエニル｝チタン、トリクロロ｛ジフェニル（２，４，６−トリフェニルフェニル）シリル−η5−シクロペンタジエニル｝チタン、トリクロロ｛ジフェニル（２−メトキシフェニル）シリル−η5−シクロペンタジエニル｝チタン、トリクロロ｛ジフェニル（３−メトキシフェニル）シリル−η5−シクロペンタジエニル｝チタン、トリクロロ｛ジフェニル（４−メトキシフェニル）シリル−η5−シクロペンタジエニル｝チタン、トリクロロ｛ジフェニル（２，４−ジメトキシフェニル）シリル−η5−シクロペンタジエニル｝チタン、トリクロロ｛ジフェニル（２，６−ジメトキシフェニル）シリル−η5−シクロペンタジエニル｝チタン、トリクロロ｛ジフェニル（２，４，６−トリメトキシフェニル）シリル−η5−シクロペンタジエニル｝チタン、トリクロロ｛ジフェニル（２−フェノキシフェニル）シリル−η5−シクロペンタジエニル｝チタン、トリクロロ｛ジフェニル（３−フェノキシフェニル）シリル−η5−シクロペンタジエニル｝チタン、トリクロロ｛ジフェニル（４−フェノキシフェニル）シリル−η5−シクロペンタジエニル｝チタン、トリクロロ｛ジフェニル（２，４−ジフェノキシフェニル）シリル−η5−シクロペンタジエニル｝チタン、トリクロロ｛ジフェニル（２，６−ジフェノキシフェニル）シリル−η5−シクロペンタジエニル｝チタン、トリクロロ｛ジフェニル（２，４，６−トリフェノキシフェニル）シリル−η5−シクロペンタジエニル｝チタン、トリクロロ｛ジフェニル（２−フルオロフェニル）シリル−η5−シクロペンタジエニル｝チタン、トリクロロ｛ジフェニル（３−フルオロフェニル）シリル−η5−シクロペンタジエニル｝チタン、トリクロロ｛ジフェニル（４−フルオロフェニル）シリル−η5−シクロペンタジエニル｝チタン、トリクロロ｛ジフェニル（２−クロロフェニル）シリル−η5−シクロペンタジエニル｝チタン、トリクロロ｛ジフェニル（３−クロロフェニル）シリル−η5−シクロペンタジエニル｝チタン、トリクロロ｛ジフェニル（４−クロロフェニル）シリル−η5−シクロペンタジエニル｝チタン、トリクロロ｛ジフェニル（２−ブロモフェニル）シリル−η5−シクロペンタジエニル｝チタン、トリクロロ｛ジフェニル（３−ブロモフェニル）シリル−η5−シクロペンタジエニル｝チタン、トリクロロ｛ジフェニル（４−ブロモフェニル）シリル−η5−シクロペンタジエニル｝チタン、トリクロロ｛ジフェニル（２−ヨードフェニル）シリル−η5−シクロペンタジエニル｝チタン、トリクロロ｛ジフェニル（３−ヨードフェニル）シリル−η5−シクロペンタジエニル｝チタン、トリクロロ｛ジフェニル（４−ヨードフェニル）シリル−η5−シクロペンタジエニル｝チタン、トリクロロ｛ジフェニル（２，４−ジフルオロフェニル）シリル−η5−シクロペンタジエニル｝チタン、トリクロロ｛ジフェニル（２，６−ジフルオロフェニル）シリル−η5−シクロペンタジエニル｝チタン、トリクロロ｛ジフェニル（２，４−ジクロロフェニル）シリル−η5−シクロペンタジエニル｝チタン、トリクロロ｛ジフェニル（２，６−ジクロロフェニル）シリル−η5−シクロペンタジエニル｝チタン、トリクロロ｛ジフェニル（２，４−ジブロモフェニル）シリル−η5−シクロペンタジエニル｝チタン、トリクロロ｛ジフェニル（２，６−ジブロモフェニル）シリル−η5−シクロペンタジエニル｝チタン、トリクロロ｛ジフェニル（２，４−ジヨードフェニル）シリル−η5−シクロペンタジエニル｝チタン、トリクロロ｛ジフェニル（２，６−ジヨードフェニル）シリル−η5−シクロペンタジエニル｝チタン、トリクロロ｛ジフェニル（２，４，６−トリフルオロフェニル）シリル−η5−シクロペンタジエニル｝チタン、トリクロロ｛ジフェニル（２，４，６−トリクロロフェニル）フシリル−η5−シクロペンタジエニル｝チタン、トリクロロ｛ジフェニル（２，４，６−トリブロモフェニル）シリル−η5−シクロペンタジエニル｝チタン、トリクロロ｛ジフェニル（２，４，６−トリヨードフェニル）シリル−η5−シクロペンタジエニル｝チタン、トリクロロ｛ジフェニル（２，３，５，６−テトラフルオロフェニル）シリル−η5−シクロペンタジエニル｝チタン、トリクロロ｛ジフェニル（２，３，５，６−テトラクロロフェニル）シリル−η5−シクロペンタジエニル｝チタン、トリクロロ｛ジフェニル（２，３，５，６−テトラブロモフェニル）シリル−η5−シクロペンタジエニル｝チタン、トリクロロ｛ジフェニル（２，３，５，６−テトラヨードフェニル）シリル−η5−シクロペンタジエニル｝チタン、トリクロロ｛ジフェニル（ペンタフルオロフェニル）シリル−η5−シクロペンタジエニル｝チタン、トリクロロ｛ジフェニル（ペンタクロロフェニル）シリル−η5−シクロペンタジエニル｝チタン、トリクロロ｛ジフェニル（ペンタブロモフェニル）シリル−η5−シクロペンタジエニル｝チタン、トリクロロ｛ジフェニル（ペンタヨードフェニル）シリル−η5−シクロペンタジエニル｝チタン、トリクロロ｛ジフェニル（２−トリフルオロメチルフェニル）シリル−η5−シクロペンタジエニル｝チタン、トリクロロ｛ジフェニル（３−トリフルオロメチルフェニル）シリル−η5−シクロペンタジエニル｝チタン、トリクロロ｛ジフェニル（４−トリフルオロメチルフェニル）シリル−η5−シクロペンタジエニル｝チタン、トリクロロ［ジフェニル｛２，４−ビス（トリフルオロメチル）フェニル｝シリル−η5−シクロペンタジエニル］チタン、トリクロロ［ジメチル｛２，６−ビス（トリフルオロメチル）フェニル｝シリル−η5−シクロペンタジエニル］チタン、トリクロロ［ジフェニル｛２，４，６−トリス（トリフルオロメチル）フェニル｝シリル−η5−シクロペンタジエニル］チタン、トリクロロ（ナフタレニルジフェニルシリル−η5−シクロペンタジエニル）チタン、トリクロロ（アントラセニルジフェニルシリル−η5−シクロペンタジエニル）チタン、トリクロロ（ジフェニルトリフェニレニルシリル−η5−シクロペンタジエニル）チタン、トリクロロ｛ジフェニル（２−ピレニル）シリル−η5−シクロペンタジエニル｝チタン、トリクロロ｛ジフェニル（２−ピリジル）シリル−η5−シクロペンタジエニル｝チタン、トリクロロ｛ジフェニル（３−ピリジル）シリル−η5−シクロペンタジエニル｝チタン、トリクロロ｛ジフェニル（４−ピリジル）シリル−η5−シクロペンタジエニル｝チタン、トリクロロ｛ジフェニル（６−メチル−２−ピリジル）シリル−η5−シクロペンタジエニル｝チタン、トリクロロ｛ジフェニル（２−ピラジニル）シリル−η5−シクロペンタジエニル｝チタン、トリクロロ｛ジフェニル（２−ピリミジニル）シリル−η5−シクロペンタジエニル｝チタンなど（以下、これらの化合物を、化合物群（２２）と称する。）が挙げられる。
【００６７】
また、Ａがジフェニルシリレン基であり、Ｃｐがη5−テトラメチルシクロペンタジエニル基であり、Ｍがチタン原子であり、Ｘが塩素原子であり、ｎが３である化合物としては、トリクロロ（トリフェニルシリル−η5−テトラメチルシクロペンタジエニル）チタン、トリクロロ｛ジフェニル（２−メチルフェニル）シリル−η5−テトラメチルシクロペンタジエニル｝チタン、トリクロロ｛ジフェニル（３−メチルフェニル）シリル−η5−テトラメチルシクロペンタジエニル｝チタン、トリクロロ｛ジフェニル（４−メチルフェニル）シリル−η5−テトラメチルシクロペンタジエニル｝チタン、トリクロロ｛ジフェニル（２−イソプロピルフェニル）シリル−η5−テトラメチルシクロペンタジエニル｝チタン、トリクロロ｛ジフェニル（３−イソプロピルフェニル）シリル−η5−テトラメチルシクロペンタジエニル｝チタン、トリクロロ｛ジフェニル（４−イソプロピルフェニル）シリル−η5−テトラメチルシクロペンタジエニル｝チタン、トリクロロ｛ジフェニル（２−フェニルフェニル）シリル−η5−テトラメチルシクロペンタジエニル｝チタン、トリクロロ｛ジフェニル（３−フェニルフェニル）シリル−η5−テトラメチルシクロペンタジエニル｝チタン、トリクロロ｛ジフェニル（４−フェニルフェニル）シリル−η5−テトラメチルシクロペンタジエニル｝チタン、トリクロロ｛ジフェニル（２，４−ジメチルフェニル）シリル−η5−テトラメチルシクロペンタジエニル｝チタン、トリクロロ｛ジフェニル（２，６−ジメチルフェニル）シリル−η5−テトラメチルシクロペンタジエニル｝チタン、トリクロロ｛ジフェニル（２，４−ジイソプロピルフェニル）シリル−η5−テトラメチルシクロペンタジエニル｝チタン、トリクロロ｛ジフェニル（２，６−ジイソプロピルフェニル）シリル−η5−テトラメチルシクロペンタジエニル｝チタン、トリクロロ｛ジフェニル（２，４−ジ−ｔｅｒｔ−ブチルフェニル）シリル−η5−テトラメチルシクロペンタジエニル｝チタン、トリクロロ｛ジフェニル（２，６−ジ−ｔｅｒｔ−ブチルフェニル）シリル−η5−テトラメチルシクロペンタジエニル｝チタン、トリクロロ｛ジフェニル（２，４−ジフェニルフェニル）シリル−η5−テトラメチルシクロペンタジエニル｝チタン、トリクロロ｛ジフェニル（２，６−ジフェニルフェニル）シリル−η5−テトラメチルシクロペンタジエニル｝チタン、トリクロロ｛ジフェニル（２，４，６−トリメチルフェニル）シリル−η5−テトラメチルシクロペンタジエニル｝チタン、トリクロロ｛ジフェニル（２，４，６−トリイソプロピルフェニル）シリル−η5−テトラメチルシクロペンタジエニル｝チタン、トリクロロ｛ジフェニル（２，４，６−トリ−ｔｅｒｔ−ブチルフェニル）シリル−η5−テトラメチルシクロペンタジエニル｝チタン、トリクロロ｛ジフェニル（２，４，６−トリフェニルフェニル）シリル−η5−テトラメチルシクロペンタジエニル｝チタン、トリクロロ｛ジフェニル（２−メトキシフェニル）シリル−η5−テトラメチルシクロペンタジエニル｝チタン、トリクロロ｛ジフェニル（３−メトキシフェニル）シリル−η5−テトラメチルシクロペンタジエニル｝チタン、トリクロロ｛ジフェニル（４−メトキシフェニル）シリル−η5−テトラメチルシクロペンタジエニル｝チタン、トリクロロ｛ジフェニル（２，４−ジメトキシフェニル）シリル−η5−テトラメチルシクロペンタジエニル｝チタン、トリクロロ｛ジフェニル（２，６−ジメトキシフェニル）シリル−η5−テトラメチルシクロペンタジエニル｝チタン、トリクロロ｛ジフェニル（２，４，６−トリメトキシフェニル）シリル−η5−テトラメチルシクロペンタジエニル｝チタン、トリクロロ｛ジフェニル（２−フェノキシフェニル）シリル−η5−テトラメチルシクロペンタジエニル｝チタン、トリクロロ｛ジフェニル（３−フェノキシフェニル）シリル−η5−テトラメチルシクロペンタジエニル｝チタン、トリクロロ｛ジフェニル（４−フェノキシフェニル）シリル−η5−テトラメチルシクロペンタジエニル｝チタン、トリクロロ｛ジフェニル（２，４−ジフェノキシフェニル）シリル−η5−テトラメチルシクロペンタジエニル｝チタン、トリクロロ｛ジフェニル（２，６−ジフェノキシフェニル）シリル−η5−テトラメチルシクロペンタジエニル｝チタン、トリクロロ｛ジフェニル（２，４，６−トリフェノキシフェニル）シリル−η5−テトラメチルシクロペンタジエニル｝チタン、トリクロロ｛ジフェニル（２−フルオロフェニル）シリル−η5−テトラメチルシクロペンタジエニル｝チタン、トリクロロ｛ジフェニル（３−フルオロフェニル）シリル−η5−テトラメチルシクロペンタジエニル｝チタン、トリクロロ｛ジフェニル（４−フルオロフェニル）シリル−η5−テトラメチルシクロペンタジエニル｝チタン、トリクロロ｛ジフェニル（２−クロロフェニル）シリル−η5−シクロペンタジエニル｝チタン、トリクロロ｛ジフェニル（３−クロロフェニル）シリル−η5−テトラメチルシクロペンタジエニル｝チタン、トリクロロ｛ジフェニル（４−クロロフェニル）シリル−η5−テトラメチルシクロペンタジエニル｝チタン、トリクロロ｛ジフェニル（２−ブロモフェニル）シリル−η5−テトラメチルシクロペンタジエニル｝チタン、トリクロロ｛ジフェニル（３−ブロモフェニル）シリル−η5−テトラメチルシクロペンタジエニル｝チタン、トリクロロ｛ジフェニル（４−ブロモフェニル）シリル−η5−テトラメチルシクロペンタジエニル｝チタン、トリクロロ｛ジフェニル（２−ヨードフェニル）シリル−η5−テトラメチルシクロペンタジエニル｝チタン、トリクロロ｛ジフェニル（３−ヨードフェニル）シリル−η5−テトラメチルシクロペンタジエニル｝チタン、トリクロロ｛ジフェニル（４−ヨードフェニル）シリル−η5−テトラメチルシクロペンタジエニル｝チタン、トリクロロ｛ジフェニル（２，４−ジフルオロフェニル）シリル−η5−テトラメチルシクロペンタジエニル｝チタン、トリクロロ｛ジフェニル（２，６−ジフルオロフェニル）シリル−η5−テトラメチルシクロペンタジエニル｝チタン、トリクロロ｛ジフェニル（２，４−ジクロロフェニル）シリル−η5−テトラメチルシクロペンタジエニル｝チタン、トリクロロ｛ジフェニル（２，６−ジクロロフェニル）シリル−η5−テトラメチルシクロペンタジエニル｝チタン、トリクロロ｛ジフェニル（２，４−ジブロモフェニル）シリル−η5−テトラメチルシクロペンタジエニル｝チタン、トリクロロ｛ジフェニル（２，６−ジブロモフェニル）シリル−η5−テトラメチルシクロペンタジエニル｝チタン、トリクロロ｛ジフェニル（２，４−ジヨードフェニル）シリル−η5−テトラメチルシクロペンタジエニル｝チタン、トリクロロ｛ジフェニル（２，６−ジヨードフェニル）シリル−η5−テトラメチルシクロペンタジエニル｝チタン、トリクロロ｛ジフェニル（２，４，６−トリフルオロフェニル）シリル−η5−テトラメチルシクロペンタジエニル｝チタン、トリクロロ｛ジフェニル（２，４，６−トリクロロフェニル）シリル−η5−テトラメチルシクロペンタジエニル｝チタン、トリクロロ｛ジフェニル（２，４，６−トリブロモフェニル）シリル−η5−テトラメチルシクロペンタジエニル｝チタン、トリクロロ｛ジフェニル（２，４，６−トリヨードフェニル）シリル−η5−テトラメチルシクロペンタジエニル｝チタン、トリクロロ｛ジフェニル（２，３，５，６−テトラフルオロフェニル）シリル−η5−シクロペンタジエニル｝チタン、トリクロロ｛ジフェニル（２，３，５，６−テトラクロロフェニル）シリル−η5−テトラメチルシクロペンタジエニル｝チタン、トリクロロ｛ジフェニル（２，３，５，６−テトラブロモフェニル）シリル−η5−テトラメチルシクロペンタジエニル｝チタン、トリクロロ｛ジフェニル（２，３，５，６−テトラヨードフェニル）シリル−η5−テトラメチルシクロペンタジエニル｝チタン、トリクロロ｛ジフェニル（ペンタフルオロフェニル）シリル−η5−テトラメチルシクロペンタジエニル｝チタン、トリクロロ｛ジフェニル（ペンタクロロフェニル）シリル−η5−テトラメチルシクロペンタジエニル｝チタン、トリクロロ｛ジフェニル（ペンタブロモフェニル）シリル−η5−テトラメチルシクロペンタジエニル｝チタン、トリクロロ｛ジフェニル（ペンタヨードフェニル）シリル−η5−テトラメチルシクロペンタジエニル｝チタン、トリクロロ｛ジフェニル（２−トリフルオロメチルフェニル）シリル−η5−テトラメチルシクロペンタジエニル｝チタン、トリクロロ｛ジフェニル（３−トリフルオロメチルフェニル）シリル−η5−テトラメチルシクロペンタジエニル｝チタン、トリクロロ｛ジフェニル（４−トリフルオロメチルフェニル）シリル−η5−テトラメチルシクロペンタジエニル｝チタン、トリクロロ［ジフェニル｛２，４−ビス（トリフルオロメチル）フェニル｝シリル−η5−テトラメチルシクロペンタジエニル］チタン、トリクロロ［ジフェニル｛２，６−ビス（トリフルオロメチル）フェニル｝シリル−η5−テトラメチルシクロペンタジエニル］チタン、トリクロロ［ジフェニル｛２，４，６−トリス（トリフルオロメチル）フェニル｝シリル−η5−テトラメチルシクロペンタジエニル］チタン、トリクロロ（ナフタレニルジフェニルシリル−η5−テトラメチルシクロペンタジエニル）チタン、トリクロロ（アントラセニルジフェニルシリル−η5−テトラメチルシクロペンタジエニル）チタン、トリクロロ（ジフェニルトリフェニレニルシリル−η5−テトラメチルシクロペンタジエニル）チタン、トリクロロ｛ジフェニル（２−ピレニル）シリル−η5−テトラメチルシクロペンタジエニル｝チタン、トリクロロ｛ジフェニル（２−ピリジル）シリル−η5−テトラメチルシクロペンタジエニル｝チタン、トリクロロ｛ジフェニル（３−ピリジル）シリル−η5−テトラメチルシクロペンタジエニル｝チタン、トリクロロ｛ジフェニル（４−ピリジル）シリル−η5−テトラメチルシクロペンタジエニル｝チタン、トリクロロ｛ジフェニル（６−メチル−２−ピリジル）シリル−η5−テトラメチルシクロペンタジエニル｝チタン、トリクロロ｛ジフェニル（２−ピラジニル）シリル−η5−テトラメチルシクロペンタジエニル｝チタン、トリクロロ｛ジフェニル（２−ピリミジニル）シリル−η5−テトラメチルシクロペンタジエニル｝チタンなど（以下、これらの化合物を、化合物群（２３）と称する。）が挙げられる。
【００６８】
また、Ａがジフェニルシリレン基であり、Ｃｐがη5−メチルシクロペンタジエニル基、η5−ジメチルシクロペンタジエニル基、η5−トリメチルシクロペンタジエニル基、η5−ｎ−ブチルシクロペンタジエニル基、η5−ｔｅｒｔ−ブチルシクロぺンタジエニル基、η5−フェニルシクロぺンタジエニル基、η5−トリメチルシリルシクロぺンタジエニル基、η5−ｔｅｒｔ−ブチルジメチルシリルシクロぺンタジエニル基、η5−インデニル基、η5−テトラヒドロインデニル基又はη5−フルオレニル基であり、Ｍがチタン原子であり、Ｘが塩素原子であり、ｎが３である化合物としては、上記化合物群（２２）で示した化合物のη5−シクロペンタジエニルを、η5−メチルシクロペンタジエニル、η5−ジメチルシクロペンタジエニル、η5−トリメチルシクロペンタジエニル、η5−ｎ−ブチルシクロペンタジエニル、η5−ｔｅｒｔ−ブチルシクロぺンタジエニル、η5−フェニルシクロぺンタジエニル、η5−トリメチルシリルシクロぺンタジエニル、η5−ｔｅｒｔ−ブチルジメチルシリルシクロぺンタジエニル、η5−インデニル、η5−テトラヒドロインデニル又はη5−フルオレニルに変更した化合物など（以下、これらの化合物を、化合物群（２４）と称する。）があげられる。
【００６９】
式［Ｉ］で示される遷移金属化合物としては、Ａがイソプロピルイミノ基である化合物があげられ、例えば、Ａがイソプロピルイミノ基であり、Ｃｐがη5−シクロペンタジエニル基であり、Ｍがチタン原子であり、Ｘが塩素原子であり、ｎが３である化合物としては、トリクロロ（フェニルイソプロピルイミノ−η5−シクロペンタジエニル）チタン、トリクロロ｛（２−メチルフェニル）イソプロピルイミノ−η5−シクロペンタジエニル｝チタン、トリクロロ｛（３−メチルフェニル）イソプロピルイミノ−η5−シクロペンタジエニル｝チタン、トリクロロ｛（４−メチルフェニル）イソプロピルイミノ−η5−シクロペンタジエニル｝チタン、トリクロロ｛（２−イソプロピルフェニル）イソプロピルイミノ−η5−シクロペンタジエニル｝チタン、トリクロロ｛（３−イソプロピルフェニル）イソプロピルイミノ−η5−シクロペンタジエニル｝チタン、トリクロロ｛（４−イソプロピルフェニル）イソプロピルイミノ−η5−シクロペンタジエニル｝チタン、トリクロロ｛（２−フェニルフェニル）イソプロピルイミノ−η5−シクロペンタジエニル｝チタン、トリクロロ｛（３−フェニルフェニル）イソプロピルイミノ−η5−シクロペンタジエニル｝チタン、トリクロロ｛（４−フェニルフェニル）イソプロピルイミノ−η5−シクロペンタジエニル｝チタン、トリクロロ｛（２，４−ジメチルフェニル）イソプロピルイミノ−η5−シクロペンタジエニル｝チタン、トリクロロ｛（２，６−ジメチルフェニル）イソプロピルイミノ−η5−シクロペンタジエニル｝チタン、トリクロロ｛（２，４−ジイソプロピルフェニル）イソプロピルイミノ−η5−シクロペンタジエニル｝チタン、トリクロロ｛（２，６−ジイソプロピルフェニル）イソプロピルイミノ−η5−シクロペンタジエニル｝チタン、トリクロロ｛（２，４−ジ−ｔｅｒｔ−ブチルフェニル）イソプロピルイミノ−η5−シクロペンタジエニル｝チタン、トリクロロ｛（２，６−ジ−ｔｅｒｔ−ブチルフェニル）イソプロピルイミノ−η5−シクロペンタジエニル｝チタン、トリクロロ｛（２，４−ジフェニルフェニル）イソプロピルイミノ−η5−シクロペンタジエニル｝チタン、トリクロロ｛（２，６−ジフェニルフェニル）イソプロピルイミノ−η5−シクロペンタジエニル｝チタン、トリクロロ｛（２，４，６−トリメチルフェニル）イソプロピルイミノ−η5−シクロペンタジエニル｝チタン、トリクロロ｛（２，４，６−トリイソプロピルフェニル）イソプロピルイミノ−η5−シクロペンタジエニル｝チタン、トリクロロ｛（２，４，６−トリ−ｔｅｒｔ−ブチルフェニル）イソプロピルイミノ−η5−シクロペンタジエニル｝チタン、トリクロロ｛（２，４，６−トリフェニルフェニル）イソプロピルイミノ−η5−シクロペンタジエニル｝チタン、トリクロロ｛（２−メトキシフェニル）イソプロピルイミノ−η5−シクロペンタジエニル｝チタン、トリクロロ｛（３−メトキシフェニル）イソプロピルイミノ−η5−シクロペンタジエニル｝チタン、トリクロロ｛（４−メトキシフェニル）イソプロピルイミノ−η5−シクロペンタジエニル｝チタン、トリクロロ｛（２，４−ジメトキシフェニル）イソプロピルイミノ−η5−シクロペンタジエニル｝チタン、トリクロロ｛（２，６−ジメトキシフェニル）イソプロピルイミノ−η5−シクロペンタジエニル｝チタン、トリクロロ｛（２，４，６−トリメトキシフェニル）イソプロピルイミノ−η5−シクロペンタジエニル｝チタン、トリクロロ｛（２−フェノキシフェニル）イソプロピルイミノ−η5−シクロペンタジエニル｝チタン、トリクロロ｛（３−フェノキシフェニル）イソプロピルイミノ−η5−シクロペンタジエニル｝チタン、トリクロロ｛（４−フェノキシフェニル）イソプロピルイミノ−η5−シクロペンタジエニル｝チタン、トリクロロ｛（２，４−ジフェノキシフェニル）イソプロピルイミノ−η5−シクロペンタジエニル｝チタン、トリクロロ｛（２，６−ジフェノキシフェニル）イソプロピルイミノ−η5−シクロペンタジエニル｝チタン、トリクロロ｛（２，４，６−トリフェノキシフェニル）イソプロピルイミノ−η5−シクロペンタジエニル｝チタン、トリクロロ｛（２−フルオロフェニル）イソプロピルイミノ−η5−シクロペンタジエニル｝チタン、トリクロロ｛（３−フルオロフェニル）イソプロピルイミノ−η5−シクロペンタジエニル｝チタン、トリクロロ｛（４−フルオロフェニル）イソプロピルイミノ−η5−シクロペンタジエニル｝チタン、トリクロロ｛（２−クロロフェニル）イソプロピルイミノ−η5−シクロペンタジエニル｝チタン、トリクロロ｛（３−クロロフェニル）イソプロピルイミノ−η5−シクロペンタジエニル｝チタン、トリクロロ｛（４−クロロフェニル）イソプロピルイミノ−η5−シクロペンタジエニル｝チタン、トリクロロ｛（２−ブロモフェニル）イソプロピルイミノ−η5−シクロペンタジエニル｝チタン、トリクロロ｛（３−ブロモフェニル）イソプロピルイミノ−η5−シクロペンタジエニル｝チタン、トリクロロ｛（４−ブロモフェニル）イソプロピルイミノ−η5−シクロペンタジエニル｝チタン、トリクロロ｛（２−ヨードフェニル）イソプロピルイミノ−η5−シクロペンタジエニル｝チタン、トリクロロ｛（３−ヨードフェニル）イソプロピルイミノ−η5−シクロペンタジエニル｝チタン、トリクロロ｛（４−ヨードフェニル）イソプロピルイミノ−η5−シクロペンタジエニル｝チタン、トリクロロ｛（２，４−ジフルオロフェニル）イソプロピルイミノ−η5−シクロペンタジエニル｝チタン、トリクロロ｛（２，６−ジフルオロフェニル）イソプロピルイミノ−η5−シクロペンタジエニル｝チタン、トリクロロ｛（２，４−ジクロロフェニル）イソプロピルイミノ−η5−シクロペンタジエニル｝チタン、トリクロロ｛（２，６−ジクロロフェニル）イソプロピルイミノ−η5−シクロペンタジエニル｝チタン、トリクロロ｛（２，４−ジブロモフェニル）イソプロピルイミノ−η5−シクロペンタジエニル｝チタン、トリクロロ｛（２，６−ジブロモフェニル）イソプロピルイミノ−η5−シクロペンタジエニル｝チタン、トリクロロ｛（２，４−ジヨードフェニル）イソプロピルイミノ−η5−シクロペンタジエニル｝チタン、トリクロロ｛（２，６−ジヨードフェニル）イソプロピルイミノ−η5−シクロペンタジエニル｝チタン、トリクロロ｛（２，４，６−トリフルオロフェニル）イソプロピルイミノ−η5−シクロペンタジエニル｝チタン、トリクロロ｛（２，４，６−トリクロロフェニル）イソプロピルイミノ−η5−シクロペンタジエニル｝チタン、トリクロロ｛（２，４，６−トリブロモフェニル）イソプロピルイミノ−η5−シクロペンタジエニル｝チタン、トリクロロ｛（２，４，６−トリヨードフェニル）イソプロピルイミノ−η5−シクロペンタジエニル｝チタン、トリクロロ｛（２，３，５，６−テトラフルオロフェニル）イソプロピルイミノ−η5−シクロペンタジエニル｝チタン、トリクロロ｛（２，３，５，６−テトラクロロフェニル）イソプロピルイミノ−η5−シクロペンタジエニル｝チタン、トリクロロ｛（２，３，５，６−テトラブロモフェニル）イソプロピルイミノ−η5−シクロペンタジエニル｝チタン、トリクロロ｛（２，３，５，６−テトラヨードフェニル）イソプロピルイミノ−η5−シクロペンタジエニル｝チタン、トリクロロ｛（ペンタフルオロフェニル）イソプロピルイミノ−η5−シクロペンタジエニル｝チタン、トリクロロ｛（ペンタクロロフェニル）イソプロピルイミノ−η5−シクロペンタジエニル｝チタン、トリクロロ｛（ペンタブロモフェニル）イソプロピルイミノ−η5−シクロペンタジエニル｝チタン、トリクロロ｛（ペンタヨードフェニル）イソプロピルイミノ−η5−シクロペンタジエニル｝チタン、トリクロロ｛（２−トリフルオロメチルフェニル）イソプロピルイミノ−η5−シクロペンタジエニル｝チタン、トリクロロ｛（３−トリフルオロメチルフェニル）イソプロピルイミノ−η5−シクロペンタジエニル｝チタン、トリクロロ｛イソプロピルイミノ（４−トリフルオロメチルフェニル）イソプロピルイミノ−η5−シクロペンタジエニル｝チタン、トリクロロ［｛２，４−ビス（トリフルオロメチル）フェニル｝イソプロピルイミノ−η5−シクロペンタジエニル］チタン、トリクロロ［｛２，６−ビス（トリフルオロメチル）フェニル｝イソプロピルイミノ−η5−シクロペンタジエニル］チタン、トリクロロ［｛２，４，６−トリス（トリフルオロメチル）フェニル｝イソプロピルイミノ−η5−シクロペンタジエニル］チタン、トリクロロ（ナフタレニルイソプロピルイミノ−η5−シクロペンタジエニル）チタン、トリクロロ（アントラセニルイソプロピルイミノ−η5−シクロペンタジエニル）チタン、トリクロロ（トリフェニレニルイソプロピルイミノ−η5−シクロペンタジエニル）チタン、トリクロロ｛イソプロピル（２−ピレニル）イミノ−η5−シクロペンタジエニル｝チタン、トリクロロ｛イソプロピル（２−ピリジル）イミノ−η5−シクロペンタジエニル｝チタン、トリクロロ｛イソプロピル（３−ピリジル）イミノ−η5−シクロペンタジエニル｝チタン、トリクロロ｛イソプロピル（４−ピリジル）イミノ−η5−シクロペンタジエニル｝チタン、トリクロロ｛イソプロピル（６−メチル−２−ピリジル）イミノ−η5−シクロペンタジエニル｝チタン、トリクロロ｛イソプロピル（２−ピラジニル）イミノ−η5−シクロペンタジエニル｝チタン、トリクロロ｛イソプロピル（２−ピリミジニル）イミノ−η5−シクロペンタジエニル｝チタンなど（以下、これらの化合物を、化合物群（２５）と称する。）が挙げられる。
【００７０】
また、Ａがイソプロピルイミノ基であり、Ｃｐがη5−テトラメチルシクロペンタジエニル基であり、Ｍがチタン原子であり、Ｘが塩素原子であり、ｎが３である化合物としては、トリクロロ（フェニルイソプロピルイミノ−η5−テトラメチルシクロペンタジエニル）チタン、トリクロロ｛（２−メチルフェニル）イソプロピルイミノ−η5−テトラメチルシクロペンタジエニル｝チタン、トリクロロ｛（３−メチルフェニル）イソプロピルイミノ−η5−テトラメチルシクロペンタジエニル｝チタン、トリクロロ｛（４−メチルフェニル）イソプロピルイミノ−η5−テトラメチルシクロペンタジエニル｝チタン、トリクロロ｛（２−イソプロピルフェニル）イソプロピルイミノ−η5−テトラメチルシクロペンタジエニル｝チタン、トリクロロ｛（３−イソプロピルフェニル）イソプロピルイミノ−η5−テトラメチルシクロペンタジエニル｝チタン、トリクロロ｛（４−イソプロピルフェニル）イソプロピルイミノ−η5−テトラメチルシクロペンタジエニル｝チタン、トリクロロ｛（２−フェニルフェニル）イソプロピルイミノ−η5−テトラメチルシクロペンタジエニル｝チタン、トリクロロ｛（３−フェニルフェニル）イソプロピルイミノ−η5−テトラメチルシクロペンタジエニル｝チタン、トリクロロ｛（４−フェニルフェニル）イソプロピルイミノ−η5−テトラメチルシクロペンタジエニル｝チタン、トリクロロ｛（２，４−ジメチルフェニル）イソプロピルイミノ−η5−テトラメチルシクロペンタジエニル｝チタン、トリクロロ｛（２，６−ジメチルフェニル）イソプロピルイミノ−η5−テトラメチルシクロペンタジエニル｝チタン、トリクロロ｛（２，４−ジイソプロピルフェニル）イソプロピルイミノ−η5−テトラメチルシクロペンタジエニル｝チタン、トリクロロ｛（２，６−ジイソプロピルフェニル）イソプロピルイミノ−η5−テトラメチルシクロペンタジエニル｝チタン、トリクロロ｛（２，４−ジ−ｔｅｒｔ−ブチルフェニル）イソプロピルイミノ−η5−テトラメチルシクロペンタジエニル｝チタン、トリクロロ｛（２，６−ジ−ｔｅｒｔ−ブチルフェニル）イソプロピルイミノ−η5−テトラメチルシクロペンタジエニル｝チタン、トリクロロ｛（２，４−ジフェニルフェニル）イソプロピルイミノ−η5−テトラメチルシクロペンタジエニル｝チタン、トリクロロ｛（２，６−ジフェニルフェニル）イソプロピルイミノ−η5−テトラメチルシクロペンタジエニル｝チタン、トリクロロ｛（２，４，６−トリメチルフェニル）イソプロピルイミノ−η5−テトラメチルシクロペンタジエニル｝チタン、トリクロロ｛（２，４，６−トリイソプロピルフェニル）イソプロピルイミノ−η5−テトラメチルシクロペンタジエニル｝チタン、トリクロロ｛（２，４，６−トリ−ｔｅｒｔ−ブチルフェニル）イソプロピルイミノ−η5−テトラメチルシクロペンタジエニル｝チタン、トリクロロ｛（２，４，６−トリフェニルフェニル）イソプロピルイミノ−η5−テトラメチルシクロペンタジエニル｝チタン、トリクロロ｛（２−メトキシフェニル）イソプロピルイミノ−η5−テトラメチルシクロペンタジエニル｝チタン、トリクロロ｛（３−メトキシフェニル）イソプロピルイミノ−η5−テトラメチルシクロペンタジエニル｝チタン、トリクロロ｛（４−メトキシフェニル）イソプロピルイミノ−η5−テトラメチルシクロペンタジエニル｝チタン、トリクロロ｛（２，４−ジメトキシフェニル）イソプロピルイミノ−η5−テトラメチルシクロペンタジエニル｝チタン、トリクロロ｛（２，６−ジメトキシフェニル）イソプロピルイミノ−η5−テトラメチルシクロペンタジエニル｝チタン、トリクロロ｛（２，４，６−トリメトキシフェニル）イソプロピルイミノ−η5−テトラメチルシクロペンタジエニル｝チタン、トリクロロ｛（２−フェノキシフェニル）イソプロピルイミノ−η5−テトラメチルシクロペンタジエニル｝チタン、トリクロロ｛（３−フェノキシフェニル）イソプロピルイミノ−η5−テトラメチルシクロペンタジエニル｝チタン、トリクロロ｛（４−フェノキシフェニル）イソプロピルイミノ−η5−テトラメチルシクロペンタジエニル｝チタン、トリクロロ｛（２，４−ジフェノキシフェニル）イソプロピルイミノ−η5−テトラメチルシクロペンタジエニル｝チタン、トリクロロ｛（２，６−ジフェノキシフェニル）イソプロピルイミノ−η5−テトラメチルシクロペンタジエニル｝チタン、トリクロロ｛（２，４，６−トリフェノキシフェニル）イソプロピルイミノ−η5−テトラメチルシクロペンタジエニル｝チタン、トリクロロ｛（２−フルオロフェニル）イソプロピルイミノ−η5−テトラメチルシクロペンタジエニル｝チタン、トリクロロ｛（３−フルオロフェニル）イソプロピルイミノ−η5−テトラメチルシクロペンタジエニル｝チタン、トリクロロ｛（４−フルオロフェニル）イソプロピルイミノ−η5−テトラメチルシクロペンタジエニル｝チタン、トリクロロ｛（２−クロロフェニル）イソプロピルイミノ−η5−テトラメチルシクロペンタジエニル｝チタン、トリクロロ｛（３−クロロフェニル）イソプロピルイミノ−η5−テトラメチルシクロペンタジエニル｝チタン、トリクロロ｛（４−クロロフェニル）イソプロピルイミノ−η5−テトラメチルシクロペンタジエニル｝チタン、トリクロロ｛（２−ブロモフェニル）イソプロピルイミノ−η5−テトラメチルシクロペンタジエニル｝チタン、トリクロロ｛（３−ブロモフェニル）イソプロピルイミノ−η5−テトラメチルシクロペンタジエニル｝チタン、トリクロロ｛（４−ブロモフェニル）イソプロピルイミノ−η5−テトラメチルシクロペンタジエニル｝チタン、トリクロロ｛（２−ヨードフェニル）イソプロピルイミノ−η5−テトラメチルシクロペンタジエニル｝チタン、トリクロロ｛（３−ヨードフェニル）イソプロピルイミノ−η5−テトラメチルシクロペンタジエニル｝チタン、トリクロロ｛（４−ヨードフェニル）イソプロピルイミノ−η5−テトラメチルクロペンタジエニル｝チタン、トリクロロ｛（２，４−ジフルオロフェニル）イソプロピルイミノ−η5−テトラメチルシクロペンタジエニル｝チタン、トリクロロ｛（２，６−ジフルオロフェニル）イソプロピルイミノ−η5−テトラメチルシクロペンタジエニル｝チタン、トリクロロ｛（２，４−ジクロロフェニル）イソプロピルイミノ−η5−テトラメチルシクロペンタジエニル｝チタン、トリクロロ｛（２，６−ジクロロフェニル）イソプロピルイミノ−η5−テトラメチルシクロペンタジエニル｝チタン、トリクロロ｛（２，４−ジブロモフェニル）イソプロピルイミノ−η5−テトラメチルシクロペンタジエニル｝チタン、トリクロロ｛（２，６−ジブロモフェニル）イソプロピルイミノ−η5−テトラメチルシクロペンタジエニル｝チタン、トリクロロ｛（２，４−ジヨードフェニル）イソプロピルイミノ−η5−テトラメチルシクロペンタジエニル｝チタン、トリクロロ｛（２，６−ジヨードフェニル）イソプロピルイミノ−η5−テトラメチルシクロペンタジエニル｝チタン、トリクロロ｛（２，４，６−トリフルオロフェニル）イソプロピルイミノ−η5−テトラメチルシクロペンタジエニル｝チタン、トリクロロ｛（２，４，６−トリクロロフェニル）イソプロピルイミノ−η5−テトラメチルシクロペンタジエニル｝チタン、トリクロロ｛（２，４，６−トリブロモフェニル）イソプロピルイミノ−η5−テトラメチルシクロペンタジエニル｝チタン、トリクロロ｛（２，４，６−トリヨードフェニル）イソプロピルイミノ−η5−テトラメチルシクロペンタジエニル｝チタン、トリクロロ｛（２，３，５，６−テトラフルオロフェニル）イソプロピルイミノ−η5−テトラメチルシクロペンタジエニル｝チタン、トリクロロ｛（２，３，５，６−テトラクロロフェニル）イソプロピルイミノ−η5−テトラメチルシクロペンタジエニル｝チタン、トリクロロ｛（２，３，５，６−テトラブロモフェニル）イソプロピルイミノ−η5−テトラメチルシクロペンタジエニル｝チタン、トリクロロ｛（２，３，５，６−テトラヨードフェニル）イソプロピルイミノ−η5−テトラメチルシクロペンタジエニル｝チタン、トリクロロ｛（ペンタフルオロフェニル）イソプロピルイミノ−η5−テトラメチルシクロペンタジエニル｝チタン、トリクロロ｛（ペンタクロロフェニル）イソプロピルイミノ−η5−テトラメチルシクロペンタジエニル｝チタン、トリクロロ｛（ペンタブロモフェニル）イソプロピルイミノ−η5−テトラメチルシクロペンタジエニル｝チタン、トリクロロ｛（ペンタヨードフェニル）イソプロピルイミノ−η5−テトラメチルシクロペンタジエニル｝チタン、トリクロロ｛（２−トリフルオロメチルフェニル）イソプロピルイミノ−η5−テトラメチルシクロペンタジエニル｝チタン、トリクロロ｛（３−トリフルオロメチルフェニル）イソプロピルイミノ−η5−テトラメチルシクロペンタジエニル｝チタン、トリクロロ｛イソプロピルイミノ（４−トリフルオロメチルフェニル）イソプロピルイミノ−η5−テトラメチルシクロペンタジエニル｝チタン、トリクロロ［｛２，４−ビス（トリフルオロメチル）フェニル｝イソプロピルイミノ−η5−テトラメチルシクロペンタジエニル］チタン、トリクロロ［｛２，６−ビス（トリフルオロメチル）フェニル｝イソプロピルイミノ−η5−テトラメチルシクロペンタジエニル］チタン、トリクロロ［｛２，４，６−トリス（トリフルオロメチル）フェニル｝イソプロピルイミノ−η5−テトラメチルシクロペンタジエニル］チタン、トリクロロ（ナフタレニルイソプロピルイミノ−η5−テトラメチルシクロペンタジエニル）チタン、トリクロロ（アントラセニルイソプロピルイミノ−η5−テトラメチルシクロペンタジエニル）チタン、トリクロロ（トリフェニレニルイソプロピルイミノ−η5−テトラメチルシクロペンタジエニル）チタン、トリクロロ｛イソプロピル（２−ピレニル）イミノ−η5−テトラメチルシクロペンタジエニル｝チタン、トリクロロ｛イソプロピル（２−ピリジル）イミノ−η5−テトラメチルシクロペンタジエニル｝チタン、トリクロロ｛イソプロピル（３−ピリジル）イミノ−η5−テトラメチルシクロペンタジエニル｝チタン、トリクロロ｛イソプロピル（４−ピリジル）イミノ−η5−テトラメチルシクロペンタジエニル｝チタン、トリクロロ｛イソプロピル（６−メチル−２−ピリジル）イミノ−η5−テトラメチルシクロペンタジエニル｝チタン、トリクロロ｛イソプロピル（２−ピラジニル）イミノ−η5−テトラメチルシクロペンタジエニル｝チタン、トリクロロ｛イソプロピル（２−ピリミジニル）イミノ−η5−テトラメチルシクロペンタジエニル｝チタンなど（以下、これらの化合物を、化合物群（２６）と称する。）が挙げられる。
【００７１】
また、Ａがイソプロピルイミノ基であり、Ｃｐがη5−メチルシクロペンタジエニル基、η5−ジメチルシクロペンタジエニル基、η5−トリメチルシクロペンタジエニル基、η5−ｎ−ブチルシクロペンタジエニル基、η5−ｔｅｒｔ−ブチルシクロぺンタジエニル基、η5−フェニルシクロぺンタジエニル基、η5−トリメチルシリルシクロぺンタジエニル基、η5−ｔｅｒｔ−ブチルジメチルシリルシクロぺンタジエニル基、η5−インデニル基、η5−テトラヒドロインデニル基又はη5−フルオレニル基であり、Ｍがチタン原子であり、Ｘが塩素原子であり、ｎが３である化合物としては、上記化合物群（２５）で示した化合物のη5−シクロペンタジエニルを、η5−メチルシクロペンタジエニル、η5−ジメチルシクロペンタジエニル、η5−トリメチルシクロペンタジエニル、η5−ｎ−ブチルシクロペンタジエニル、η5−ｔｅｒｔ−ブチルシクロぺンタジエニル、η5−フェニルシクロぺンタジエニル、η5−トリメチルシリルシクロぺンタジエニル、η5−ｔｅｒｔ−ブチルジメチルシリルシクロぺンタジエニル、η5−インデニル、η5−テトラヒドロインデニル又はη5−フルオレニルに変更した化合物など（以下、これらの化合物を、化合物群（２７）と称する。）があげられる。
【００７２】
式［Ｉ］で示される遷移金属化合物としては、Ａがジイソプロピルアミノボランジイル基である化合物があげられ、例えば、Ａがジイソプロピルアミノボランジイル基であり、Ｃｐがη5−シクロペンタジエニル基であり、Ｍがチタン原子であり、Ｘが塩素原子であり、ｎが３である化合物としては、トリクロロ（ジイソプロピルアミノフェニルボランジイル−η5−シクロペンタジエニル）チタン、トリクロロ｛ジイソプロピルアミノ（２−メチルフェニル）ボランジイル−η5−シクロペンタジエニル｝チタン、トリクロロ｛ジイソプロピルアミノ（３−メチルフェニル）ボランジイル−η5−シクロペンタジエニル｝チタン、トリクロロ｛ジイソプロピルアミノ（４−メチルフェニル）ボランジイル−η5−シクロペンタジエニル｝チタン、トリクロロ｛ジイソプロピルアミノ（２−イソプロピルフェニル）ボランジイル−η5−シクロペンタジエニル｝チタン、トリクロロ｛ジイソプロピルアミノ（３−イソプロピルフェニル）ボランジイル−η5−シクロペンタジエニル｝チタン、トリクロロ｛ジイソプロピルアミノ（４−イソプロピルフェニル）ボランジイル−η5−シクロペンタジエニル｝チタン、トリクロロ｛ジイソプロピルアミノ（２−フェニルフェニル）ボランジイル−η5−シクロペンタジエニル｝チタン、トリクロロ｛ジイソプロピルアミノ（３−フェニルフェニル）ボランジイル−η5−シクロペンタジエニル｝チタン、トリクロロ｛ジイソプロピルアミノ（４−フェニルフェニル）ボランジイル−η5−シクロペンタジエニル｝チタン、トリクロロ｛ジイソプロピルアミノ（２，４−ジメチルフェニル）ボランジイル−η5−シクロペンタジエニル｝チタン、トリクロロ｛ジイソプロピルアミノ（２，６−ジメチルフェニル）ボランジイル−η5−シクロペンタジエニル｝チタン、トリクロロ｛ジイソプロピルアミノ（２，４−ジイソプロピルフェニル）ボランジイル−η5−シクロペンタジエニル｝チタン、トリクロロ｛ジイソプロピルアミノ（２，６−ジイソプロピルフェニル）ボランジイル−η5−シクロペンタジエニル｝チタン、トリクロロ｛ジイソプロピルアミノ（２，４−ジ−ｔｅｒｔ−ブチルフェニル）ボランジイル−η5−シクロペンタジエニル｝チタン、トリクロロ｛ジイソプロピルアミノ（２，６−ジ−ｔｅｒｔ−ブチルフェニル）ボランジイル−η5−シクロペンタジエニル｝チタン、トリクロロ｛ジイソプロピルアミノ（２，４−ジフェニルフェニル）ボランジイル−η5−シクロペンタジエニル｝チタン、トリクロロ｛ジイソプロピルアミノ（２，６−ジフェニルフェニル）ボランジイル−η5−シクロペンタジエニル｝チタン、トリクロロ｛（ジイソプロピルアミノ２，４，６−トリメチルフェニル）ボランジイル−η5−シクロペンタジエニル｝チタン、トリクロロ｛ジイソプロピルアミノ（２，４，６−トリイソプロピルフェニル）ボランジイル−η5−シクロペンタジエニル｝チタン、トリクロロ｛ジイソプロピルアミノ（２，４，６−トリ−ｔｅｒｔ−ブチルフェニル）ボランジイル−η5−シクロペンタジエニル｝チタン、トリクロロ｛ジイソプロピルアミノ（２，４，６−トリフェニルフェニル）ボランジイル−η5−シクロペンタジエニル｝チタン、トリクロロ｛ジイソプロピルアミノ（２−メトキシフェニル）ボランジイル−η5−シクロペンタジエニル｝チタン、トリクロロ｛ジイソプロピルアミノ（３−メトキシフェニル）ボランジイル−η5−シクロペンタジエニル｝チタン、トリクロロ｛ジイソプロピルアミノ（４−メトキシフェニル）ボランジイル−η5−シクロペンタジエニル｝チタン、トリクロロ｛ジイソプロピルアミノ（２，４−ジメトキシフェニル）ボランジイル−η5−シクロペンタジエニル｝チタン、トリクロロ｛ジイソプロピルアミノ（２，６−ジメトキシフェニル）ボランジイル−η5−シクロペンタジエニル｝チタン、トリクロロ｛ジイソプロピルアミノ（２，４，６−トリメトキシフェニル）ボランジイル−η5−シクロペンタジエニル｝チタン、トリクロロ｛ジイソプロピルアミノ（２−フェノキシフェニル）ボランジイル−η5−シクロペンタジエニル｝チタン、トリクロロ｛ジイソプロピルアミノ（３−フェノキシフェニル）ボランジイル−η5−シクロペンタジエニル｝チタン、トリクロロ｛ジイソプロピルアミノ（４−フェノキシフェニル）ボランジイル−η5−シクロペンタジエニル｝チタン、トリクロロ｛ジイソプロピルアミノ（２，４−ジフェノキシフェニル）ボランジイル−η5−シクロペンタジエニル｝チタン、トリクロロ｛ジイソプロピルアミノ（２，６−ジフェノキシフェニル）ボランジイル−η5−シクロペンタジエニル｝チタン、トリクロロ｛ジイソプロピルアミノ（２，４，６−トリフェノキシフェニル）ボランジイル−η5−シクロペンタジエニル｝チタン、トリクロロ｛ジイソプロピルアミノ（２−フルオロフェニル）ボランジイル−η5−シクロペンタジエニル｝チタン、トリクロロ｛ジイソプロピルアミノ（３−フルオロフェニル）ボランジイル−η5−シクロペンタジエニル｝チタン、トリクロロ｛ジイソプロピルアミノ（４−フルオロフェニル）ボランジイル−η5−シクロペンタジエニル｝チタン、トリクロロ｛ジイソプロピルアミノ（２−クロロフェニル）ボランジイル−η5−シクロペンタジエニル｝チタン、トリクロロ｛ジイソプロピルアミノ（３−クロロフェニル）ボランジイル−η5−シクロペンタジエニル｝チタン、トリクロロ｛ジイソプロピルアミノ（４−クロロフェニル）ボランジイル−η5−シクロペンタジエニル｝チタン、トリクロロ｛ジイソプロピルアミノ（２−ブロモフェニル）ボランジイル−η5−シクロペンタジエニル｝チタン、トリクロロ｛ジイソプロピルアミノ（３−ブロモフェニル）ボランジイル−η5−シクロペンタジエニル｝チタン、トリクロロ｛ジイソプロピルアミノ（４−ブロモフェニル）ボランジイル−η5−シクロペンタジエニル｝チタン、トリクロロ｛ジイソプロピルアミノ（２−ヨードフェニル）ボランジイル−η5−シクロペンタジエニル｝チタン、トリクロロ｛ジイソプロピルアミノ（３−ヨードフェニル）ボランジイル−η5−シクロペンタジエニル｝チタン、トリクロロ｛ジイソプロピルアミノ（４−ヨードフェニル）ボランジイル−η5−シクロペンタジエニル｝チタン、トリクロロ｛ジイソプロピルアミノ（２，４−ジフルオロフェニル）ボランジイル−η5−シクロペンタジエニル｝チタン、トリクロロ｛ジイソプロピルアミノ（２，６−ジフルオロフェニル）ボランジイル−η5−シクロペンタジエニル｝チタン、トリクロロ｛ジイソプロピルアミノ（２，４−ジクロロフェニル）ボランジイル−η5−シクロペンタジエニル｝チタン、トリクロロ｛ジイソプロピルアミノ（２，６−ジクロロフェニル）ボランジイル−η5−シクロペンタジエニル｝チタン、トリクロロ｛ジイソプロピルアミノ（２，４−ジブロモフェニル）ボランジイル−η5−シクロペンタジエニル｝チタン、トリクロロ｛ジイソプロピルアミノ（２，６−ジブロモフェニル）ボランジイル−η5−シクロペンタジエニル｝チタン、トリクロロ｛ジイソプロピルアミノ（２，４−ジヨードフェニル）ボランジイル−η5−シクロペンタジエニル｝チタン、トリクロロ｛ジイソプロピルアミノ（２，６−ジヨードフェニル）ボランジイル−η5−シクロペンタジエニル｝チタン、トリクロロ｛ジイソプロピルアミノ（２，４，６−トリフルオロフェニル）ボランジイル−η5−シクロペンタジエニル｝チタン、トリクロロ｛ジイソプロピルアミノ（２，４，６−トリクロロフェニル）ボランジイル−η5−シクロペンタジエニル｝チタン、トリクロロ｛ジイソプロピルアミノ（２，４，６−トリブロモフェニル）ボランジイル−η5−シクロペンタジエニル｝チタン、トリクロロ｛ジイソプロピルアミノ（２，４，６−トリヨードフェニル）ボランジイル−η5−シクロペンタジエニル｝チタン、トリクロロ｛ジイソプロピルアミノ（２，３，５，６−テトラフルオロフェニル）ボランジイル−η5−シクロペンタジエニル｝チタン、トリクロロ｛ジイソプロピルアミノ（２，３，５，６−テトラクロロフェニル）ボランジイル−η5−シクロペンタジエニル｝チタン、トリクロロ｛ジイソプロピルアミノ（２，３，５，６−テトラブロモフェニル）ボランジイル−η5−シクロペンタジエニル｝チタン、トリクロロ｛ジイソプロピルアミノ（２，３，５，６−テトラヨードフェニル）ボランジイル−η5−シクロペンタジエニル｝チタン、トリクロロ｛ジイソプロピルアミノ（ペンタフルオロフェニル）ボランジイル−η5−シクロペンタジエニル｝チタン、トリクロロ｛ジイソプロピルアミノ（ペンタクロロフェニル）ボランジイル−η5−シクロペンタジエニル｝チタン、トリクロロ｛ジイソプロピルアミノ（ペンタブロモフェニル）ボランジイル−η5−シクロペンタジエニル｝チタン、トリクロロ｛（ペンタヨードフェニル）ボランジイル−η5−シクロペンタジエニル｝チタン、トリクロロ｛ジイソプロピルアミノ（２−トリフルオロメチルフェニル）ボランジイル−η5−シクロペンタジエニル｝チタン、トリクロロ｛ジイソプロピルアミノ（３−トリフルオロメチルフェニル）ボランジイル−η5−シクロペンタジエニル｝チタン、トリクロロ｛ジイソプロピルアミノ（４−トリフルオロメチルフェニル）ボランジイル−η5−シクロペンタジエニル｝チタン、トリクロロ［ジイソプロピルアミノ｛２，４−ビス（トリフルオロメチル）フェニル｝ボランジイル−η5−シクロペンタジエニル］チタン、トリクロロ［ジイソプロピルアミノ｛２，６−ビス（トリフルオロメチル）フェニル｝ボランジイル−η5−シクロペンタジエニル］チタン、トリクロロ［ジイソプロピルアミノ｛２，４，６−トリス（トリフルオロメチル）フェニル｝ボランジイル−η5−シクロペンタジエニル］チタン、トリクロロ｛（ジイソプロピルアミノ）ナフタレニルボランジイル−η5−シクロペンタジエニル｝チタン、トリクロロ｛アントラセニル（ジイソプロピルアミノ）ボランジイル−η5−シクロペンタジエニル｝チタン、トリクロロ｛（ジイソプロピルアミノ）トリフェニレニルボランジイル−η5−シクロペンタジエニル｝チタン、トリクロロ｛（ジイソプロピルアミノ）ピレニルボランジイル−η5−シクロペンタジエニル｝チタン、トリクロロ｛ジイソプロピルアミノ（２−ピリジル）ボランジイル−η5−シクロペンタジエニル｝チタン、トリクロロ｛ジイソプロピルアミノ（３−ピリジル）ボランジイル−η5−シクロペンタジエニルチタン、トリクロロ｛ジイソプロピルアミノ（４−ピリジル）ボランジイル−η5−シクロペンタジエニル｝チタン、トリクロロ｛ジイソプロピルアミノ（６−メチル−２−ピリジル）ボランジイル−η5−シクロペンタジエニル｝チタン、トリクロロ｛ジイソプロピルアミノ（２−ピラジニル）ボランジイル−η5−シクロペンタジエニル｝チタン、トリクロロ｛ジイソプロピルアミノ（２−ピリミジニル）ボランジイル−η5−シクロペンタジエニル｝チタンなど（以下、これらの化合物を、化合物群（２８）と称する。）が挙げられる。
【００７３】
また、Ａがジイソプロピルアミノボランジイル基であり、Ｃｐがη5−テトラメチルシクロペンタジエニル基であり、Ｍがチタン原子であり、Ｘが塩素原子であり、ｎが３である化合物としては、トリクロロ（ジイソプロピルアミノフェニルボランジイル−η5−テトラメチルシクロペンタジエニル）チタン、トリクロロ｛ジイソプロピルアミノ（２−メチルフェニル）ボランジイル−η5−テトラメチルシクロペンタジエニル｝チタン、トリクロロ｛ジイソプロピルアミノ（３−メチルフェニル）ボランジイル−η5−テトラメチルシクロペンタジエニル｝チタン、トリクロロ｛ジイソプロピルアミノ（４−メチルフェニル）ボランジイル−η5−テトラメチルシクロペンタジエニル｝チタン、トリクロロ｛ジイソプロピルアミノ（２−イソプロピルフェニル）ボランジイル−η5−テトラメチルシクロペンタジエニル｝チタン、トリクロロ｛ジイソプロピルアミノ（３−イソプロピルフェニル）ボランジイル−η5−テトラメチルシクロペンタジエニル｝チタン、トリクロロ｛ジイソプロピルアミノ（４−イソプロピルフェニル）ボランジイル−η5−テトラメチルシクロペンタジエニル｝チタン、トリクロロ｛ジイソプロピルアミノ（２−フェニルフェニル）ボランジイル−η5−テトラメチルシクロペンタジエニル｝チタン、トリクロロ｛ジイソプロピルアミノ（３−フェニルフェニル）ボランジイル−η5−テトラメチルシクロペンタジエニル｝チタン、トリクロロ｛ジイソプロピルアミノ（４−フェニルフェニル）ボランジイル−η5−テトラメチルシクロペンタジエニル｝チタン、トリクロロ｛ジイソプロピルアミノ（２，４−ジメチルフェニル）ボランジイル−η5−テトラメチルシクロペンタジエニル｝チタン、トリクロロ｛ジイソプロピルアミノ（２，６−ジメチルフェニル）ボランジイル−η5−テトラメチルシクロペンタジエニル｝チタン、トリクロロ｛ジイソプロピルアミノ（２，４−ジイソプロピルフェニル）ボランジイル−η5−テトラメチルシクロペンタジエニル｝チタン、トリクロロ｛ジイソプロピルアミノ（２，６−ジイソプロピルフェニル）ボランジイル−η5−テトラメチルシクロペンタジエニル｝チタン、トリクロロ｛ジイソプロピルアミノ（２，４−ジ−ｔｅｒｔ−ブチルフェニル）ボランジイル−η5−テトラメチルシクロペンタジエニル｝チタン、トリクロロ｛ジイソプロピルアミノ（２，６−ジ−ｔｅｒｔ−ブチルフェニル）ボランジイル−η5−テトラメチルシクロペンタジエニル｝チタン、トリクロロ｛ジイソプロピルアミノ（２，４−ジフェニルフェニル）ボランジイル−η5−テトラメチルシクロペンタジエニル｝チタン、トリクロロ｛ジイソプロピルアミノ（２，６−ジフェニルフェニル）ボランジイル−η5−テトラメチルシクロペンタジエニル｝チタン、トリクロロ｛（ジイソプロピルアミノ２，４，６−トリメチルフェニル）ボランジイル−η5−テトラメチルシクロペンタジエニル｝チタン、トリクロロ｛ジイソプロピルアミノ（２，４，６−トリイソプロピルフェニル）ボランジイル−η5−テトラメチルシクロペンタジエニル｝チタン、トリクロロ｛ジイソプロピルアミノ（２，４，６−トリ−ｔｅｒｔ−ブチルフェニル）ボランジイル−η5−テトラメチルシクロペンタジエニル｝チタン、トリクロロ｛ジイソプロピルアミノ（２，４，６−トリフェニルフェニル）ボランジイル−η5−テトラメチルシクロペンタジエニル｝チタン、トリクロロ｛ジイソプロピルアミノ（２−メトキシフェニル）ボランジイル−η5−テトラメチルシクロペンタジエニル｝チタン、トリクロロ｛ジイソプロピルアミノ（３−メトキシフェニル）ボランジイル−η5−テトラメチルシクロペンタジエニル｝チタン、トリクロロ｛ジイソプロピルアミノ（４−メトキシフェニル）ボランジイル−η5−テトラメチルシクロペンタジエニル｝チタン、トリクロロ｛ジイソプロピルアミノ（２，４−ジメトキシフェニル）ボランジイル−η5−テトラメチルシクロペンタジエニル｝チタン、トリクロロ｛ジイソプロピルアミノ（２，６−ジメトキシフェニル）ボランジイル−η5−テトラメチルシクロペンタジエニル｝チタン、トリクロロ｛ジイソプロピルアミノ（２，４，６−トリメトキシフェニル）ボランジイル−η5−テトラメチルシクロペンタジエニル｝チタン、トリクロロ｛ジイソプロピルアミノ（２−フェノキシフェニル）ボランジイル−η5−テトラメチルシクロペンタジエニル｝チタン、トリクロロ｛ジイソプロピルアミノ（３−フェノキシフェニル）ボランジイル−η5−テトラメチルシクロペンタジエニル｝チタン、トリクロロ｛ジイソプロピルアミノ（４−フェノキシフェニル）ボランジイル−η5−テトラメチルシクロペンタジエニル｝チタン、トリクロロ｛ジイソプロピルアミノ（２，４−ジフェノキシフェニル）ボランジイル−η5−テトラメチルシクロペンタジエニル｝チタン、トリクロロ｛ジイソプロピルアミノ（２，６−ジフェノキシフェニル）ボランジイル−η5−テトラメチルシクロペンタジエニル｝チタン、トリクロロ｛ジイソプロピルアミノ（２，４，６−トリフェノキシフェニル）ボランジイル−η5−テトラメチルシクロペンタジエニル｝チタン、トリクロロ｛ジイソプロピルアミノ（２−フルオロフェニル）ボランジイル−η5−テトラメチルシクロペンタジエニル｝チタン、トリクロロ｛ジイソプロピルアミノ（３−フルオロフェニル）ボランジイル−η5−テトラメチルシクロペンタジエニル｝チタン、トリクロロ｛ジイソプロピルアミノ（４−フルオロフェニル）ボランジイル−η5−テトラメチルシクロペンタジエニル｝チタン、トリクロロ｛ジイソプロピルアミノ（２−クロロフェニル）ボランジイル−η5−テトラメチルシクロペンタジエニル｝チタン、トリクロロ｛ジイソプロピルアミノ（３−クロロフェニル）ボランジイル−η5−テトラメチルシクロペンタジエニル｝チタン、トリクロロ｛ジイソプロピルアミノ（４−クロロフェニル）ボランジイル−η5−テトラメチルシクロペンタジエニル｝チタン、トリクロロ｛ジイソプロピルアミノ（２−ブロモフェニル）ボランジイル−η5−テトラメチルシクロペンタジエニル｝チタン、トリクロロ｛ジイソプロピルアミノ（３−ブロモフェニル）ボランジイル−η5−テトラメチルシクロペンタジエニル｝チタン、トリクロロ｛ジイソプロピルアミノ（４−ブロモフェニル）ボランジイル−η5−テトラメチルシクロペンタジエニル｝チタン、トリクロロ｛ジイソプロピルアミノ（２−ヨードフェニル）ボランジイル−η5−テトラメチルシクロペンタジエニル｝チタン、トリクロロ｛ジイソプロピルアミノ（３−ヨードフェニル）ボランジイル−η5−テトラメチルシクロペンタジエニル｝チタン、トリクロロ｛ジイソプロピルアミノ（４−ヨードフェニル）ボランジイル−η5−テトラメチルシクロペンタジエニル｝チタン、トリクロロ｛ジイソプロピルアミノ（２，４−ジフルオロフェニル）ボランジイル−η5−テトラメチルシクロペンタジエニル｝チタン、トリクロロ｛ジイソプロピルアミノ（２，６−ジフルオロフェニル）ボランジイル−η5−シクロペンタジエニル｝チタン、トリクロロ｛ジイソプロピルアミノ（２，４−ジクロロフェニル）ボランジイル−η5−テトラメチルシクロペンタジエニル｝チタン、トリクロロ｛ジイソプロピルアミノ（２，６−ジクロロフェニル）ボランジイル−η5−テトラメチルシクロペンタジエニル｝チタン、トリクロロ｛ジイソプロピルアミノ（２，４−ジブロモフェニル）ボランジイル−η5−テトラメチルシクロペンタジエニル｝チタン、トリクロロ｛ジイソプロピルアミノ（２，６−ジブロモフェニル）ボランジイル−η5−テトラメチルシクロペンタジエニル｝チタン、トリクロロ｛ジイソプロピルアミノ（２，４−ジヨードフェニル）ボランジイル−η5−テトラメチルシクロペンタジエニル｝チタン、トリクロロ｛ジイソプロピルアミノ（２，６−ジヨードフェニル）ボランジイル−η5−テトラメチルシクロペンタジエニル｝チタン、トリクロロ｛ジイソプロピルアミノ（２，４，６−トリフルオロフェニル）ボランジイル−η5−テトラメチルシクロペンタジエニル｝チタン、トリクロロ｛ジイソプロピルアミノ（２，４，６−トリクロロフェニル）ボランジイル−η5−テトラメチルシクロペンタジエニル｝チタン、トリクロロ｛ジイソプロピルアミノ（２，４，６−トリブロモフェニル）ボランジイル−η5−テトラメチルシクロペンタジエニル｝チタン、トリクロロ｛ジイソプロピルアミノ（２，４，６−トリヨードフェニル）ボランジイル−η5−テトラメチルシクロペンタジエニル｝チタン、トリクロロ｛ジイソプロピルアミノ（２，３，５，６−テトラフルオロフェニル）ボランジイル−η5−テトラメチルシクロペンタジエニル｝チタン、トリクロロ｛ジイソプロピルアミノ（２，３，５，６−テトラクロロフェニル）ボランジイル−η5−テトラメチルシクロペンタジエニル｝チタン、トリクロロ｛ジイソプロピルアミノ（２，３，５，６−テトラブロモフェニル）ボランジイル−η5−テトラメチルシクロペンタジエニル｝チタン、トリクロロ｛ジイソプロピルアミノ（２，３，５，６−テトラヨードフェニル）ボランジイル−η5−テトラメチルシクロペンタジエニル｝チタン、トリクロロ｛ジイソプロピルアミノ（ペンタフルオロフェニル）ボランジイル−η5−テトラメチルシクロペンタジエニル｝チタン、トリクロロ｛ジイソプロピルアミノ（ペンタクロロフェニル）ボランジイル−η5−テトラメチルシクロペンタジエニル｝チタン、トリクロロ｛ジイソプロピルアミノ（ペンタブロモフェニル）ボランジイル−η5−テトラメチルシクロペンタジエニル｝チタン、トリクロロ｛（ペンタヨードフェニル）ボランジイル−η5−テトラメチルシクロペンタジエニル｝チタン、トリクロロ｛ジイソプロピルアミノ（２−トリフルオロメチルフェニル）ボランジイル−η5−テトラメチルシクロペンタジエニル｝チタン、トリクロロ｛ジイソプロピルアミノ（３−トリフルオロメチルフェニル）ボランジイル−η5−テトラメチルシクロペンタジエニル｝チタン、トリクロロ｛ジイソプロピルアミノ（４−トリフルオロメチルフェニル）ボランジイル−η5−テトラメチルシクロペンタジエニル｝チタン、トリクロロ［ジイソプロピルアミノ｛２，４−ビス（トリフルオロメチル）フェニル｝ボランジイル−η5−テトラメチルシクロペンタジエニル］チタン、トリクロロ［ジイソプロピルアミノ｛２，６−ビス（トリフルオロメチル）フェニル｝ボランジイル−η5−テトラメチルシクロペンタジエニル］チタン、トリクロロ［ジイソプロピルアミノ｛２，４，６−トリス（トリフルオロメチル）フェニル｝ボランジイル−η5−テトラメチルシクロペンタジエニル］チタン、トリクロロ｛（ジイソプロピルアミノ）ナフタレニルボランジイル−η5−テトラメチルシクロペンタジエニル｝チタン、トリクロロ｛アントラセニル（ジイソプロピルアミノ）ボランジイル−η5−テトラメチルシクロペンタジエニル｝チタン、トリクロロ｛（ジイソプロピルアミノ）トリフェニレニルボランジイル−η5−テトラメチルシクロペンタジエニル｝チタン、トリクロロ｛（ジイソプロピルアミノ）ピレニルボランジイル−η5−テトラメチルシクロ
ペンタジエニル｝チタン、トリクロロ｛ジイソプロピルアミノ（２−ピリジル）ボランジイル−η5−テトラメチルシクロペンタジエニル｝チタン、トリクロロ｛ジイソプロピルアミノ（３−ピリジル）ボランジイル−η5−テトラメチルシクロペンタジエニルチタン、トリクロロ｛ジイソプロピルアミノ（４−ピリジル）ボランジイル−η5−テトラメチルシクロペンタジエニル｝チタン、トリクロロ｛ジイソプロピルアミノ（６−メチル−２−ピリジル）ボランジイル−η5−テトラメチルシクロペンタジエニル｝チタン、トリクロロ｛ジイソプロピルアミノ（２−ピラジニル）ボランジイル−η5−テトラメチルシクロペンタジエニル｝チタン、トリクロロ｛ジイソプロピルアミノ（２−ピリミジニル）ボランジイル−η5−テトラメチルシクロペンタジエニル｝チタンなど（以下、これらの化合物を、化合物群（２９）と称する。）が挙げられる。
【００７４】
また、Ａがジイソプロピルアミノボランジイル基であり、Ｃｐがη5−メチルシクロペンタジエニル基、η5−ジメチルシクロペンタジエニル基、η5−トリメチルシクロペンタジエニル基、η5−ｎ−ブチルシクロペンタジエニル基、η5−ｔｅｒｔ−ブチルシクロぺンタジエニル基、η5−フェニルシクロぺンタジエニル基、η5−トリメチルシリルシクロぺンタジエニル基、η5−ｔｅｒｔ−ブチルジメチルシリルシクロぺンタジエニル基、η5−インデニル基、η5−テトラヒドロインデニル基又はη5−フルオレニル基であり、Ｍがチタン原子であり、Ｘが塩素原子であり、ｎが３である化合物としては、上記化合物群（２８）で示した化合物のη5−シクロペンタジエニルを、η5−メチルシクロペンタジエニル、η5−ジメチルシクロペンタジエニル、η5−トリメチルシクロペンタジエニル、η5−ｎ−ブチルシクロペンタジエニル、η5−ｔｅｒｔ−ブチルシクロぺンタジエニル、η5−フェニルシクロぺンタジエニル、η5−トリメチルシリルシクロぺンタジエニル、η5−ｔｅｒｔ−ブチルジメチルシリルシクロぺンタジエニル、η5−インデニル、η5−テトラヒドロインデニル又はη5−フルオレニルに変更した化合物など（以下、これらの化合物を、化合物群（３０）と称する。）があげられる。
【００７５】
式［Ｉ］で示される遷移金属化合物としては、Ａがオキソ基である化合物があげられ、例えば、Ａがオキソ基であり、Ｃｐがη5−シクロペンタジエニル基であり、Ｍがチタン原子であり、Ｘが塩素原子であり、ｎが３である化合物としては、トリクロロ（フェノキシ−η5−シクロペンタジエニル）チタン、トリクロロ（２−メチルフェノキシ−η5−シクロペンタジエニル）チタン、トリクロロ（３−メチルフェノキシ−η5−シクロペンタジエニル）チタン、トリクロロ｛（４−メチルフェノキシ−η5−シクロペンタジエニル）チタン、トリクロロ｛（２−イソプロピルフェノキシ−η5−シクロペンタジエニル）チタン、トリクロロ（３−イソプロピルフェノキシ−η5−シクロペンタジエニル）チタン、トリクロロ（４−イソプロピルフェノキシ−η5−シクロペンタジエニル）チタン、トリクロロ（２−フェニルフェノキシ−η5−シクロペンタジエニル）チタン、トリクロロ（３−フェニルフェノキシ−η5−シクロペンタジエニル）チタン、トリクロロ（４−フェニルフェノキシ−η5−シクロペンタジエニル）チタン、トリクロロ（２，４−ジメチルフェノキシ−η5−シクロペンタジエニル）チタン、トリクロロ（２，６−ジメチルフェノキシ−η5−シクロペンタジエニル）チタン、トリクロロ（２，４−ジイソプロピルフェノキシ−η5−シクロペンタジエニル）チタン、トリクロロ（２，６−ジイソプロピルフェノキシ−η5−シクロペンタジエニル）チタン、トリクロロ（２，４−ジ−ｔｅｒｔ−ブチルフェノキシ−η5−シクロペンタジエニル）チタン、トリクロロ（２，６−ジ−ｔｅｒｔ−ブチルフェノキシ−η5−シクロペンタジエニル）チタン、トリクロロ（２，４−ジフェニルフェノキシ−η5−シクロペンタジエニル）チタン、トリクロロ（２，６−ジフェニルフェノキシ−η5−シクロペンタジエニル）チタン、トリクロロ（２，４，６−トリメチルフェノキシ−η5−シクロペンタジエニル）チタン、トリクロロ（２，４，６−トリイソプロピルフェノキシ−η5−シクロペンタジエニル）チタン、トリクロロ（２，４，６−トリ−ｔｅｒｔ−ブチルフェノキシ−η5−シクロペンタジエニル）チタン、トリクロロ｛（２，４，６−トリフェニルフェノキシ−η5−シクロペンタジエニル）チタン、トリクロロ（２−メトキシフェノキシ−η5−シクロペンタジエニル）チタン、トリクロロ｛（３−メトキシフェノキシ−η5−シクロペンタジエニル）チタン、トリクロロ（４−メトキシフェノキシ−η5−シクロペンタジエニル）チタン、トリクロロ（２，４−ジメトキシフェノキシ−η5−シクロペンタジエニル）チタン、トリクロロ（２，６−ジメトキシフェノキシ−η5−シクロペンタジエニル）チタン、トリクロロ（２，４，６−トリメトキシフェノキシ−η5−シクロペンタジエニル）チタン、トリクロロ（２−フェノキシフェノキシ−η5−シクロペンタジエニル）チタン、トリクロロ（３−フェノキシフェノキシ−η5−シクロペンタジエニル）チタン、トリクロロ（４−フェノキシフェノキシ−η5−シクロペンタジエニル）チタン、トリクロロ（２，４−ジフェノキシフェノキシ−η5−シクロペンタジエニル）チタン、トリクロロ（２，６−ジフェノキシフェノキシ−η5−シクロペンタジエニル）チタン、トリクロロ（２，４，６−トリフェノキシフェノキシ−η5−シクロペンタジエニル）チタン、トリクロロ（２−フルオロフェノキシ−η5−シクロペンタジエニル）チタン、トリクロロ（３−フルオロフェノキシ−η5−シクロペンタジエニル）チタン、トリクロロ｛（４−フルオロフェノキシ−η5−シクロペンタジエニル）チタン、トリクロロ（２−クロロフェノキシ−η5−シクロペンタジエニル）チタン、トリクロロ（３−クロロフェノキシ−η5−シクロペンタジエニル）チタン、トリクロロ（４−クロロフェノキシ−η5−シクロペンタジエニル）チタン、トリクロロ（２−ブロモフェノキシ−η5−シクロペンタジエニル）チタン、トリクロロ｛（３−ブロモフェノキシ−η5−シクロペンタジエニル）チタン、トリクロロ（４−ブロモフェノキシ−η5−シクロペンタジエニル）チタン、トリクロロ（２−ヨードフェノキシ−η5−シクロペンタジエニル）チタン、トリクロロ（３−ヨードフェノキシ−η5−シクロペンタジエニル）チタン、トリクロロ（４−ヨードフェノキシ−η5−シクロペンタジエニル）チタン、トリクロロ（２，４−ジフルオロフェノキシ−η5−シクロペンタジエニル）チタン、トリクロロ（２，６−ジフルオロフェノキシ−η5−シクロペンタジエニル）チタン、トリクロロ｛（２，４−ジクロロフェノキシ−η5−シクロペンタジエニル）チタン、トリクロロ（２，６−ジクロロフェノキシ−η5−シクロペンタジエニル）チタン、トリクロロ（２，４−ジブロモフェノキシ−η5−シクロペンタジエニル）チタン、トリクロロ（２，６−ジブロモフェノキシ−η5−シクロペンタジエニル）チタン、トリクロロ（２，４−ジヨードフェノキシ−η5−シクロペンタジエニル）チタン、トリクロロ（２，６−ジヨードフェノキシ−η5−シクロペンタジエニル）チタン、トリクロロ（２，４，６−トリフルオロフェノキシ−η5−シクロペンタジエニル）チタン、トリクロロ｛（２，４，６−トリクロロフェノキシ−η5−シクロペンタジエニル）チタン、トリクロロ（２，４，６−トリブロモフェノキシ−η5−シクロペンタジエニル）チタン、トリクロロ（２，４，６−トリヨードフェノキシ−η5−シクロペンタジエニル）チタン、トリクロロ（２，３，５，６−テトラフルオロフェノキシ−η5−シクロペンタジエニル）チタン、トリクロロ（２，３，５，６−テトラクロロフェノキシ−η5−シクロペンタジエニル）チタン、トリクロロ（２，３，５，６−テトラブロモフェノキシ−η5−シクロペンタジエニル）チタン、トリクロロ（２，３，５，６−テトラヨードフェノキシ−η5−シクロペンタジエニル）チタン、トリクロロ（ペンタフルオロフェノキシ−η5−シクロペンタジエニル）チタン、トリクロロ（ペンタクロロフェノキシ−η5−シクロペンタジエニル）チタン、トリクロロ（ペンタブロモフェノキシ−η5−シクロペンタジエニル）チタン、トリクロロ（ペンタヨードフェノキシ−η5−シクロペンタジエニル）チタン、トリクロロ（２−トリフルオロメチルフェノキシ−η5−シクロペンタジエニル）チタン、トリクロロ（３−トリフルオロメチルフェノキシ−η5−シクロペンタジエニル）チタン、トリクロロ（４−トリフルオロメチルフェノキシ−η5−シクロペンタジエニル）チタン、トリクロロ｛２，４−ビス（トリフルオロメチル）フェノキシ−η5−シクロペンタジエニル｝チタン、トリクロロ｛２，６−ビス（トリフルオロメチル）フェノキシ−η5−シクロペンタジエニル｝チタン、トリクロロ｛２，４，６−トリス（トリフルオロメチル）フェノキシ−η5−シクロペンタジエニル｝チタン、トリクロロ（ナフタレノキシ−η5−シクロペンタジエニル）チタン、トリクロロ（アントラセノキシ−η5−シクロペンタジエニル）チタン、トリクロロ（トリフェニレノキシ−η5−シクロペンタジエニル）チタン、トリクロロ｛（ピレノキシ−η5−シクロペンタジエニル）チタン、トリクロロ｛（２−ピリジノキシ−η5−シクロペンタジエニル）チタン、トリクロロ（３−ピリジノキシ−η5−シクロペンタジエニル）チタン、トリクロロ（４−ピリジノキシ−η5−シクロペンタジエニル）チタン、トリクロロ（６−メチル−２−ピリジノキシ−η5−シクロペンタジエニル）チタン、トリクロロ（２−ピラジニロキシ−η5−シクロペンタジエニル）チタン、トリクロロ（２−ピリミジニロキシ−η5−シクロペンタジエニル）チタンなど（以下、これらの化合物を、化合物群（３１）と称する。）が挙げられる。
【００７６】
また、Ａがオキソ基であり、Ｃｐがη5−テトラメチルシクロペンタジエニル基であり、Ｍがチタン原子であり、Ｘが塩素原子であり、ｎが３である化合物としては、トリクロロ（フェノキシ−η5−テトラメチルシクロペンタジエニル）チタン、トリクロロ（２−メチルフェノキシ−η5−テトラメチルシクロペンタジエニル）チタン、トリクロロ（３−メチルフェノキシ−η5−テトラメチルシクロペンタジエニル）チタン、トリクロロ｛（４−メチルフェノキシ−η5−テトラメチルシクロペンタジエニル）チタン、トリクロロ｛（２−イソプロピルフェノキシ−η5−テトラメチルシクロペンタジエニル）チタン、トリクロロ（３−イソプロピルフェノキシ−η5−テトラメチルシクロペンタジエニル）チタン、トリクロロ（４−イソプロピルフェノキシ−η5−テトラメチルシクロペンタジエニル）チタン、トリクロロ（２−フェニルフェノキシ−η5−テトラメチルシクロペンタジエニル）チタン、トリクロロ（３−フェニルフェノキシ−η5−テトラメチルシクロペンタジエニル）チタン、トリクロロ（４−フェニルフェノキシ−η5−テトラメチルシクロペンタジエニル）チタン、トリクロロ（２，４−ジメチルフェノキシ−η5−テトラメチルシクロペンタジエニル）チタン、トリクロロ（２，６−ジメチルフェノキシ−η5−テトラメチルシクロペンタジエニル）チタン、トリクロロ（２，４−ジイソプロピルフェノキシ−η5−テトラメチルシクロペンタジエニル）チタン、トリクロロ（２，６−ジイソプロピルフェノキシ−η5−テトラメチルシクロペンタジエニル）チタン、トリクロロ（２，４−ジ−ｔｅｒｔ−ブチルフェノキシ−η5−テトラメチルシクロペンタジエニル）チタン、トリクロロ（２，６−ジ−ｔｅｒｔ−ブチルフェノキシ−η5−テトラメチルシクロペンタジエニル）チタン、トリクロロ（２，４−ジフェニルフェノキシ−η5−テトラメチルシクロペンタジエニル）チタン、トリクロロ（２，６−ジフェニルフェノキシ−η5−テトラメチルシクロペンタジエニル）チタン、トリクロロ（２，４，６−トリメチルフェノキシ−η5−テトラメチルシクロペンタジエニル）チタン、トリクロロ（２，４，６−トリイソプロピルフェノキシ−η5−テトラメチルシクロペンタジエニル）チタン、トリクロロ（２，４，６−トリ−ｔｅｒｔ−ブチルフェノキシ−η5−テトラメチルシクロペンタジエニル）チタン、トリクロロ｛（２，４，６−トリフェニルフェノキシ−η5−テトラメチルシクロペンタジエニル）チタン、トリクロロ（２−メトキシフェノキシ−η5−テトラメチルシクロペンタジエニル）チタン、トリクロロ｛（３−メトキシフェノキシ−η5−テトラメチルシクロペンタジエニル）チタン、トリクロロ（４−メトキシフェノキシ−η5−テトラメチルシクロペンタジエニル）チタン、トリクロロ（２，４−ジメトキシフェノキシ−η5−テトラメチルシクロペンタジエニル）チタン、トリクロロ（２，６−ジメトキシフェノキシ−η5−テトラメチルシクロペンタジエニル）チタン、トリクロロ（２，４，６−トリメトキシフェノキシ−η5−テトラメチルシクロペンタジエニル）チタン、トリクロロ（２−フェノキシフェノキシ−η5−テトラメチルシクロペンタジエニル）チタン、トリクロロ（３−フェノキシフェノキシ−η5−テトラメチルシクロペンタジエニル）チタン、トリクロロ（４−フェノキシフェノキシ−η5−テトラメチルシクロペンタジエニル）チタン、トリクロロ（２，４−ジフェノキシフェノキシ−η5−テトラメチルシクロペンタジエニル）チタン、トリクロロ（２，６−ジフェノキシフェノキシ−η5−テトラメチルシクロペンタジエニル）チタン、トリクロロ（２，４，６−トリフェノキシフェノキシ−η5−テトラメチルシクロペンタジエニル）チタン、トリクロロ（２−フルオロフェノキシ−η5−テトラメチルシクロペンタジエニル）チタン、トリクロロ（３−フルオロフェノキシ−η5−テトラメチルシクロペンタジエニル）チタン、トリクロロ｛（４−フルオロフェノキシ−η5−テトラメチルシクロペンタジエニル）チタン、トリクロロ（２−クロロフェノキシ−η5−テトラメチルシクロペンタジエニル）チタン、トリクロロ（３−クロロフェノキシ−η5−テトラメチルシクロペンタジエニル）チタン、トリクロロ（４−クロロフェノキシ−η5−テトラメチルシクロペンタジエニル）チタン、トリクロロ（２−ブロモフェノキシ−η5−テトラメチルシクロペンタジエニル）チタン、トリクロロ｛（３−ブロモフェノキシ−η5−テトラメチルシクロペンタジエニル）チタン、トリクロロ（４−ブロモフェノキシ−η5−テトラメチルシクロペンタジエニル）チタン、トリクロロ（２−ヨードフェノキシ−η5−テトラメチルシクロペンタジエニル）チタン、トリクロロ（３−ヨードフェノキシ−η5−テトラメチルシクロペンタジエニル）チタン、トリクロロ（４−ヨードフェノキシ−η5−テトラメチルシクロペンタジエニル）チタン、トリクロロ（２，４−ジフルオロフェノキシ−η5−テトラメチルシクロペンタジエニル）チタン、トリクロロ（２，６−ジフルオロフェノキシ−η5−テトラメチルシクロペンタジエニル）チタン、トリクロロ｛（２，４−ジクロロフェノキシ−η5−テトラメチルシクロペンタジエニル）チタン、トリクロロ（２，６−ジクロロフェノキシ−η5−テトラメチルシクロペンタジエニル）チタン、トリクロロ（２，４−ジブロモフェノキシ−η5−テトラメチルシクロペンタジエニル）チタン、トリクロロ（２，６−ジブロモフェノキシ−η5−テトラメチルシクロペンタジエニル）チタン、トリクロロ（２，４−ジヨードフェノキシ−η5−テトラメチルシクロペンタジエニル）チタン、トリクロロ（２，６−ジヨードフェノキシ−η5−テトラメチルシクロペンタジエニル）チタン、トリクロロ（２，４，６−トリフルオロフェノキシ−η5−テトラメチルシクロペンタジエニル）チタン、トリクロロ｛（２，４，６−トリクロロフェノキシ−η5−テトラメチルシクロペンタジエニル）チタン、トリクロロ（２，４，６−トリブロモフェノキシ−η5−テトラメチルシクロペンタジエニル）チタン、トリクロロ（２，４，６−トリヨードフェノキシ−η5−テトラメチルシクロペンタジエニル）チタン、トリクロロ（２，３，５，６−テトラフルオロフェノキシ−η5−テトラメチルシクロペンタジエニル）チタン、トリクロロ（２，３，５，６−テトラクロロフェノキシ−η5−テトラメチルシクロペンタジエニル）チタン、トリクロロ（２，３，５，６−テトラブロモフェノキシ−η5−テトラメチルシクロペンタジエニル）チタン、トリクロロ（２，３，５，６−テトラヨードフェノキシ−η5−テトラメチルシクロペンタジエニル）チタン、トリクロロ（ペンタフルオロフェノキシ−η5−テトラメチルシクロペンタジエニル）チタン、トリクロロ（ペンタクロロフェノキシ−η5−テトラメチルシクロペンタジエニル）チタン、トリクロロ（ペンタブロモフェノキシ−η5−テトラメチルシクロペンタジエニル）チタン、トリクロロ（ペンタヨードフェノキシ−η5−テトラメチルシクロペンタジエニル）チタン、トリクロロ（２−トリフルオロメチルフェノキシ−η5−テトラメチルシクロペンタジエニル）チタン、トリクロロ（３−トリフルオロメチルフェノキシ−η5−テトラメチルシクロペンタジエニル）チタン、トリクロロ（４−トリフルオロメチルフェノキシ−η5−テトラメチルシクロペンタジエニル）チタン、トリクロロ｛２，４−ビス（トリフルオロメチル）フェノキシ−η5−テトラメチルシクロペンタジエニル｝チタン、トリクロロ｛２，６−ビス（トリフルオロメチル）フェノキシ−η5−テトラメチルシクロペンタジエニル｝チタン、トリクロロ｛２，４，６−トリス（トリフルオロメチル）フェノキシ−η5−テトラメチルシクロペンタジエニル｝チタン、トリクロロ（ナフタレノキシ−η5−テトラメチルシクロペンタジエニル）チタン、トリクロロ（アントラセノキシ−η5−テトラメチルシクロペンタジエニル）チタン、トリクロロ（トリフェニレノキシ−η5−テトラメチルシクロペンタジエニル）チタン、トリクロロ｛（ピレノキシ−η5−テトラメチルシクロペンタジエニル）チタン、トリクロロ｛（２−ピリジノキシ−η5−テトラメチルシクロペンタジエニル）チタン、トリクロロ（３−ピリジノキシ−η5−テトラメチルシクロペンタジエニル）チタン、トリクロロ（４−ピリジノキシ−η5−テトラメチルシクロペンタジエニル）チタン、トリクロロ（６−メチル−２−ピリジノキシ−η5−テトラメチルシクロペンタジエニル）チタン、トリクロロ（２−ピラジニロキシ−η5−テトラメチルシクロペンタジエニル）チタン、トリクロロ（２−ピリミジニロキシ−η5−テトラメチルシクロペンタジエニル）チタンなど（以下、これらの化合物を、化合物群（３２）と称する。）が挙げられる。
【００７７】
また、Ａがオキソ基であり、Ｃｐがη5−メチルシクロペンタジエニル基、η5−ジメチルシクロペンタジエニル基、η5−トリメチルシクロペンタジエニル基、η5−ｎ−ブチルシクロペンタジエニル基、η5−ｔｅｒｔ−ブチルシクロぺンタジエニル基、η5−フェニルシクロぺンタジエニル基、η5−トリメチルシリルシクロぺンタジエニル基、η5−ｔｅｒｔ−ブチルジメチルシリルシクロぺンタジエニル基、η5−インデニル基、η5−テトラヒドロインデニル基又はη5−フルオレニル基であり、Ｍがチタン原子であり、Ｘが塩素原子であり、ｎが３である化合物としては、上記化合物群（３１）で示した化合物のη5−シクロペンタジエニルを、η5−メチルシクロペンタジエニル、η5−ジメチルシクロペンタジエニル、η5−トリメチルシクロペンタジエニル、η5−ｎ−ブチルシクロペンタジエニル、η5−ｔｅｒｔ−ブチルシクロぺンタジエニル、η5−フェニルシクロぺンタジエニル、η5−トリメチルシリルシクロぺンタジエニル、η5−ｔｅｒｔ−ブチルジメチルシリルシクロぺンタジエニル、η5−インデニル、η5−テトラヒドロインデニル又はη5−フルオレニルに変更した化合物など（以下、これらの化合物を、化合物群（３３）と称する。）があげられる。
【００７８】
式［Ｉ］で示される遷移金属化合物としては、Ａがメチレンオキシ基である化合物があげられ、例えば、Ａがメチレンオキシ基であり、Ｃｐがη5−シクロペンタジエニル基であり、Ｍがチタン原子であり、Ｘが塩素原子であり、ｎが３である化合物としては、トリクロロ（ベンジルオキシ−η5−シクロペンタジエニル）チタン、トリクロロ（２−メチルベンジルオキシ−η5−シクロペンタジエニル）チタン、トリクロロ（３−メチルベンジルオキシ−η5−シクロペンタジエニル）チタン、トリクロロ（４−メチルベンジルオキシ−η5−シクロペンタジエニル）チタン、トリクロロ（２−イソプロピルベンジルオキシ−η5−シクロペンタジエニル）チタン、トリクロロ（３−イソプロピルベンジルオキシ−η5−シクロペンタジエニル）チタン、トリクロロ（４−イソプロピルベンジルオキシ−η5−シクロペンタジエニル）チタン、トリクロロ（２−フェニルベンジルオキシ−η5−シクロペンタジエニル）チタン、トリクロロ（３−フェニルベンジルオキシ−η5−シクロペンタジエニル）チタン、トリクロロ（４−フェニルベンジルオキシ−η5−シクロペンタジエニル）チタン、トリクロロ（２，４−ジメチルベンジルオキシ−η5−シクロペンタジエニル）チタン、トリクロロ（２，６−ジメチルベンジルオキシ−η5−シクロペンタジエニル）チタン、トリクロロ（２，４−ジイソプロピルベンジルオキシ−η5−シクロペンタジエニル）チタン、トリクロロ（２，６−ジイソプロピルベンジルオキシ−η5−シクロペンタジエニル）チタン、トリクロロ（２，４−ジ−ｔｅｒｔ−ブチルベンジルオキシ−η5−シクロペンタジエニル）チタン、トリクロロ（２，６−ジ−ｔｅｒｔ−ブチルベンジルオキシ−η5−シクロペンタジエニル）チタン、トリクロロ（２，４−ジフェニルベンジルオキシ−η5−シクロペンタジエニル）チタン、トリクロロ（２，６−ジフェニルベンジルオキシ−η5−シクロペンタジエニル）チタン、トリクロロ（２，４，６−トリメチルベンジルオキシ−η5−シクロペンタジエニル）チタン、トリクロロ（２，４，６−トリイソプロピルベンジルオキシ−η5−シクロペンタジエニル）チタン、トリクロロ（２，４，６−トリ−ｔｅｒｔ−ブチルベンジルオキシ−η5−シクロペンタジエニル）チタン、トリクロロ（２，４，６−トリフェニルベンジルオキシ−η5−シクロペンタジエニル）チタン、トリクロロ（２−メトキシベンジルオキシ−η5−シクロペンタジエニル）チタン、トリクロロ（３−メトキシベンジルオキシ−η5−シクロペンタジエニル）チタン、トリクロロ（４−メトキシベンジルオキシ−η5−シクロペンタジエニル）チタン、トリクロロ（２，４−ジメトキシベンジルオキシ−η5−シクロペンタジエニル）チタン、トリクロロ（２，６−ジメトキシベンジルオキシ−η5−シクロペンタジエニル）チタン、トリクロロ（２，４，６−トリメトキシベンジルオキシ−η5−シクロペンタジエニル）チタン、トリクロロ（２−フェノキシベンジルオキシ−η5−シクロペンタジエニル）チタン、トリクロロ（３−フェノキシベンジルオキシ−η5−シクロペンタジエニル）チタン、トリクロロ（４−フェノキシベンジルオキシ−η5−シクロペンタジエニル）チタン、トリクロロ（２，４−ジフェノキシベンジルオキシ−η5−シクロペンタジエニル）チタン、トリクロロ（２，６−ジフェノキシベンジルオキシ−η5−シクロペンタジエニル）チタン、トリクロロ（２，４，６−トリフェノキシベンジルオキシ−η5−シクロペンタジエニル）チタン、トリクロロ（２−フルオロベンジルオキシ−η5−シクロペンタジエニル）チタン、トリクロロ（３−フルオロベンジルオキシ−η5−シクロペンタジエニル）チタン、トリクロロ（４−フルオロベンジルオキシ−η5−シクロペンタジエニル）チタン、トリクロロ（２−クロロベンジルオキシ−η5−シクロペンタジエニル）チタン、トリクロロ（３−クロロベンジルオキシ−η5−シクロペンタジエニル）チタン、トリクロロ（４−クロロベンジルオキシ−η5−シクロペンタジエニル）チタン、トリクロロ（２−ブロモベンジルオキシ−η5−シクロペンタジエニル）チタン、トリクロロ（３−ブロモベンジルオキシ−η5−シクロペンタジエニル）チタン、トリクロロ（４−ブロモベンジルオキシ−η5−シクロペンタジエニル）チタン、トリクロロ（２−ヨードベンジルオキシ−η5−シクロペンタジエニル）チタン、トリクロロ（３−ヨードベンジルオキシ−η5−シクロペンタジエニル）チタン、トリクロロ（４−ヨードベンジルオキシ−η5−シクロペンタジエニル）チタン、トリクロロ（２，４−ジフルオロベンジルオキシ−η5−シクロペンタジエニル）チタン、トリクロロ（２，６−ジフルオロベンジルオキシ−η5−シクロペンタジエニル）チタン、トリクロロ（２，４−ジクロロベンジルオキシ−η5−シクロペンタジエニルチタン、トリクロロ（２，６−ジクロロベンジルオキシ−η5−シクロペンタジエニル）チタン、トリクロロ（２，４−ジブロモベンジルオキシ−η5−シクロペンタジエニル）チタン、トリクロロ（２，６−ジブロモベンジルオキシ−η5−シクロペンタジエニル）チタン、トリクロロ（２，４−ジヨードベンジルオキシ−η5−シクロペンタジエニル）チタン、トリクロロ（２，６−ジヨードベンジルオキシ−η5−シクロペンタジエニル）チタン、トリクロロ（２，４，６−トリフルオロベンジルオキシ−η5−シクロペンタジエニル）チタン、トリクロロ（２，４，６−トリクロロベンジルオキシ−η5−シクロペンタジエニル）チタン、トリクロロ（２，４，６−トリブロモベンジルオキシ−η5−シクロペンタジエニル）チタン、トリクロロ（２，４，６−トリヨードベンジルオキシ−η5−シクロペンタジエニル）チタン、トリクロロ（２，３，５，６−テトラフルオロベンジルオキシ−η5−シクロペンタジエニル）チタン、トリクロロ（２，３，５，６−テトラクロロベンジルオキシ−η5−シクロペンタジエニル）チタン、トリクロロ（２，３，５，６−テトラブロモベンジルオキシ−η5−シクロペンタジエニル）チタン、トリクロロ（２，３，５，６−テトラヨードベンジルオキシ−η5−シクロペンタジエニル）チタン、トリクロロ（ペンタフルオロベンジルオキシ−η5−シクロペンタジエニル）チタン、トリクロロ（ペンタクロロベンジルオキシ−η5−シクロペンタジエニル）チタン、トリクロロ（ペンタブロモベンジルオキシ−η5−シクロペンタジエニル）チタン、トリクロロ（ペンタヨードベンジルオキシ−η5−シクロペンタジエニル）チタン、トリクロロ（２−トリフルオロメチルベンジルオキシ−η5−シクロペンタジエニル）チタン、トリクロロ（３−トリフルオロメチルベンジルオキシ−η5−シクロペンタジエニル）チタン、トリクロロ（４−トリフルオロメチルベンジルオキシ−η5−シクロペンタジエニル）チタン、トリクロロ｛２，４−ビス（トリフルオロメチル）ベンジルオキシ−η5−シクロペンタジエニル｝チタン、トリクロロ｛２，６−ビス（トリフルオロメチル）ベンジルオキシ−η5−シクロペンタジエニル｝チタン、トリクロロ｛２，４，６−トリス（トリフルオロメチル）ベンジルオキシ−η5−シクロペンタジエニル｝チタン、トリクロロ（ナフタレニルメチレンオキシ−η5−シクロペンタジエニル）チタン、トリクロロ（アントラセニルメチレンオキシ−η5−シクロペンタジエニル）チタン、トリクロロ（トリフェニレニルメチレンオキシ−η5−シクロペンタジエニル）チタン、トリクロロ（ピレニルメチレンオキシ−η5−シクロペンタジエニル）チタン、トリクロロ（２−ピリジルメチレンオキシ−η5−シクロペンタジエニル）チタン、トリクロロ（３−ピリジルメチレンオキシ−η5−シクロペンタジエニル）チタン、トリクロロ（４−ピリジルメチレンオキシ−η5−シクロペンタジエニル）チタン、トリクロロ｛（６−メチル−２−ピリジル）メチレンオキシ−η5−シクロペンタジエニル｝チタン、トリクロロ（２−ピラジニルメチレンオキシ−η5−シクロペンタジエニル）チタン、トリクロロ（２−ピリミジニルメチレンオキシ−η5−シクロペンタジエニル）チタンなど（以下、これらの化合物を、化合物群（３４）と称する。）が挙げられる。
【００７９】
また、Ａがメチレンオキシ基であり、Ｃｐがη5−テトラメチルシクロペンタジエニル基であり、Ｍがチタン原子であり、Ｘが塩素原子であり、ｎが３である化合物としては、トリクロロ（ベンジルオキシ−η5−テトラメチルシクロペンタジエニル）チタン、トリクロロ（２−メチルベンジルオキシ−η5−テトラメチルシクロペンタジエニル）チタン、トリクロロ（３−メチルベンジルオキシ−η5−テトラメチルシクロペンタジエニル）チタン、トリクロロ（４−メチルベンジルオキシ−η5−テトラメチルシクロペンタジエニル）チタン、トリクロロ（２−イソプロピルベンジルオキシ−η5−テトラメチルシクロペンタジエニル）チタン、トリクロロ（３−イソプロピルベンジルオキシ−η5−テトラメチルシクロペンタジエニル）チタン、トリクロロ（４−イソプロピルベンジルオキシ−η5−テトラメチルシクロペンタジエニル）チタン、トリクロロ（２−フェニルベンジルオキシ−η5−テトラメチルシクロペンタジエニル）チタン、トリクロロ（３−フェニルベンジルオキシ−η5−テトラメチルシクロペンタジエニル）チタン、トリクロロ（４−フェニルベンジルオキシ−η5−テトラメチルシクロペンタジエニル）チタン、トリクロロ（２，４−ジメチルベンジルオキシ−η5−テトラメチルシクロペンタジエニル）チタン、トリクロロ（２，６−ジメチルベンジルオキシ−η5−テトラメチルシクロペンタジエニル）チタン、トリクロロ（２，４−ジイソプロピルベンジルオキシ−η5−テトラメチルシクロペンタジエニル）チタン、トリクロロ（２，６−ジイソプロピルベンジルオキシ−η5−テトラメチルシクロペンタジエニル）チタン、トリクロロ（２，４−ジ−ｔｅｒｔ−ブチルベンジルオキシ−η5−テトラメチルシクロペンタジエニル）チタン、トリクロロ（２，６−ジ−ｔｅｒｔ−ブチルベンジルオキシ−η5−テトラメチルシクロペンタジエニル）チタン、トリクロロ（２，４−ジフェニルベンジルオキシ−η5−テトラメチルシクロペンタジエニル）チタン、トリクロロ（２，６−ジフェニルベンジルオキシ−η5−テトラメチルシクロペンタジエニル）チタン、トリクロロ（２，４，６−トリメチルベンジルオキシ−η5−テトラメチルシクロペンタジエニル）チタン、トリクロロ（２，４，６−トリイソプロピルベンジルオキシ−η5−テトラメチルシクロペンタジエニル）チタン、トリクロロ（２，４，６−トリ−ｔｅｒｔ−ブチルベンジルオキシ−η5−テトラメチルシクロペンタジエニル）チタン、トリクロロ（２，４，６−トリフェニルベンジルオキシ−η5−テトラメチルシクロペンタジエニル）チタン、トリクロロ（２−メトキシベンジルオキシ−η5−テトラメチルシクロペンタジエニル）チタン、トリクロロ（３−メトキシベンジルオキシ−η5−テトラメチルシクロペンタジエニル）チタン、トリクロロ（４−メトキシベンジルオキシ−η5−テトラメチルシクロペンタジエニル）チタン、トリクロロ（２，４−ジメトキシベンジルオキシ−η5−テトラメチルシクロペンタジエニル）チタン、トリクロロ（２，６−ジメトキシベンジルオキシ−η5−テトラメチルシクロペンタジエニル）チタン、トリクロロ（２，４，６−トリメトキシベンジルオキシ−η5−テトラメチルシクロペンタジエニル）チタン、トリクロロ（２−フェノキシベンジルオキシ−η5−テトラメチルシクロペンタジエニル）チタン、トリクロロ（３−フェノキシベンジルオキシ−η5−テトラメチルシクロペンタジエニル）チタン、トリクロロ（４−フェノキシベンジルオキシ−η5−テトラメチルシクロペンタジエニル）チタン、トリクロロ（２，４−ジフェノキシベンジルオキシ−η5−テトラメチルシクロペンタジエニル）チタン、トリクロロ（２，６−ジフェノキシベンジルオキシ−η5−テトラメチルシクロペンタジエニル）チタン、トリクロロ（２，４，６−トリフェノキシベンジルオキシ−η5−テトラメチルシクロペンタジエニル）チタン、トリクロロ（２−フルオロベンジルオキシ−η5−テトラメチルシクロペンタジエニル）チタン、トリクロロ（３−フルオロベンジルオキシ−η5−テトラメチルシクロペンタジエニル）チタン、トリクロロ（４−フルオロベンジルオキシ−η5−テトラメチルシクロペンタジエニル）チタン、トリクロロ（２−クロロベンジルオキシ−η5−テトラメチルシクロペンタジエニル）チタン、トリクロロ（３−クロロベンジルオキシ−η5−テトラメチルシクロペンタジエニル）チタン、トリクロロ（４−クロロベンジルオキシ−η5−テトラメチルシクロペンタジエニル）チタン、トリクロロ（２−ブロモベンジルオキシ−η5−テトラメチルシクロペンタジエニル）チタン、トリクロロ（３−ブロモベンジルオキシ−η5−テトラメチルシクロペンタジエニル）チタン、トリクロロ（４−ブロモベンジルオキシ−η5−テトラメチルシクロペンタジエニル）チタン、トリクロロ（２−ヨードベンジルオキシ−η5−テトラメチルシクロペンタジエニル）チタン、トリクロロ（３−ヨードベンジルオキシ−η5−テトラメチルシクロペンタジエニル）チタン、トリクロロ（４−ヨードベンジルオキシ−η5−テトラメチルシクロペンタジエニル）チタン、トリクロロ（２，４−ジフルオロベンジルオキシ−η5−テトラメチルシクロペンタジエニル）チタン、トリクロロ（２，６−ジフルオロベンジルオキシ−η5−テトラメチルシクロペンタジエニル）チタン、トリクロロ（２，４−ジクロロベンジルオキシ−η5−テトラメチルシクロペンタジエニルチタン、トリクロロ（２，６−ジクロロベンジルオキシ−η5−テトラメチルシクロペンタジエニル）チタン、トリクロロ（２，４−ジブロモベンジルオキシ−η5−テトラメチルシクロペンタジエニル）チタン、トリクロロ（２，６−ジブロモベンジルオキシ−η5−テトラメチルシクロペンタジエニル）チタン、トリクロロ（２，４−ジヨードベンジルオキシ−η5−テトラメチルシクロペンタジエニル）チタン、トリクロロ（２，６−ジヨードベンジルオキシ−η5−テトラメチルシクロペンタジエニル）チタン、トリクロロ（２，４，６−トリフルオロベンジルオキシ−η5−テトラメチルシクロペンタジエニル）チタン、トリクロロ（２，４，６−トリクロロベンジルオキシ−η5−テトラメチルシクロペンタジエニル）チタン、トリクロロ（２，４，６−トリブロモベンジルオキシ−η5−テトラメチルシクロペンタジエニル）チタン、トリクロロ（２，４，６−トリヨードベンジルオキシ−η5−テトラメチルシクロペンタジエニル）チタン、トリクロロ（２，３，５，６−テトラフルオロベンジルオキシ−η5−テトラメチルシクロペンタジエニル）チタン、トリクロロ（２，３，５，６−テトラクロロベンジルオキシ−η5−テトラメチルシクロペンタジエニル）チタン、トリクロロ（２，３，５，６−テトラブロモベンジルオキシ−η5−テトラメチルシクロペンタジエニル）チタン、トリクロロ（２，３，５，６−テトラヨードベンジルオキシ−η5−テトラメチルシクロペンタジエニル）チタン、トリクロロ（ペンタフルオロベンジルオキシ−η5−テトラメチルシクロペンタジエニル）チタン、トリクロロ（ペンタクロロベンジルオキシ−η5−テトラメチルシクロペンタジエニル）チタン、トリクロロ（ペンタブロモベンジルオキシ−η5−テトラメチルシクロペンタジエニル）チタン、トリクロロ（ペンタヨードベンジルオキシ−η5−テトラメチルシクロペンタジエニル）チタン、トリクロロ（２−トリフルオロメチルベンジルオキシ−η5−テトラメチルシクロペンタジエニル）チタン、トリクロロ（３−トリフルオロメチルベンジルオキシ−η5−テトラメチルシクロペンタジエニル）チタン、トリクロロ（４−トリフルオロメチルベンジルオキシ−η5−テトラメチルシクロペンタジエニル）チタン、トリクロロ｛２，４−ビス（トリフルオロメチル）ベンジルオキシ−η5−テトラメチルシクロペンタジエニル｝チタン、トリクロロ｛２，６−ビス（トリフルオロメチル）ベンジルオキシ−η5−テトラメチルシクロペンタジエニル｝チタン、トリクロロ｛２，４，６−トリス（トリフルオロメチル）ベンジルオキシ−η5−テトラメチルシクロペンタジエニル｝チタン、トリクロロ（ナフタレニルメチレンオキシ−η5−テトラメチルシクロペンタジエニル）チタン、トリクロロ（アントラセニルメチレンオキシ−η5−テトラメチルシクロペンタジエニル）チタン、トリクロロ（トリフェニレニルメチレンオキシ−η5−テトラメチルシクロペンタジエニル）チタン、トリクロロ（ピレニルメチレンオキシ−η5−テトラメチルシクロペンタジエニル）チタン、トリクロロ（２−ピリジルメチレンオキシ−η5−テトラメチルシクロペンタジエニル）チタン、トリクロロ（３−ピリジルメチレンオキシ−η5−テトラメチルシクロペンタジエニル）チタン、トリクロロ（４−ピリジルメチレンオキシ−η5−テトラメチルシクロペンタジエニル）チタン、トリクロロ｛（６−メチル−２−ピリジル）メチレンオキシ−η5−テトラメチルシクロペンタジエニル｝チタン、トリクロロ（２−ピラジニルメチレンオキシ−η5−テトラメチルシクロペンタジエニル）チタン、トリクロロ（２−ピリミジニルメチレンオキシ−η5−テトラメチルシクロペンタジエニル）チタンなど（以下、これらの化合物を、化合物群（３５）と称する。）が挙げられる。
【００８０】
また、Ａがメチレンオキシ基であり、Ｃｐがη5−メチルシクロペンタジエニル基、η5−ジメチルシクロペンタジエニル基、η5−トリメチルシクロペンタジエニル基、η5−ｎ−ブチルシクロペンタジエニル基、η5−ｔｅｒｔ−ブチルシクロぺンタジエニル基、η5−フェニルシクロぺンタジエニル基、η5−トリメチルシリルシクロぺンタジエニル基、η5−ｔｅｒｔ−ブチルジメチルシリルシクロぺンタジエニル基、η5−インデニル基、η5−テトラヒドロインデニル基又はη5−フルオレニル基であり、Ｍがチタン原子であり、Ｘが塩素原子であり、ｎが３である化合物としては、上記化合物群（３４）で示した化合物のη5−シクロペンタジエニルを、η5−メチルシクロペンタジエニル、η5−ジメチルシクロペンタジエニル、η5−トリメチルシクロペンタジエニル、η5−ｎ−ブチルシクロペンタジエニル、η5−ｔｅｒｔ−ブチルシクロぺンタジエニル、η5−フェニルシクロぺンタジエニル、η5−トリメチルシリルシクロぺンタジエニル、η5−ｔｅｒｔ−ブチルジメチルシリルシクロぺンタジエニル、η5−インデニル、η5−テトラヒドロインデニル又はη5−フルオレニルに変更した化合物など（以下、これらの化合物を、化合物群（３６）と称する。）があげられる。
【００８１】
式［Ｉ］で示される遷移金属化合物としては、Ａがチオ基である化合物があげられ、例えば、Ａがチオ基であり、Ｃｐがη5−シクロペンタジエニル基であり、Ｍがチタン原子であり、Ｘが塩素原子であり、ｎが３である化合物としては、トリクロロ（チオフェノキシ−η5−シクロペンタジエニル）チタン、トリクロロ（２−メチルチオフェノキシ−η5−シクロペンタジエニル）チタン、トリクロロ（３−メチルチオフェノキシ−η5−シクロペンタジエニル）チタン、トリクロロ（４−メチルチオフェノキシ−η5−シクロペンタジエニル）チタン、トリクロロ（２−イソプロピルチオフェノキシ−η5−シクロペンタジエニル）チタン、トリクロロ（３−イソプロピルチオフェノキシ−η5−シクロペンタジエニル）チタン、トリクロロ（４−イソプロピルチオフェノキシ−η5−シクロペンタジエニル）チタン、トリクロロ（２−フェニルチオフェノキシ−η5−シクロペンタジエニル）チタン、トリクロロ（３−フェニルチオフェノキシ−η5−シクロペンタジエニル）チタン、トリクロロ（４−フェニルチオフェノキシ−η5−シクロペンタジエニル）チタン、トリクロロ（２，４−ジメチルチオフェノキシ−η5−シクロペンタジエニル）チタン、トリクロロ（２，６−ジメチルチオフェノキシ−η5−シクロペンタジエニル）チタン、トリクロロ（２，４−ジイソプロピルチオフェノキシ−η5−シクロペンタジエニル）チタン、トリクロロ（２，６−ジイソプロピルチオフェノキシ−η5−シクロペンタジエニル）チタン、トリクロロ（２，４−ジ−ｔｅｒｔ−ブチルチオフェノキシ−η5−シクロペンタジエニル）チタン、トリクロロ（２，６−ジ−ｔｅｒｔ−ブチルチオフェノキシ−η5−シクロペンタジエニル）チタン、トリクロロ（２，４−ジフェニルチオフェノキシ−η5−シクロペンタジエニル）チタン、トリクロロ（２，６−ジフェニルチオフェノキシ−η5−シクロペンタジエニル）チタン、トリクロロ（２，４，６−トリメチルチオフェノキシ−η5−シクロペンタジエニル）チタン、トリクロロ（２，４，６−トリイソプロピルチオフェノキシ−η5−シクロペンタジエニル）チタン、トリクロロ（２，４，６−トリ−ｔｅｒｔ−ブチルチオフェノキシ−η5−シクロペンタジエニル）チタン、トリクロロ（２，４，６−トリフェニルチオフェノキシ−η5−シクロペンタジエニル）チタン、トリクロロ（２−メトキシチオフェノキシ−η5−シクロペンタジエニル）チタン、トリクロロ（３−メトキシチオフェノキシ−η5−シクロペンタジエニル）チタン、トリクロロ（４−メトキシチオフェノキシ−η5−シクロペンタジエニル）チタン、トリクロロ（２，４−ジメトキシチオフェノキシ−η5−シクロペンタジエニル）チタン、トリクロロ（２，６−ジメトキシチオフェノキシ−η5−シクロペンタジエニル）チタン、トリクロロ（２，４，６−トリメトキシチオフェノキシ−η5−シクロペンタジエニル）チタン、トリクロロ（２−フェノキシチオフェノキシ−η5−シクロペンタジエニル）チタン、トリクロロ（３−フェノキシチオフェノキシ−η5−シクロペンタジエニル）チタン、トリクロロ（４−フェノキシチオフェノキシ−η5−シクロペンタジエニル）チタン、トリクロロ（２，４−ジフェノキシチオフェノキシ−η5−シクロペンタジエニル）チタン、トリクロロ（２，６−ジフェノキシチオフェノキシ−η5−シクロペンタジエニル）チタン、トリクロロ（２，４，６−トリフェノキシチオフェノキシ−η5−シクロペンタジエニル）チタン、トリクロロ（２−フルオロチオフェノキシ−η5−シクロペンタジエニル）チタン、トリクロロ（３−フルオロチオフェノキシ−η5−シクロペンタジエニル）チタン、トリクロロ（４−フルオロチオフェノキシ−η5−シクロペンタジエニル）チタン、トリクロロ（２−クロロチオフェノキシ−η5−シクロペンタジエニル）チタン、トリクロロ（３−クロロチオフェノキシ−η5−シクロペンタジエニル）チタン、トリクロロ（４−クロロチオフェノキシ−η5−シクロペンタジエニル）チタン、トリクロロ（２−ブロモチオフェノキシ−η5−シクロペンタジエニル）チタン、トリクロロ（３−ブロモチオフェノキシ−η5−シクロペンタジエニル）チタン、トリクロロ（４−ブロモチオフェノキシ−η5−シクロペンタジエニル）チタン、トリクロロ（２−ヨードチオフェノキシ−η5−シクロペンタジエニル）チタン、トリクロロ（３−ヨードチオフェノキシ−η5−シクロペンタジエニル）チタン、トリクロロ（４−ヨードチオフェノキシ−η5−シクロペンタジエニル）チタン、トリクロロ（２，４−ジフルオロチオフェノキシ−η5−シクロペンタジエニル）チタン、トリクロロ（２，６−ジフルオロチオフェノキシ−η5−シクロペンタジエニル）チタン、トリクロロ（２，４−ジクロロチオフェノキシ−η5−シクロペンタジエニルチタン、トリクロロ（２，６−ジクロロチオフェノキシ−η5−シクロペンタジエニル）チタン、トリクロロ（２，４−ジブロモチオフェノキシ−η5−シクロペンタジエニル）チタン、トリクロロ（２，６−ジブロモチオフェノキシ−η5−シクロペンタジエニル）チタン、トリクロロ（２，４−ジヨードチオフェノキシ−η5−シクロペンタジエニル）チタン、トリクロロ（２，６−ジヨードチオフェノキシ−η5−シクロペンタジエニル）チタン、トリクロロ（２，４，６−トリフルオロチオフェノキシ−η5−シクロペンタジエニル）チタン、トリクロロ（２，４，６−トリクロロチオフェノキシ−η5−シクロペンタジエニル）チタン、トリクロロ（２，４，６−トリブロモチオフェノキシ−η5−シクロペンタジエニル）チタン、トリクロロ（２，４，６−トリヨードチオフェノキシ−η5−シクロペンタジエニル）チタン、トリクロロ（２，３，５，６−テトラフルオロチオフェノキシ−η5−シクロペンタジエニル）チタン、トリクロロ（２，３，５，６−テトラクロロチオフェノキシ−η5−シクロペンタジエニル）チタン、トリクロロ（２，３，５，６−テトラブロモチオフェノキシ−η5−シクロペンタジエニル）チタン、トリクロロ（２，３，５，６−テトラヨードチオフェノキシ−η5−シクロペンタジエニル）チタン、トリクロロ（ペンタフルオロチオフェノキシ−η5−シクロペンタジエニル）チタン、トリクロロ（ペンタクロロチオフェノキシ−η5−シクロペンタジエニル）チタン、トリクロロ（ペンタブロモチオフェノキシ−η5−シクロペンタジエニル）チタン、トリクロロ（ペンタヨードチオフェノキシ−η5−シクロペンタジエニル）チタン、トリクロロ（２−トリフルオロメチルチオフェノキシ−η5−シクロペンタジエニル）チタン、トリクロロ（３−トリフルオロメチルチオフェノキシ−η5−シクロペンタジエニル）チタン、トリクロロ（４−トリフルオロメチルチオフェノキシ−η5−シクロペンタジエニル）チタン、トリクロロ｛２，４−ビス（トリフルオロメチル）チオフェノキシ−η5−シクロペンタジエニル｝チタン、トリクロロ｛２，６−ビス（トリフルオロメチル）チオフェノキシ−η5−シクロペンタジエニル｝チタン、トリクロロ｛２，４，６−トリス（トリフルオロメチル）チオフェノキシ−η5−シクロペンタジエニル｝チタン、トリクロロ（ナフタレニルチオフェノキシ−η5−シクロペンタジエニル）チタン、トリクロロ（アントラセニルチオフェノキシ−η5−シクロペンタジエニル）チタン、トリクロロ（トリフェニレニルチオフェノキシ−η5−シクロペンタジエニル）チタン、トリクロロ（ピレニルチオフェノキシ−η5−シクロペンタジエニル）チタン、トリクロロ（２−ピリジルチオフェノキシ−η5−シクロペンタジエニル）チタン、トリクロロ（３−ピリジルチオフェノキシ−η5−シクロペンタジエニル）チタン、トリクロロ（４−ピリジルチオフェノキシ−η5−シクロペンタジエニル）チタン、トリクロロ｛（６−メチル−２−ピリジル）チオフェノキシ−η5−シクロペンタジエニル｝チタン、トリクロロ（２−ピラジニルチオフェノキシ−η5−シクロペンタジエニル）チタン、トリクロロ（２−ピリミジニルチオフェノキシ−η5−シクロペンタジエニル）チタンなど（以下、これらの化合物を、化合物群（３７）と称する。）が挙げられる。
【００８２】
また、Ａがチオ基であり、Ｃｐがη5−テトラメチルシクロペンタジエニル基であり、Ｍがチタン原子であり、Ｘが塩素原子であり、ｎが３である化合物としては、トリクロロ（チオフェノキシ−η5−テトラメチルシクロペンタジエニル）チタン、トリクロロ（２−メチルチオフェノキシ−η5−テトラメチルシクロペンタジエニル）チタン、トリクロロ（３−メチルチオフェノキシ−η5−テトラメチルシクロペンタジエニル）チタン、トリクロロ（４−メチルチオフェノキシ−η5−テトラメチルシクロペンタジエニル）チタン、トリクロロ（２−イソプロピルチオフェノキシ−η5−テトラメチルシクロペンタジエニル）チタン、トリクロロ（３−イソプロピルチオフェノキシ−η5−テトラメチルシクロペンタジエニル）チタン、トリクロロ（４−イソプロピルチオフェノキシ−η5−テトラメチルシクロペンタジエニル）チタン、トリクロロ（２−フェニルチオフェノキシ−η5−テトラメチルシクロペンタジエニル）チタン、トリクロロ（３−フェニルチオフェノキシ−η5−テトラメチルシクロペンタジエニル）チタン、トリクロロ（４−フェニルチオフェノキシ−η5−テトラメチルシクロペンタジエニル）チタン、トリクロロ（２，４−ジメチルチオフェノキシ−η5−テトラメチルシクロペンタジエニル）チタン、トリクロロ（２，６−ジメチルチオフェノキシ−η5−テトラメチルシクロペンタジエニル）チタン、トリクロロ（２，４−ジイソプロピルチオフェノキシ−η5−テトラメチルシクロペンタジエニル）チタン、トリクロロ（２，６−ジイソプロピルチオフェノキシ−η5−テトラメチルシクロペンタジエニル）チタン、トリクロロ（２，４−ジ−ｔｅｒｔ−ブチルチオフェノキシ−η5−テトラメチルシクロペンタジエニル）チタン、トリクロロ（２，６−ジ−ｔｅｒｔ−ブチルチオフェノキシ−η5−テトラメチルシクロペンタジエニル）チタン、トリクロロ（２，４−ジフェニルチオフェノキシ−η5−テトラメチルシクロペンタジエニル）チタン、トリクロロ（２，６−ジフェニルチオフェノキシ−η5−テトラメチルシクロペンタジエニル）チタン、トリクロロ（２，４，６−トリメチルチオフェノキシ−η5−テトラメチルシクロペンタジエニル）チタン、トリクロロ（２，４，６−トリイソプロピルチオフェノキシ−η5−テトラメチルシクロペンタジエニル）チタン、トリクロロ（２，４，６−トリ−ｔｅｒｔ−ブチルチオフェノキシ−η5−テトラメチルシクロペンタジエニル）チタン、トリクロロ（２，４，６−トリフェニルチオフェノキシ−η5−テトラメチルシクロペンタジエニル）チタン、トリクロロ（２−メトキシチオフェノキシ−η5−テトラメチルシクロペンタジエニル）チタン、トリクロロ（３−メトキシチオフェノキシ−η5−テトラメチルシクロペンタジエニル）チタン、トリクロロ（４−メトキシチオフェノキシ−η5−テトラメチルシクロペンタジエニル）チタン、トリクロロ（２，４−ジメトキシチオフェノキシ−η5−テトラメチルシクロペンタジエニル）チタン、トリクロロ（２，６−ジメトキシチオフェノキシ−η5−テトラメチルシクロペンタジエニル）チタン、トリクロロ（２，４，６−トリメトキシチオフェノキシ−η5−テトラメチルシクロペンタジエニル）チタン、トリクロロ（２−フェノキシチオフェノキシ−η5−テトラメチルシクロペンタジエニル）チタン、トリクロロ（３−フェノキシチオフェノキシ−η5−テトラメチルシクロペンタジエニル）チタン、トリクロロ（４−フェノキシチオフェノキシ−η5−テトラメチルシクロペンタジエニル）チタン、トリクロロ（２，４−ジフェノキシチオフェノキシ−η5−テトラメチルシクロペンタジエニル）チタン、トリクロロ（２，６−ジフェノキシチオフェノキシ−η5−テトラメチルシクロペンタジエニル）チタン、トリクロロ（２，４，６−トリフェノキシチオフェノキシ−η5−テトラメチルシクロペンタジエニル）チタン、トリクロロ（２−フルオロチオフェノキシ−η5−テトラメチルシクロペンタジエニル）チタン、トリクロロ（３−フルオロチオフェノキシ−η5−テトラメチルシクロペンタジエニル）チタン、トリクロロ（４−フルオロチオフェノキシ−η5−テトラメチルシクロペンタジエニル）チタン、トリクロロ（２−クロロチオフェノキシ−η5−テトラメチルシクロペンタジエニル）チタン、トリクロロ（３−クロロチオフェノキシ−η5−テトラメチルシクロペンタジエニル）チタン、トリクロロ（４−クロロチオフェノキシ−η5−テトラメチルシクロペンタジエニル）チタン、トリクロロ（２−ブロモチオフェノキシ−η5−テトラメチルシクロペンタジエニル）チタン、トリクロロ（３−ブロモチオフェノキシ−η5−テトラメチルシクロペンタジエニル）チタン、トリクロロ（４−ブロモチオフェノキシ−η5−テトラメチルシクロペンタジエニル）チタン、トリクロロ（２−ヨードチオフェノキシ−η5−テトラメチルシクロペンタジエニル）チタン、トリクロロ（３−ヨードチオフェノキシ−η5−テトラメチルシクロペンタジエニル）チタン、トリクロロ（４−ヨードチオフェノキシ−η5−テトラメチルシクロペンタジエニル）チタン、トリクロロ（２，４−ジフルオロチオフェノキシ−η5−テトラメチルシクロペンタジエニル）チタン、トリクロロ（２，６−ジフルオロチオフェノキシ−η5−テトラメチルシクロペンタジエニル）チタン、トリクロロ（２，４−ジクロロチオフェノキシ−η5−テトラメチルシクロペンタジエニルチタン、トリクロロ（２，６−ジクロロチオフェノキシ−η5−テトラメチルシクロペンタジエニル）チタン、トリクロロ（２，４−ジブロモチオフェノキシ−η5−テトラメチルシクロペンタジエニル）チタン、トリクロロ（２，６−ジブロモチオフェノキシ−η5−テトラメチルシクロペンタジエニル）チタン、トリクロロ（２，４−ジヨードチオフェノキシ−η5−テトラメチルシクロペンタジエニル）チタン、トリクロロ（２，６−ジヨードチオフェノキシ−η5−テトラメチルシクロペンタジエニル）チタン、トリクロロ（２，４，６−トリフルオロチオフェノキシ−η5−テトラメチルシクロペンタジエニル）チタン、トリクロロ（２，４，６−トリクロロチオフェノキシ−η5−テトラメチルシクロペンタジエニル）チタン、トリクロロ（２，４，６−トリブロモチオフェノキシ−η5−テトラメチルシクロペンタジエニル）チタン、トリクロロ（２，４，６−トリヨードチオフェノキシ−η5−テトラメチルシクロペンタジエニル）チタン、トリクロロ（２，３，５，６−テトラフルオロチオフェノキシ−η5−テトラメチルシクロペンタジエニル）チタン、トリクロロ（２，３，５，６−テトラクロロチオフェノキシ−η5−テトラメチルシクロペンタジエニル）チタン、トリクロロ（２，３，５，６−テトラブロモチオフェノキシ−η5−テトラメチルシクロペンタジエニル）チタン、トリクロロ（２，３，５，６−テトラヨードチオフェノキシ−η5−テトラメチルシクロペンタジエニル）チタン、トリクロロ（ペンタフルオロチオフェノキシ−η5−テトラメチルシクロペンタジエニル）チタン、トリクロロ（ペンタクロロチオフェノキシ−η5−テトラメチルシクロペンタジエニル）チタン、トリクロロ（ペンタブロモチオフェノキシ−η5−テトラメチルシクロペンタジエニル）チタン、トリクロロ（ペンタヨードチオフェノキシ−η5−テトラメチルシクロペンタジエニル）チタン、トリクロロ（２−トリフルオロメチルチオフェノキシ−η5−テトラメチルシクロペンタジエニル）チタン、トリクロロ（３−トリフルオロメチルチオフェノキシ−η5−テトラメチルシクロペンタジエニル）チタン、トリクロロ（４−トリフルオロメチルチオフェノキシ−η5−テトラメチルシクロペンタジエニル）チタン、トリクロロ｛２，４−ビス（トリフルオロメチル）チオフェノキシ−η5−テトラメチルシクロペンタジエニル｝チタン、トリクロロ｛２，６−ビス（トリフルオロメチル）チオフェノキシ−η5−テトラメチルシクロペンタジエニル｝チタン、トリクロロ｛２，４，６−トリス（トリフルオロメチル）チオフェノキシ−η5−テトラメチルシクロペンタジエニル｝チタン、トリクロロ（ナフタレニルチオフェノキシ−η5−テトラメチルシクロペンタジエニル）チタン、トリクロロ（アントラセニルチオフェノキシ−η5−テトラメチルシクロペンタジエニル）チタン、トリクロロ（トリフェニレニルチオフェノキシ−η5−テトラメチルシクロペンタジエニル）チタン、トリクロロ（ピレニルチオフェノキシ−η5−テトラメチルシクロペンタジエニル）チタン、トリクロロ（２−ピリジルチオフェノキシ−η5−テトラメチルシクロペンタジエニル）チタン、トリクロロ（３−ピリジルチオフェノキシ−η5−テトラメチルシクロペンタジエニル）チタン、トリクロロ（４−ピリジルチオフェノキシ−η5−テトラメチルシクロペンタジエニル）チタン、トリクロロ｛（６−メチル−２−ピリジル）チオフェノキシ−η5−テトラメチルシクロペンタジエニル｝チタン、トリクロロ（２−ピラジニルチオフェノキシ−η5−テトラメチルシクロペンタジエニル）チタン、トリクロロ（２−ピリミジニルチオフェノキシ−η5−テトラメチルシクロペンタジエニル）チタンなど（以下、これらの化合物を、化合物群（３８）と称する。）が挙げられる。
【００８３】
また、Ａがチオ基であり、Ｃｐがη5−メチルシクロペンタジエニル基、η5−ジメチルシクロペンタジエニル基、η5−トリメチルシクロペンタジエニル基、η5−ｎ−ブチルシクロペンタジエニル基、η5−ｔｅｒｔ−ブチルシクロぺンタジエニル基、η5−フェニルシクロぺンタジエニル基、η5−トリメチルシリルシクロぺンタジエニル基、η5−ｔｅｒｔ−ブチルジメチルシリルシクロぺンタジエニル基、η5−インデニル基、η5−テトラヒドロインデニル基又はη5−フルオレニル基であり、Ｍがチタン原子であり、Ｘが塩素原子であり、ｎが３である化合物としては、上記化合物群（３７）で示した化合物のη5−シクロペンタジエニルを、η5−メチルシクロペンタジエニル、η5−ジメチルシクロペンタジエニル、η5−トリメチルシクロペンタジエニル、η5−ｎ−ブチルシクロペンタジエニル、η5−ｔｅｒｔ−ブチルシクロぺンタジエニル、η5−フェニルシクロぺンタジエニル、η5−トリメチルシリルシクロぺンタジエニル、η5−ｔｅｒｔ−ブチルジメチルシリルシクロぺンタジエニル、η5−インデニル、η5−テトラヒドロインデニル又はη5−フルオレニルに変更した化合物など（以下、これらの化合物を、化合物群（３９）と称する。）があげられる。
【００８４】
式［Ｉ］で示される遷移金属化合物としては、Ｍがジルコニウム原子あるいはハフニウム原子である化合物があげられ、具体的には、上記化合物群（１）〜（３９）のチタニウムをジルコニウムあるいはハフニウムに変更した化合物など（以下、これらの化合物を、化合物群（４０）と称する。）があげられる。
【００８５】
式［Ｉ］で示される遷移金属化合物としては、上記化合物群（１）〜（４０）のトリクロロをトリブロモ、トリヨード、トリメチル、トリベンジル、トリメトキシ、トリ−ｎ−ブトキシ、トリイソプロポキシ、トリフェノキシ、トリス（Ｎ，Ｎ−ジメチルアミノ）、トリス（Ｎ，Ｎ−ジエチルアミノ）、ジブロモ、ジヨード、ジメチル、ジベンジル、ジメトキシ、ジ−ｎ−ブトキシ、ジイソプロポキシ、ジフェノキシ、ビス（Ｎ，Ｎ−ジメチルアミノ）、ビス（Ｎ，Ｎ−ジエチルアミノ）、１，３−ブタジエン、２，４−ヘキサジエン、１，４−ジフェニル−１，３−ブタジエン、２−ブテン−１，４−ジイル、３−ヘキセン−２，５−ジイル又は１，４−ジフェニル−２−ブテン−１，４−ジイルに変更した化合物など（以下、これらの化合物を、化合物群（４１）と称する。）があげられる。
【００８６】
本発明において用いる一般式［Ｉ］で表される遷移金属化合物の合成方法は特に限定されるものではないが、例えばMacromol. Rapid Commun., Vol.22, p339-344(2001)に記載の方法により製造される。
【００８７】
本発明の成分（ii）は、下記式［II］で表される有機アルミニウム化合物である。
Ｅ13Ａｌ                                           ［II］
Ｅ1：炭化水素基。ただし、夫々のＥ1は互いに同じであってもよく異なっていてもよい。
【００８８】
式［II］のＥ1の炭化水素基としては、アルキル基、アラルキル基、アリール基などを挙げることができ、アルキル基、アラルキル基、アリール基の具体例としては、成分（ｉ）のＸにおいて例示したアルキル基、アラルキル基、アリール基などを挙げることができる。好ましくは炭素原子数１〜８の炭化水素基であり、より好ましくは炭素原子数１〜８のアルキル基である。
【００８９】
成分（ii）の具体例としては、トリメチルアルミニウム、トリエチルアルミニウム、トリプロピルアルミニウム、トリイソブチルアルミニウム、トリヘキシルアルミニウム、トリオクチルアルミニウム等をあげることができ、これらは１種又は２種以上組み合わせて使用される。成分（ii）として好ましくは、トリメチルアルミニウムである。
【００９０】
本発明の成分（iii）で用いられるアルミノキサン化合物としては、例えば、下記式［III］で表される環状のアルミノキサン、又は下記式［IV］で表される線状のアルミノキサンをあげることができる。
｛−Ａｌ（Ｅ2）−Ｏ−｝a                           ［III］
Ｅ3｛−Ａｌ（Ｅ3）−Ｏ−｝bＡｌＥ32                ［IV］
【００９１】
式［III］において、ａは２以上の整数であり、好ましくは２〜４０の整数である。Ｅ2は炭化水素基であり、メチル基、エチル基、ノルマルプロピル基、イソプロピル基、ノルマルブチル基、イソブチル基、ノルマルペンチル基、ネオペンチル基などのアルキル基を例示することができ、好ましくは、メチル基又はイソブチル基である。また、夫々のＥ2は互いに同じであってもよく異なっていてもよい。
【００９２】
式［IV］において、ｂは１以上の整数であり、好ましくは１〜４０の整数である。Ｅ3は炭化水素基であり、メチル基、エチル基、ノルマルプロピル基、イソプロピル基、ノルマルブチル基、イソブチル基、ノルマルペンチル基、ネオペンチル基などのアルキル基を例示することができ、好ましくは、メチル基又はイソブチル基である。また、夫々のＥ3は互いに同じであってもよく異なっていてもよい。
【００９３】
式［III］で表される環状のアルミノキサン及び式［IV］で表される線状のアルミノキサンの製造方法としては、例えば、１種もしくは複数種のトリアルキルアルミニウム（トリメチルアルミニウムなど）を適当な有機溶剤（トルエン、脂肪族炭化水素など）に溶かした溶液と水とを接触させて製造する方法、結晶水を含んでいる金属塩（硫酸銅水和物など）とトリアルキルアルミニウム（トリメチルアルミニウムなど）とを接触させて製造する方法が例示できる。
【００９４】
本発明のオレフィン三量化触媒の第一の態様は、上記成分（ｉ）、成分（ii）及び成分（iii）を接触させてなる接触処理物である。
【００９５】
成分（ｉ）、成分（ii）及び成分（iii）を接触させる方法としては、成分（ｉ）と成分（ii）と成分（iii）とが接触し、オレフィン三量化触媒が形成されるならどのような手段によってもよく、あらかじめ溶媒で希釈してもしくは希釈せずに成分（ｉ）と成分（ii）と成分（iii）とを混合して接触させる方法や、別々に反応槽に供給して反応槽の中で接触させる方法を取ることができる。ここで、成分（ｉ）〜成分（iii）は、それぞれ複数種類の化合物を組み合わせて使用する場合があるが、それらのうちの一部をあらかじめ混合して使用してもよいし、別々に反応槽に供給して使用してもよい。
【００９６】
成分（ｉ）と成分（ii）との接触処理量割合としては、［成分（ii）のモル数］／［成分（ｉ）に含まれる第４族金属原子のモル数］が、好ましくは０．１〜１００００であり、より好ましくは０．１〜５０００であり、更に好ましくは５〜１０００であり、特に好ましくは５〜５００である。また、成分（ｉ）と成分（iii）との接触処理量割合としては、［成分（iii）に含まれるＡｌ原子モル数］／［成分（ｉ）に含まれる第４族金属原子のモル数］が、好ましくは０．１〜１００００であり、より好ましくは０．４〜５０００であり、更に好ましくは５〜２０００であり、特に好ましくは２０〜２０００である。
【００９７】
成分（ii）と成分（iii）の接触処理量割合としては、成分（ii）と成分（iii）との混合物の27Ａｌ−核磁気共鳴スペクトルにおいて、１５５ｐｐｍ付近に現れるピークのピーク面積と６０ｐｐｍ付近に現れるピークのピーク面積との比が０．３以上となる接触処理量割合であることが好ましく、１５５ｐｐｍ付近に現れるピークのピーク面積と６０ｐｐｍ付近に現れるピークのピーク面積との比が０．７以上となる接触処理量割合であることがより好ましい。
【００９８】
27Ａｌ−核磁気共鳴スペクトルにおいて、１５５ｐｐｍ付近に現れるピークのピーク面積（α1）は、１５５ｐｐｍ付近に現れるピークと６０ｐｐｍ付近に現れるピークとの間にあるスペクトル曲線上の極小点を点Ｐとし、点Ｐからベースラインに垂直に下ろした直線とベースラインとの交点を点Ｑとし、１５５ｐｐｍ付近に現れるピークを含む曲線で点Ｐよりも高磁場側（１５５ｐｐｍ付近に現れるピークの頂点側）の曲線を曲線ａとし、曲線ａとベースラインとの交点をＲとして、曲線ａと、点Ｐと点Ｑとを結ぶ線分と、点Ｑと点Ｒとを結ぶ線分とで囲まれた領域の面積であり、６０ｐｐｍ付近に現れるピークのピーク面積（α2）は、６０ｐｐｍ付近に現れるピークを含む曲線で点Ｐよりも低磁場側（６０ｐｐｍ付近に現れるピークの頂点側）の曲線を曲線ｂとし、曲線ｂとベースラインとの交点をＳとして、曲線ｂと、点Ｐと点Ｑとを結ぶ線分と、点Ｑと点Ｓとを結ぶ線分とで囲まれた領域の面積である。なお、２７Ａｌ−核磁気共鳴スペクトルは、核磁気共鳴スペクトル測定装置を用いて、下記条件で測定される。
観測周波数：６５．１７７ＭＨｚ
観測範囲  ：３１２５０Ｈｚ
外部基準  ：Ａｌ（ＯＨ）３重水溶液  （０ｐｐｍ）
繰返し時間：１．０ｓｅｃ．
積算回数  ：６０００回
試料濃度  ：１ｍｏｌ／Ｌ（アルミニウム原子換算）
【００９９】
本発明において、27Ａｌ−核磁気共鳴スペクトルでの１５５ｐｐｍ付近に現れるピークおよび６０ｐｐｍ付近に現れるピークは、それぞれ、通常、１５５±１０ｐｐｍの範囲および６０±１０ｐｐｍの範囲に現れるピークである。なお、「T. Sugano、他３名，“Characterization of alumoxanes by 27Al-NMR spectra”，「Journal of Molecular Catalysis」，ELSEVIER，1993年，Volume82，p.93-101」によれば、１５５ｐｐｍ付近に現れるピークは、アルミノキサンのＡｌ原子にアルキル基が配位したＲ２Ａｌ（Ｏ）２構造（但し、Ｒはアルキル基を示す。）に由来するシグナルのピークであり、６０ｐｐｍ付近に現れるピークは、アルミノキサンのＡｌ原子に酸素原子が配位したＲＡｌ（Ｏ）３構造（但し、Ｒはアルキル基を示す。）に由来するシグナルのピークである。
【０１００】
成分（ｉ）〜成分（iii）を、溶液状態、溶媒に懸濁した状態またはスラリー状態で用いる場合における各成分の濃度は、オレフィン三量化反応器に各成分を供給する装置の性能などの条件により、適宜選択される。一般に、成分（ｉ）の濃度は、成分（ｉ）に含まれる第４族金属原子のモル濃度換算で、通常０．００１〜２００ｍｍｏｌ／リットルであり、より好ましくは０．００１〜１００ｍｍｏｌ／リットルであり、さらに好ましくは、０．０５〜５０ｍｍｏｌ／リットルである。成分（ii）の濃度は、通常０．０１〜５０００ｍｍｏｌ／リットルであり、より好ましくは、０．１〜２５００ｍｍｏｌ／リットルであり、さらに好ましくは、０．１〜２０００ｍｍｏｌ／リットルである。成分（iii）の濃度は、成分（iii）に含まれるＡｌ原子のモル濃度換算で、通常０．０１〜５０００ｍｍｏｌ／リットルであり、より好ましくは、０．１〜２５００ｍｍｏｌ／リットルであり、さらに好ましくは、０．１〜２０００ｍｍｏｌ／リットルである。
【０１０１】
本発明のオレフィン三量化触媒の第二の態様は、上記成分（ｉ）及び下記成分（iv）を接触させてなる接触処理物である。
（iv）：27Ａｌ−核磁気共鳴スペクトルにおいて、１５５ｐｐｍ付近に現れるピークのピーク面積と６０ｐｐｍ付近に現れるピークのピーク面積との比が０．３以上であるアルミノキサン化合物
【０１０２】
成分（iv）の27Ａｌ−核磁気共鳴スペクトルにおいて、１５５ｐｐｍ付近に現れるピークのピーク面積と６０ｐｐｍ付近に現れるピークのピーク面積との比は、０．３以上であり、好ましくは０．７以上である。該比は、上述した方法により求められる。
【０１０３】
本発明の成分（iv）で用いられるアルミノキサン化合物としては、例えば、上記成分（iii）で例示したアルミノキサン化合物をあげることができる。また、該当する市販品を用いることができる。
【０１０４】
成分（ｉ）及び成分（iv）を接触させる方法としては、成分（ｉ）と成分（iv）とが接触し、オレフィン三量化触媒が形成されるならどのような手段によってもよく、あらかじめ溶媒で希釈してもしくは希釈せずに成分（ｉ）と成分（iv）とを混合して接触させる方法や、別々に反応槽に供給して反応槽の中で接触させる方法を取ることができる。ここで、成分（ｉ）及び成分（iv）は、それぞれ複数種類の化合物を組み合わせて使用する場合があるが、それらのうちの一部をあらかじめ混合して使用してもよいし、別々に反応槽に供給して使用してもよい。
【０１０５】
成分（ｉ）と成分（iv）との接触処理量割合としては、［成分（iv）に含まれるアルミニウム原子のモル数］／［成分（ｉ）に含まれる第４族金属原子のモル数］が、好ましくは０．１〜１００００であり、より好ましくは０．５〜１００００であり、更に好ましくは２５〜２５００である。
【０１０６】
成分（ｉ）及び成分（iv）を、溶液状態、溶媒に懸濁した状態又はスラリー状態で用いる場合における各成分の濃度は、オレフィン三量化反応器に各成分を供給する装置の性能などの条件により、適宜選択される。一般に、成分（ｉ）の濃度は、成分（ｉ）に含まれる第４族金属原子のモル濃度換算で、通常０．００１〜２００ｍｍｏｌ／リットルであり、より好ましくは０．００１〜１００ｍｍｏｌ／リットルであり、さらに好ましくは、０．０５〜５０ｍｍｏｌ／リットルである。成分（iv）の濃度は、通常０．０１〜５０００ｍｍｏｌ／リットルであり、より好ましくは、０．１〜２５００ｍｍｏｌ／リットルであり、さらに好ましくは、０．１〜２０００ｍｍｏｌ／リットルである。
【０１０７】
本発明のオレフィン三量化触媒を用いるオレフィン三量体の製造方法としては、例えば固定床反応法、気相反応法、適当な溶媒を使用しての溶液反応法、スラリー反応法など任意の方法を使用することができる。溶媒を使用する場合、触媒を失活させないという条件の各種の溶媒が使用可能であり、このような溶媒の例として、ブタン、ペンタン、ヘキサン、ヘプタン、オクタンなどの脂肪族炭化水素；ベンゼン、トルエンなどの芳香族炭化水素；メチレンジクロライドなどのハロゲン化炭化水素などをあげることができる。また、これら製造方法において、連続式反応、回分式反応のどちらを用いてもよい。
【０１０８】
オレフィン三量化反応の反応温度については、通常−５０〜２００℃であり、好ましくは−２０〜１００℃である。また、反応圧力については、通常６ＭＰａ以下である。反応時間は、目的とするオレフィン三量体の種類、反応装置により適宜決定され、通常１分間〜２０時間である。
【０１０９】
本発明のオレフィン三量体の製造方法に用いられるオレフィンとしては、好ましくはエチレンであり、本発明のオレフィン三量体の製造方法は、ヘキセン、特に１−ヘキセンの製造に好適である。
【０１１０】
本発明のオレフィン三量化触媒は、オレフィン三量化反応の選択率が高く、該触媒を用いたオレフィン三量体の製造方法では、オレフィン三量体を高選択率で得られる。また、本発明のオレフィン三量化触媒は、オレフィン三量化反応の活性に優れ、該触媒を用いたオレフィン三量体の製造方法は、オレフィン三量体の収率に優れる。
【実施例】
【０１１１】
以下に、本発明を実施例により更に詳細に説明する。
Ｉ．分析
（１）２７Ａｌ−核磁気共鳴スペクトル
アルミニウム原子換算で１ｍｏｌ／Ｌのトルエン溶液となる様に調整した溶液を試料として、径５ｍｍのＮＭＲチューブを用い下記条件で測定した。
測定機器  ：Ｂｒｕｋｅｒ社製  ＡＣ−２５０
観測周波数：６５．１７７ＭＨｚ
観測範囲  ：３１２５０Ｈｚ
外部基準  ：Ａｌ（ＯＨ）３重水溶液  （０ｐｐｍ）
繰返し時間：１．０ｓｅｃ．
積算回数  ：６０００回
（２）１−ヘキセンの生成量及び三量化反応選択率
反応生成物中の１−ヘキセンの生成量及び三量化反応選択率（全生成物中の１−ヘキセンの割合）は、ガスクロマトグラフィーにより、下記条件により行った。
装置        ：Ｈｅｗｌｅｔｔ  Ｐａｃｋａｒｄ製ガスクロマトグラフ（ＨＰ−５８９０  ｓｅｒｉｅｓ  ＩＩ）
カラム      ：Ｊ＆Ｗ  Ｓｃｉｅｎｔｉｆｉｃ製  ＤＢ−１  ６０ｍ
キャリアー  ：窒素
内部標準物質：シクロヘキサン
試料量      ：１μｌ
インジェクション温度：２３０℃
検出器温度  ：２３０℃
カラム温度  ：４０℃から２３０℃へ８℃／分へ昇温
【０１１２】
II．原料
（ａ）遷移金属化合物
トリクロロ（１−メチル−1−フェニルエチルシクロペンタジエニル）チタン（以下、ＬＴｉＣｌ3と称する。）：Ｐ．ＬｏｎｇｏらのＭａｃｒｏｍｏｌ． Ｒａｐｉｄ Ｃｏｍｍｕｎ．，（２００１），Ｖｏｌ．２２，３３９頁に記載の方法により合成した。
（ｂ）有機アルミニウム化合物
トリメチルアルミニウム（ＴＭＡ）：東ソー・ファインケム製２．０９ｍｏｌ／ｌ  トルエン溶液を用いた。α1／α2＝０．５９
（ｃ）有機アルミニウムオキシ化合物
(１)ＭＭＡＯ−Ａ：Ａｌｂｅｍａｒｌｅ製、商品名ＭＭＡＯ、Ａｌ濃度＝２．７９ｍｏｌ／ｌ  Ｉｓｏｐｅｒ−Ｃ溶液を用いた。α1／α2＝０．８９。
(２)ＰＭＡＯ−Ｓ：東ソー・ファインケム製、商品名ＰＭＡＯ−Ｓ、Ａｌ濃度＝３．１５ｍｏｌ／ｌ  トルエン溶液を用いた。α1／α2＝０．７５。
(３)ＭＡＯ−Ｗ：Ｗｉｔｃｏ製、商品名ＭＡＯ、Ａｌ濃度＝１．６６ｍｏｌ／ｌ  トルエン溶液を用いた。α1／α2＝０．３９。
(４)ＤＭＡＯ：Ａｌｂｅｍａｒｌｅ製、商品名ＤＭＡＯ、Ａｌ濃度＝１．６１ｍｏｌ／ｌ  トルエン溶液を用いた。α1／α2＝０。
(５)ＭＭＡＯ−３Ａ：  東ソー・ファインケム製、商品名ＭＭＡＯ−３Ａ、Ａｌ濃度＝１．５２ｍｏｌ／ｌ  トルエン溶液を用いた。α1／α2＝０。
(６)ＭＭＡＯ−４：東ソー・ファインケム製、商品名ＭＭＡＯ−４、Ａｌ濃度＝２．４８ｍｏｌ／ｌ  トルエン溶液を用いた。α1／α2＝０．７５。
【０１１３】
［実施例１］
内容積０．４リットルの撹拌機付きオートクレーブを真空乾燥してアルゴンで置換後、室温にて、溶媒としてトルエン２００ｍｌを仕込み、次に、オートクレーブを６０℃まで昇温し、エチレン２．０ＭＰａをオートクレーブに仕込んだ。続いて、ＭＭＡＯ−３Ａ  ０．５６ｍｌ（Ａｌ量＝０．８５ｍｍｏｌ）を窒素気流下でオートクレーブに投入し、次に、ＴＭＡのトルエン溶液（Ａｌ濃度＝２．０９ｍｏｌ／ｌ）０．０７ｍｌ（Ａｌ量＝０．１５ｍｍｏｌ）を窒素気流下で投入し、更にＬＴｉＣｌ3１．０μｍｏｌを窒素気流下でオートクレーブに投入することにより反応を開始し、エチレン圧が２．０ＭＰａに調整されるようにエチレンをフィードし、温度を６０℃に調節しながら、６０分間反応を行った。その結果、１−ヘキセンがＴｉ錯体１ｍｏｌあたり８．３１×１０５ｇ、三量化反応選択率が６３．３重量％であった。また、ＭＭＡＯ−３Ａと、ＭＭＡＯ−３ＡのＡｌ量０．８５ｍｏｌあたりＡｌ量が０．１５ｍｏｌ量となるＴＭＡとを、別途混合調整した混合物のα1／α2は０．３７であった。
【０１１４】
［実施例２］
ＭＭＡＯ−３Ａを０．４９ｍｌ（Ａｌ量＝０．７５ｍｍｏｌ）とし、ＴＭＡのトルエン溶液を０．１２ｍｌ（Ａｌ量＝０．２５ｍｍｏｌ）とする以外は、実施例１と同様に行った。その結果、１−ヘキセンがＴｉ錯体１ｍｏｌあたり２．７７×１０6ｇ生成し、三量化反応選択率は９０．５重量％であった。また、ＭＭＡＯ−３Ａと、ＭＭＡＯ−３ＡのＡｌ量０．７５ｍｏｌあたりＡｌ量が０．２５ｍｏｌ量となるＴＭＡのトルエン溶液とを、別途混合調整した混合物のα1／α2は０．８９であった。
【０１１５】
［実施例３］
ＭＭＡＯ−３Ａを０．４６ｍｌ（Ａｌ量＝０．７０ｍｍｏｌ）とし、ＴＭＡのトルエン溶液を０．１５ｍｌ（Ａｌ量＝０．３０ｍｍｏｌ）とする以外は、実施例１と同様に行った。その結果、１−ヘキセンがＴｉ錯体１ｍｏｌあたり２．４２×１０6ｇ生成し、三量化反応選択率は８６．３重量％であった。また、ＭＭＡＯ−３Ａと、ＭＭＡＯ−３ＡのＡｌ量０．７０ｍｏｌあたりＡｌ量が０．３０ｍｏｌ量となるＴＭＡのトルエン溶液とを、別途混合調整した混合物のα1／α2は１．８１であった。
【０１１６】
［実施例４］
ＭＭＡＯ−３Ａを０．３３ｍｌ（Ａｌ量＝０．５０ｍｍｏｌ）とし、ＴＭＡのトルエン溶液を０．２４ｍｌ（Ａｌ量＝０．５０ｍｍｏｌ）とする以外は、実施例１と同様に行った。その結果、１−ヘキセンがＴｉ錯体１ｍｏｌあたり１．５２×１０6ｇ生成し、三量化反応選択率は８４．９重量％であった。また、ＭＭＡＯ−３Ａと、ＭＭＡＯ−３ＡのＡｌ量０．５０ｍｏｌあたりＡｌ量が０．５０ｍｏｌ量となるＴＭＡのトルエン溶液とを、別途混合調整した混合物のα1／α2は１．５１であった。
【０１１７】
［比較例１］
内容積０．４リットルの撹拌機付きオートクレーブを真空乾燥してアルゴンで置換後、室温にて、溶媒としてトルエン２００ｍｌを仕込み、次に、オートクレーブを６０℃まで昇温し、エチレン２．０ＭＰａをオートクレーブに仕込んだ。続いて、ＭＭＡＯ−３Ａ  ０．６６ｍｌ（Ａｌ量＝１．００ｍｍｏｌ）を窒素気流下でオートクレーブに投入し、次にＬＴｉＣｌ3１．０μｍｏｌを窒素気流下でオートクレーブに投入することにより反応を開始し、エチレン圧が２．０ＭＰａに調整されるようにエチレンをフィードし、温度を６０℃に調節しながら、６０分間反応を行った。その結果、１−ヘキセンがＴｉ錯体１ｍｏｌあたり１．２８×１０5ｇ生成し、三量化反応選択率は１８．２重量％であった。
【０１１８】
［比較例２］
ＭＭＡＯ−３Ａの代わりにＴＭＡのトルエン溶液（Ａｌ濃度＝２．０９ｍｏｌ／ｌ）を０．４８ｍｌ（Ａｌ量＝１．００ｍｍｏｌ）用いた以外は比較例１と同様に行った。その結果、１−ヘキセンの生成が認められず、三量化反応選択率は０重量％であった。
【０１１９】
［実施例５］
ＭＭＡＯ−３Ａの代わりにＭＭＡＯ−Ａを０．２７ｍｌ（Ａｌ量＝０．７５ｍｍｏｌ）用いた以外は実施例２と同様に行った。その結果、１−ヘキセンがＴｉ錯体１ｍｏｌあたり８．８９×１０5ｇ生成し、三量化反応選択率は７７．０重量％であった。また、ＭＭＡＯ−Ａと、ＭＭＡＯ−ＡのＡｌ量０．７５ｍｏｌあたりＡｌ量が０．２５ｍｏｌ量となるＴＭＡのトルエン溶液とを、別途混合調整した混合物のα1／α2は１．０８であった。
【０１２０】
［実施例６］
ＭＭＡＯ−３Ａの代わりにＰＭＡＯ−Ｓを０．２４ｍｌ（Ａｌ量＝０．７５ｍｍｏｌ）用いた以外は実施例２と同様に行った。その結果、１−ヘキセンがＴｉ錯体１ｍｏｌあたり２．７５×１０6ｇ生成し、三量化反応選択率は８７．８重量％であった。また、ＰＭＡＯ−Ｓと、ＰＭＡＯ−ＳのＡｌ量０．７５ｍｏｌあたりＡｌ量が０．２５ｍｏｌ量となるＴＭＡのトルエン溶液とを、別途混合調整した混合物のα1／α2は１．９８であった。
【０１２１】
［実施例７］
ＭＭＡＯ−３Ａの代わりにＭＡＯ−Ｗを０．４５ｍｌ（Ａｌ量＝０．７５ｍｍｏｌ）用いた以外は実施例２と同様に行った。その結果、１−ヘキセンがＴｉ錯体１ｍｏｌあたり１．０２×１０6ｇ生成し、三量化反応選択率は８１．４重量％であった。また、ＭＡＯ−Ｗと、ＭＡＯ−ＷのＡｌ量０．７５ｍｏｌあたりＡｌ量が０．２５ｍｏｌ量となるＴＭＡのトルエン溶液とを、別途混合調整した混合物のα1／α2は１．８６であった。
【０１２２】
［実施例８］
ＭＭＡＯ−３Ａの代わりにＭＭＡＯ−４を０．３０ｍｌ（Ａｌ量＝０．７５ｍｍｏｌ）用いた以外は実施例２と同様に行った。その結果、１−ヘキセンがＴｉ錯体１ｍｏｌあたり２．７９×１０6ｇ生成し、三量化反応選択率は８６．３重量％であった。ＭＭＡＯ−４と、ＭＭＡＯ−４のＡｌ量０．７５ｍｏｌあたりＡｌ量が０．２５ｍｏｌ量となるＴＭＡのトルエン溶液とを、別途混合調整した混合物のα1／α2は１．５６であった。
【０１２３】
［実施例９］
ＭＭＡＯ−３Ａの代わりにＤＭＡＯを０．４７ｍｌ（Ａｌ量＝０．７５ｍｍｏｌ）用いた以外は実施例２と同様に行った。その結果、１−ヘキセンがＴｉ錯体１ｍｏｌあたり４．３×１０4ｇ生成し、三量化反応選択率は６４．０重量％であった。また、ＤＭＡＯと、ＤＭＡＯのＡｌ量０．７５ｍｏｌあたりＡｌ量が０．２５ｍｏｌ量となるＴＭＡのトルエン溶液とを、別途混合調整した混合物のα1／α2は０．６４であった。
【０１２４】
［比較例３］
ＭＭＡＯ−３Ａの代わりにＤＭＡＯを０．６２ｍｌ（Ａｌ量＝１．００ｍｍｏｌ）用いた以外は比較例１と同様に行った。その結果、１−ヘキセンの生成が認められず、三量化反応選択率は０重量％であった。
【０１２５】
［実施例１０］
ＭＭＡＯ−３Ａの代わりにＭＭＡＯ−Ａを０．４０ｍｌ（Ａｌ量＝１．００ｍｍｏｌ）用いた以外は比較例１と同様に行った。その結果、１−ヘキセンがＴｉ錯体１ｍｏｌあたり６．３５×１０5ｇ生成し、三量化反応選択率は６７．４重量％であった。
【０１２６】
［実施例１１］
ＭＭＡＯ−３Ａの代わりにＰＭＡＯ−Ｓを０．３２ｍｌ（Ａｌ量＝１．００ｍｍｏｌ）用いた以外は比較例１と同様に行った。その結果、１−ヘキセンがＴｉ錯体１ｍｏｌあたり２．３６×１０5ｇ生成し、三量化反応選択率は８４．０重量％であった。
【０１２７】
［実施例１２］
ＭＭＡＯ−３Ａの代わりにＭＡＯ−Ｗを０．６０ｍｌ（Ａｌ量＝１．００ｍｍｏｌ）用いた以外は比較例１と同様に行った。その結果、１−ヘキセンがＴｉ錯体１ｍｏｌあたり１．０８×１０5ｇ生成し、三量化反応選択率は４５．４重量％であった。